(57)【要約】アンモニアガスと水素ガスおよび窒素ガスを含む複数の成分からなる混合ガスからアンモニアガスを高選択的に、且つ高い透過度で透過側へ分離できる高温での分離安定性に優れたゼオライト膜を用いたアンモニアガスの分離方法を提供する。ゼオライト膜を用いて、少なくとも、アンモニアガスと、水素ガスと、窒素ガスと、を含有する混合ガスからアンモニアガスを選択的に透過させてアンモニアを分離する方法であって、前記混合ガス中のアンモニアガス濃度が１．０体積％以上である、アンモニアの分離方法。
2018230737.tif 000002
【特許請求の範囲】
【請求項１】
ゼオライト膜を用いて、少なくとも、アンモニアガスと、水素ガスと、窒素ガスと、を含有する混合ガスからアンモニアガスを選択的に透過させてアンモニアを分離する方法であって、  前記混合ガス中のアンモニアガス濃度が１．０体積％以上である、アンモニアの分離方法。
【請求項２】
前記混合ガス中の水素ガス／窒素ガスの体積比が０．２以上、３以下である、請求項１に記載のアンモニアの分離方法。
【請求項３】
アンモニアガスを分離する際の温度が、５０℃より高く、５００℃以下である、請求項１または２に記載のアンモニアの分離方法。
【請求項４】
前記ゼオライト膜を構成するゼオライトが、ＲＨＯ型ゼオライトまたはＭＦＩ型ゼオライトである、請求項１〜３のいずれか１項に記載のアンモニアの分離方法。
【請求項５】
水素ガスと窒素ガスからアンモニアを製造する工程を含み、該製造工程で得られるアンモニアガスを含む混合ガスからアンモニアを請求項１〜４のいずれか１項に記載のアンモニアの分離方法により分離する、アンモニアの分離方法。
【請求項６】
ゼオライトを含むゼオライト膜であって、Ｘ線光電子分光法により決定されるＡｌ元素に対する窒素元素のモル比が０．０１以上、４以下であることを特徴とするゼオライト膜。
【請求項７】
ゼオライトを含むゼオライト膜であって、Ｘ線光電子分光法により決定されるＡｌ元素に対するＳｉ元素のモル比が２．０以上、１０以下であることを特徴とするゼオライト膜。
【請求項８】
ゼオライトを含むゼオライト膜であって、Ｘ線光電子分光法により決定されるＡｌ元素に対するアルカリ金属元素のモル比が０．０１以上、０．０７０以下であることを特徴とするゼオライト膜。
【請求項９】
多孔質支持体及びその表面にゼオライトを含むゼオライト膜を備えるアンモニア分離用ゼオライト膜複合体であって、前記ゼオライトの３０℃における熱膨張率に対する３００℃における熱膨張率の変化率が±０．２５％以内であり、３０℃における熱膨張率に対する４００℃における熱膨張率の変化率が±０．３５％以内である、アンモニア分離用ゼオライト膜複合体。
【請求項１０】
前記ゼオライトの３０℃における熱膨張率に対する３００℃における該熱膨張率の変化率に対する、３０℃における熱膨張率に対する４００℃における該熱膨張率の変化率が、±１２０％以内である、請求項９に記載のアンモニア分離用ゼオライト膜複合体。
【発明の詳細な説明】
【技術分野】
【０００１】  本発明は、ゼオライト膜を用いて、アンモニアガスと、水素ガスおよび／または窒素ガスを含む複数の成分からなる混合ガスからアンモニアガスを選択的に透過させてアンモニアを分離する方法に関するものである。また、本発明は、高温条件下においてもアンモニアガスと、水素ガスおよび／または窒素ガスを含む複数の成分からなる混合ガスからアンモニアを効果的に分離するゼオライト膜に関する。
【背景技術】
【０００２】  近年、気体（ガス）の混合物の分離方法として、高分子膜やゼオライト膜などの膜を用いた膜分離、濃縮方法が提案されている。  高分子膜は、例えば平膜や中空糸膜などへの加工性に優れる特徴を持つ一方で、膨潤しやすく、耐熱性が低いという技術的課題が残されている。また、高分子膜は、反応性薬品に対する耐性も低く、硫化物などの吸着性の成分によっても劣化が起こりやすい技術的課題が残されている。更に、高分子膜は、圧力により変形しやすく、それにより分離性能が低下するため、特に本発明の課題の一つとなる高温条件下でのアンモニアの分離においては、実用的ではない。【０００３】  これに対し、近年、耐薬品性、耐酸化性、耐熱安定性、耐圧性が良好な種々の無機膜が提案されている。その中でも、ゼオライト膜はサブナノメートルの規則的な細孔を有し、分子ふるいとしての機能をもつため、選択的に特定の分子を透過させることができるばかりでなく、高分子膜よりも広い温度範囲での分離、濃縮が可能な高耐久性分離膜として期待されている。このようなゼオライト膜は、通常、無機材料よりなる支持体上に膜状にゼオライトを形成させたゼオライト膜複合体として用いられる。例えば、水熱合成により多孔質支持体上にゼオライト膜を形成する際に、特定の組成の反応混合物を用いると、支持体上に結晶化するゼオライトの結晶配向性が向上し、有機化合物と水の混合物の分離において、実用上十分な処理量と分離性能とが両立した緻密なゼオライト膜を形成できることが見出されている（特許文献１〜３）。【０００４】  一般に、ガス分離用ゼオライト膜としては、Ａ型膜、ＦＡＵ膜、ＭＦＩ膜、ＳＡＰＯ−３４膜、ＤＤＲ膜などのゼオライト膜が知られ、火力発電所や石油化学工業などから排出されるガスの分離、例えば、二酸化炭素と窒素、二酸化炭素とメタン、水素と炭化水素、水素と酸素、水素と二酸化炭素、窒素と酸素、パラフィンとオレフィンなどの分離に向けて、高い処理量と分離性能を示すガス分離用ゼオライト膜複合体が提案されている（例えば、特許文献４）。【０００５】  一方、本発明のアンモニアガスの水素ガスおよび窒素ガスからの分離に関しても膜分離の適用、例えば、工業的に重要なプロセスの一つであるハーバー・ボッシュ法によるアンモニア製造プロセスへの膜分離の適用が近年期待されている。ハーバー・ボッシュ法のプロセスの特徴としては、このアンモニア生成反応が平衡反応であり、熱力学的には高圧、低温条件下での反応が好ましいとされるが、触媒反応速度を確保するために、一般に高圧、高温の製造条件が強いられる点が挙げられる。また、生成する混合ガス中には未反応の水素ガスと窒素ガスとがアンモニアガスと共存するために、生成物となるアンモニアガスを生成混合ガスから回収する工程では、−２０℃〜−５℃程度に混合ガスを冷却してアンモニアを凝縮分離する必要がある（非特許文献１、２）。特に、後者に関しては、前記の反応平衡の制約から、生成混合ガス中に含まれるアンモニアガス濃度はどうしても低濃度となってしまうため、生成混合ガスからのアンモニア冷却分離工程では、冷却効率が悪く、多大なエネルギーを消費する特徴がある。また、該プロセスにおいては、生成混合ガスから大量の水��ガスと窒素ガスとの混合ガスを分離して、原料ガスとして反応器にリサイクルする必要があり、冷却された大量の未反応の混合ガスを、所定の圧力まで昇圧するとともに、反応温度にまで昇温する必要があるため、更に製造時のエネルギー消費が高騰しているのが実情である。【０００６】  このようなエネルギー多消費型のプロセスを回避する為に、精製工程時の冷却凝縮分離法を、無機膜を用いた分離方法に代替して効率的に高濃度のアンモニアガスを回収するプロセスが提案されている（特許文献７、８）。  水素ガス、窒素ガスおよびアンモニアガスの混合ガスから高濃度のアンモニアガスを含有する混合ガスを分離する方法としては、１）分離膜を用いて、該混合ガスから水素ガスおよび／または窒素ガスを選択的に透過させる方法、２）分離膜を用いて、該混合ガスからアンモニアガスを選択的に透過させる方法が挙げられる。  前者の水素ガスおよび／または窒素ガスを選択的に透過させる方法としては、種々のゼオライトの多結晶性層を用いる方法（特許文献５）やモレキュラーシーブフィルムを用いる方法（特許文献６）が提案されている。また、特許文献７では、水素ガスおよび／または窒素ガスを選択的に透過させる方法ならびにアンモニアガスを選択的に透過させる方法が記載され、セラミックス基材にシリカ含有層が積層された分離膜を用いて、水素ガス、窒素ガスおよびアンモニアガスの混合物である生成ガスから水素ガス、窒素ガス及びアンモニアガスの少なくとも１成分を分離する分離方法が提案されている。具体的には、特許文献７では、分離膜をアンモニアの製造に適用した概略フローチャートとして、高温条件下では水素ガスが選択的にシリカ膜を透過する為、分離膜を２段に設置し、１段目の分離膜で水素ガスを透過側に分離し、１段目の分離膜で透過しなかった窒素ガスとアンモニアガスから、２段目の分離膜でアンモニアガスを透過側に分離することが示されている。一方、水素ガスとアンモニアガスの混合ガスからアンモニアガスを分離する条件としては、５０℃といった低温条件下にする必要があり、しかも該混合ガス中のアンモニアガス濃度は、６０モル％を超えることが必要であることが示されている。【０００７】  一方、後者のアンモニアガスを選択的に透過させる方法としては、特許文献７以外にも、酸素８員環を有する特定のゼオライトを用いてアンモニアガスと水素ガスおよび／または窒素ガスの混合ガスからアンモニアガスを分離する効率的なアンモニア分離方法が提案されている（特許文献８）。ここでは、特定のゼオライト膜複合体を設計し、ゼオライトの細孔径を利用した分子篩作用によりアンモニアガスを分離する手法が提案されている。一般にアンモニアはゼオライトの酸量を測定する昇温脱離法で酸点に吸着するプローブ分子として使用され、そのピークトップ温度は４８０℃程度にも達するものの、吸着したアンモニアは昇温により脱離する性質（非特許文献３）を有するが、特許文献８では、ゼオライトのイオン交換によってアンモニアのゼオライトへの吸着能を制御することによりアンモニアガスの透過性能のコントロールが可能であることが開示されている。特許文献８では、このアンモニアガス透過時のアンモニアによるゼオライト細孔の閉塞が課題として挙げられ、それを回避した技術が実施例で開示されている。したがって、特許文献８の分離技術においては、アンモニアの吸着を抑制するようなゼオライトを用いて、アンモニアの細孔内の閉塞を抑制しながら、ゼオライトの細孔径を利用した分子篩作用によりアンモニアガスを透過させる手法が有効であると提案されている。【０００８】  一方、アンモニア合成手法においては、近年、画期的な製造プロセスが開発され、具体的にはルテニウム金属を担持したエレクトライド触媒を用いた低温（３４０〜４００℃）条件下でも極めて高い触媒活性を示す製造プロセスが報告されている（特許文献９）。
【先行技術文献】
【特許文献】
【０００９】
【特許文献１】特開２０１１−１２１０４０号公報
【特許文献２】特開２０１１−１２１０４５号公報
【特許文献３】特開２０１１−１２１８５４号公報
【特許文献４】特開２０１２−０６６２４２号公報
【特許文献５】特表平１０−５０６３６３号公報
【特許文献６】特表２０００−５０７９０９号公報
【特許文献７】特開２００８−２４７６５４号公報
【特許文献８】特開２０１４−０５８４３３号公報
【特許文献９】国際公開第２０１５／１２９４７１号
【非特許文献】
【００１０】
【非特許文献１】日本化学会編、第６版 化学便覧 応用化学編Ｉ、丸善株式会社（２００３）、ｐ５８１
【非特許文献２】社団法人化学工学協会、化学プロセス集成 第１版、東京化学同人、ｐ１５３
【非特許文献３】片田直伸，丹羽幹、ゼオライト Ｖｏｌ．２１ Ｎｏ２、ゼオライト学会（２００４）、ｐ４５−５２
【発明の概要】
【発明が解決しようとする課題】
【００１１】  しかしながら、水素ガスと、窒素ガスと、アンモニアガスとを含有する混合ガスから水素ガスおよび／または窒素ガスを選択的に透過させる方法では、分離膜を通して回収されるのは水素ガスおよび／または窒素ガスであり、本手法の本質的な課題は、比較的高濃度のアンモニアガスを含有する該混合ガスから先ず水素ガスおよび／または窒素ガスを分離する手法を採用している点にある。すなわち、この水素ガスおよび／または窒素ガスを分離する工程においては、透過する水素ガスおよび／または窒素ガスに同伴して相当量のアンモニアガスも透過してしまう為、透過する相当量のアンモニアを回収しない限り経済性のあるプロセスは成り立たない課題がある。例えば、特許文献７の技術を採用する場合、経済性のあるプロセスを完成させるためには、１段目の分離膜により透過したアンモニアガスを含有する高濃度の水素混合ガス、ならびに透過しなかった窒素ガスとアンモニアガスの混合ガスからアンモニアガスを分離する工程が必須となる。すなわち、この方法は、水素ガス、窒素ガスおよびアンモニアガスの混合ガスからアンモニアガスを、少なくとも２段で分離する煩雑なプロセスとなるばかりでなく、経済性のあるプロセスを完成させるためには、更に１段目で透過された混合ガスならびに非透過の混合ガスのいずれからもアンモニアを回収する工程が必要となり、益々煩雑なプロセスとなってしまう。これらの課題を本質的に解決するためには、相対的に高い濃度の水素ガスならびに窒素ガスを含む混合ガスおよび／または相対的に低い濃度のアンモニアガスを含有する混合ガスから水素ガスならびに窒素ガスを分離する必要が生じることになるが、このようなプロセスでは生産的なアンモニア製造プロセスは成り得ず、現実的ではない。  更に、特許文献７で提案されている高温条件下で１段目の膜で透過側に分離した水素ガスをリサイクルするプロセスでは、水素ガスを昇圧するエネルギーを要する課題があり、また２段目の膜の窒素ガスとアンモニアガスの分離ではアンモニアガスの透過度は十分でなく、膜面積が大きくなる恐れもある。さらに、高温条件下で水素ガスと、窒素ガスと、アンモニアガスとの混合ガスから原料ガスとなる水素ガスを分離する特許文献７の手法では、例えば、本発明の一実施形態である分離膜をアンモニア合成反応器に直接取り付けてアンモニアを合成する際には、原料ガスが透過してしまうため上記の反応平衡の制約から反応が不利となり、高濃度のアンモニアガスを生成させることはできない。以上の観点からすると、このような分離膜を用いて、水素ガスと、窒素ガスと、アンモニアガスとの混合ガスから水素ガスおよび／または窒素ガスを選択的に透過させる手法は、製造時のエネルギーコストが高騰し、且つプロセスも煩雑になるばかりで、わざわざアンモニア製造プロセスに分離膜を導入する優位性を見出すことは難しい。  これに対して、分離膜を用いて、水素ガスと、窒素ガスと、アンモニアガスとの混合ガスからアンモニアガスを選択的に透過させる手法は、上記の種々の課題を解決する手法として有効である。しかしながら、公知文献７で提案されているシリカ含有層を積層した分離膜を用いたアンモニアガス分離方法では、６０モル％を超えるアンモニアガス濃度の混合ガスを用いて、且つアンモニアによるブロッキング効果を発現させるために該混合ガスを５０℃まで冷却する必要があることが示され、しかもアンモニアガス分離能もアンモニアガスが水素ガスより多少透過しやすい程度である。このようなプロセスでは、そもそも６０モル％を超えるアンモニアガス濃度の混合ガスをどのように調達するのかといった課題があり、そのような混合ガスが調達できたとしても冷却に多大なエネルギーを有する為、経済性のあるプロセスを完成させることは難しい。  一方、特許文献８で提案されている酸素８員環を有する特定のゼオライトを用いてアンモニアガスと水素ガスおよび／または窒素ガスの混合ガスからアンモニアガスを分離する手法は、アンモニアガスを透過させる為に上記のような制約はなく、工業プロセスに適用できる有効な手法と成り得る。しかしながら、特許文献８で提案されているゼオライトの細孔径を利用した分子篩作用によるアンモニアの分離方法ではアンモニアガスと窒素ガスのパーミエンス比（理想分離係数）は、高々、１４程度が達成されているに過ぎず、その透過性能は十分なものではない。また、特許文献８では、窒素ガスに対する水素ガスならびにアンモニアガスのパーミエンス比を個別に求め、それらの比の値の比較から、水素ガスと、窒素ガスと、アンモニアガスとの混合ガスからは基本的にアンモニアガスが選択的に透過すると提案されているが、特に水素ガスに対するアンモニアガスのパーミエンス比からするとその透過性能は十分なものではなく、上記のゼオライト細孔径を活用した分子篩作用によるアンモニアガス分離の有効性は限定的である。更に、特許文献８では、１４０℃での窒素とアンモニアガスの混合ガスからのアンモニアガスの分離を行っているが、アンモニアガス透過前後の各種ガスのパーミエンスを比較すると、透過後にはいずれのガスのパーミエンス値が上昇しており、１４０℃といった比較的低温条件下においてもゼオライト膜の耐久性が損なわれるといった課題が残されている。これらの課題に対して、ゼオライト膜を用いてアンモニアガスを効率的に透過させる為には、アンモニアが本質的にはゼオライトへの吸着能を有するため、供給混合ガスの組成や分離させる際の温度もまた適切に組み合わせる必要がある。しかしながら、特許文献８では、その適正な分離条件についての記載はなく、提案もなされていないばかりか、水素ガスと、窒素ガスと、アンモニアガスとの混合ガスや、水素ガスと、アンモニアガスとの混合ガスからアンモニアを分離する手法は実証されていない。  一方、アンモニア製造プロセスにおいては、特許文献９のように、近年、低温、低圧条件下でも高活性なアンモニア製造触媒プロセスが報告され、製造時の消費エネルギーを低減させるプロセスとして期待されている。しかしながら、この革新的な製造プロセスのみでは、上記のようにアンモニアの生成反応が平衡反応である理由から、反応平衡の制約により平衡組成を超える高濃度のアンモニアガスを含む混合ガスを生成させることはできず、本質的に、上記の生成アンモニアの回収や原料ガスのリサイクル工程を含めた製造時のエネルギー消費量の低減といった課題を解決することはできない。【００��２】  本発明は、上記従来の実状に鑑みてなされたものであって、アンモニアガスと水素ガスおよび／または窒素ガスを含む複数の成分からなる混合ガスからアンモニアガスを高選択的に、且つ、高い透過度でゼオライト膜を透過させることによりアンモニアを分離でき、しかも高温分離安定性、ならびに長期操業安定性に優れた、アンモニアの分離方法を提供することを課題とする。
【課題を解決するための手段】
【００１３】  本発明者らは、上記課題を解決すべく、ゼオライト膜を用いたアンモニアの分離について更に検討を進めたところ、水素ガスと、窒素ガスと、アンモニアガスとの混合ガス中のアンモニアガス濃度が特定量以上になるとゼオライト膜を透過するアンモニアガスの透過選択性が著しく向上することを見出した。また、本発明の一態様を用いると２００℃を超える温度条件下でも安定してアンモニアガス分離性能を維持させることが可能であることを見出した。更に驚くべきことに、同様の効果は、水素分子や窒素分子、アンモニア分子の分子サイズに対して大きな細孔径を有するＭＦＩ等のゼオライトにおいても発現することも見出した。すなわち、特許文献８においては、透過するアンモニアガスがゼオライトの細孔径の閉塞要因となる為、その閉塞を回避したアンモニアガス分離透過膜を設計してアンモニアを分離する手法が提案されているのに対して、本発明では、むしろゼオライトへのアンモニアの吸着を積極的に行う手法を用いると顕著にアンモニアガス分離性能が向上し、また分離安定性も向上することを見出し、本発明を完成するに至った。また、特許文献７で提案されているシリカ膜とは異なり、ゼオライト膜を使用すると、５０℃、更には２００℃を超える高温条件下でもアンモニア分離性能が、安定して維持できることを見出し、本発明を完成するに至った。【００１４】  本発明の第一実施形態（発明Ａ）はこのような知見に基づいて達成されたものであり、下記を提供する。【００１５】［Ａ１］  ゼオライト膜を用いて、少なくとも、アンモニアガスと、水素ガスと、窒素ガスと、を含有する混合ガスからアンモニアガスを選択的に透過させてアンモニアを分離する方法であって、前記混合ガス中のアンモニアガス濃度が１．０体積％以上である、アンモニアの分離方法。［Ａ２］  前記混合ガス中の水素ガス／窒素ガスの体積比が０．２以上、３以下である、［Ａ１］に記載のアンモニアの分離方法。［Ａ３］  アンモニアを分離する際の温度が、５０℃より高く、５００℃以下である、［Ａ１］または［Ａ２］に記載のアンモニアの分離方法。［Ａ４］前記ゼオライト膜を構成するゼオライトが、ＲＨＯ型ゼオライトまたはＭＦＩ型ゼオライトである、［Ａ１］〜［Ａ３］のいずれかに記載のアンモニアの分離方法。［Ａ５］水素ガスと窒素ガスからアンモニアを製造する工程を含み、該製造工程で得られるアンモニアガスを含む混合ガスからアンモニアを［Ａ１］〜［Ａ４］のいずれかに記載の分離方法により分離するアンモニアの分離方法。【００１６】  また、本発明者らは、上記課題を解決すべく、ゼオライト膜を用いたアンモニアガスの分離について更に検討を進めたところ、既存のアンモニアガス分離用のゼオライト膜は既存のシリカ膜よりも高選択的に効率よくアンモニアガスを分離できるものの、その分離性能は、アンモニアガスと窒素ガスのパーミエンス比（理想分離係数）が、高々、１４程度に過ぎなかったのに対して、Ｘ線光電子分光法（ＸＰＳ）により決定されるＡｌ原子に対する窒素原子のモル比が、特定の範囲となる表面を有するゼオライト膜を使用すると顕著にアンモニアガス分離性能が向上することを見出した。また、本発明を用いると高温条件下でも安定してアンモニアガス分離性能を維持させることが可能であることを見出した。すなわち、高温条件下においても、アンモニアガスと水素ガスおよび／または窒素ガスを含む複数の成分からなる混合ガスからアンモニアガスを高選択的に且つ高透過性で分離する為には、種々のゼオライト膜の中でも、Ａｌ原子に対して特定のモル比の窒素原子を含有する表面を有するゼオライト膜を使用する必要があることを見出し、本発明を完成するに至った。本発明の第二実施形態（発明Ｂ）はこのような知見に基づいて達成されたものであり、下記を提供する。[Ｂ１]Ｘ線光電子分光法により下記測定条件により求められるＡｌ原子に対する窒素原子のモル比が０．０１以上、４以下であることを特徴とするゼオライト膜。  （測定条件）  測定の際のＸ線源：単色化Ａｌ−Ｋα線、出力１６ｋＶ−３４Ｗ  定量計算の際のバックグラウンドの決定法：Ｓｈｉｒｌｅｙ法[Ｂ２]前記ゼオライト膜がアンモニウム塩で処理されたゼオライト膜であることを特徴とする、[Ｂ１]に記載のゼオライト膜。[Ｂ３]前記ゼオライト膜が更に硝酸アルミニウムで処理されたゼオライト膜であることを特徴とする、[Ｂ２]に記載のゼオライト膜。[Ｂ４]前記ゼオライトが、ＲＨＯ型ゼオライトである、[Ｂ１]〜[Ｂ３]のいずれかに記載のゼオライト膜。[Ｂ５]前記ゼオライト膜が、アンモニアガス分離用であることを特徴する[Ｂ１]〜[Ｂ４]のいずれかに記載のゼオライト膜。[Ｂ６]少なくともアンモニアガスと、水素ガスおよび／または窒素ガスを含む混合ガスから、[Ｂ１]〜[Ｂ５]のいずれかに記載のゼオライト膜を用いてアンモニアガスを透過させて分離する、アンモニアの分離方法。[Ｂ７] 水素ガスと窒素ガスからアンモニアを製造する工程で得られるアンモニアを［Ｂ６］に記載の分離方法により分離するアンモニアの分離方法。【００１７】  また、本発明者らは、上記課題を解決すべく、ゼオライト膜を用いたアンモニアガスの分離について更に検討を進めたところ、既存のアンモニアガス分離用のゼオライト膜は既存のシリカ膜よりも高選択的に効率よくアンモニアガスを分離できるものの、その分離性能は、アンモニアガスと窒素ガスのパーミエンス比（理想分離係数）が、高々、１４程度に過ぎず、また、１４０℃といった比較的低温条件下においてさえゼオライト膜の耐久性が損なわれるといった課題があったのに対して、Ｘ線光電子分光法（ＸＰＳ）により決定されるＡｌ原子に対するＳｉ原子のモル比が、特定の範囲となる表面を有するゼオライト膜を使用すると顕著なアンモニア分離性能を示すと共に高温条件下での分離安定性が向上することを見出した。すなわち、高温条件下においても、アンモニアガスと水素ガスおよび／または窒素ガスを含む複数の成分からなる混合ガスからアンモニアガスを高選択的に且つ高透過性で分離する為には、種々のゼオライト膜の中でも、Ａｌ原子に対して特定のモル比のＳｉ原子を含有する表面を有するゼオライト膜を使用する必要があることを見出し、本発明を完成するに至った。本発明の第三実施形態（発明Ｃ）はこのような知見に基づいて達成されたものであり、下記を提供する。［Ｃ１］Ｘ線光電子分光法を用いて下記測定条件により決定されるＡｌ原子に対するＳｉ原子のモル比が２．０以上���１０以下であることを特徴とするゼオライト膜。  （測定条件）  測定の際のＸ線源：単色化Ａｌ−Ｋα線、出力１６ｋＶ−３４Ｗ  定量計算の際のバックグラウンドの決定法：Ｓｈｉｒｌｅｙ法［Ｃ２］前記ゼオライト膜が、Ｘ線光電子分光法を用いて下記測定条件により求められる決定されるＡｌ原子に対する窒素原子のモル比が０．０１以上、４以下であることを特徴とする、［Ｃ１］に記載のゼオライト膜。  （測定条件）  測定の際のＸ線源：単色化Ａｌ−Ｋα線、出力１６ｋＶ−３４Ｗ  定量計算の際のバックグラウンドの決定法：Ｓｈｉｒｌｅｙ法［Ｃ３］前記ゼオライト膜がアルミニウム塩で処理されたゼオライト膜であることを特徴とする、［Ｃ１］または［Ｃ２］に記載のゼオライト膜。［Ｃ４］前記ゼオライト膜がアンモニウム塩で処理されたゼオライト膜であることを特徴とする、［Ｃ１］〜［Ｃ３］のいずれかに記載のゼオライト膜。［Ｃ５］前記ゼオライト膜がアンモニウム塩で処理後、アルミニウム塩で処理されたゼオライト膜であることを特徴とする、［Ｃ１］〜［Ｃ４］のいずれかに記載のゼオライト膜。［Ｃ６］前記ゼオライトが、ＲＨＯ型ゼオライトである、［Ｃ１］〜［Ｃ５］のいずれかに記載のゼオライト膜。［Ｃ７］前記ゼオライト膜が、アンモニア分離用であることを特徴する［Ｃ１］〜［Ｃ６］のいずれかに記載のゼオライト膜。［Ｃ８］少なくともアンモニアガスと、水素ガスおよび／または窒素ガスを含む混合ガスから、［Ｃ１］〜［Ｃ７］のいずれかに記載のゼオライト膜を用いてアンモニアガスを透過させて分離する、アンモニアの分離方法。［Ｃ９］水素ガスと窒素ガスからアンモニアを製造する工程で得られるアンモニアを［Ｃ８］に記載の分離方法により分離するアンモニアの分離方法。【００１８】  また、本発明者らは、上記課題を解決すべく、ゼオライト膜を用いたアンモニアガスの分離について更に検討を進めたところ、Ｘ線光電子分光法（ＸＰＳ）により決定されるＡｌ原子に対するアルカリ金属原子のモル比が、特定の範囲となる表面を有するゼオライト膜を使用すると高いアンモニアガス分離選択性を保持したまま、透過性能を向上させることができることを見出した。また、本発明を用いると高温条件下でも安定してアンモニアガス分離性能を維持させることが可能であることを見出した。すなわち、高温条件下においても、アンモニアガスと水素ガスおよび／または窒素ガスを含む複数の成分からなる混合ガスからアンモニアガスを高選択的に且つ高透過性で分離する為には、種々のゼオライト膜の中でも、Ａｌ原子に対して特定のモル比のアルカリ金属原子を含有するモル比表面を有するゼオライト膜を使用する必要があることを見出し、本発明を完成するに至った。本発明の第四実施形態（発明Ｄ）はこのような知見に基づいて達成されたものであり、下記を提供する。［Ｄ１］Ｘ線光電子分光法により下記測定条件により決定されるＡｌ原子に対するアルカリ金属原子のモル比が０．０１以上、０．０７０以下であることを特徴とするゼオライト膜。（測定条件）  測定の際のＸ線源：単色化Ａｌ−Ｋα線、出力１６ｋＶ−３４Ｗ  定量計算の際のバックグラウンドの決定法：Ｓｈｉｒｌｅｙ法［Ｄ２］前記ゼオライト膜が、Ｘ線光電子分光法に���り下記測定条件で決定されるＡｌ原子に対する窒素原子のモル比が０．０１以上、４以下であることを特徴とする、［Ｄ１］に記載のゼオライト膜。（測定条件）  測定の際のＸ線源：単色化Ａｌ−Ｋα線、出力１６ｋＶ−３４Ｗ  定量計算の際のバックグラウンドの決定法：Ｓｈｉｒｌｅｙ法［Ｄ３］前記ゼオライト膜がアルカリ金属塩で処理されたゼオライト膜であることを特徴とする、［Ｄ１］または［Ｄ２］に記載のゼオライト膜。［Ｄ４］前記ゼオライト膜がアンモニウム塩で処理されたゼオライト膜であることを特徴とする、［Ｄ１］〜［Ｄ３］のいずれかに記載のゼオライト膜。［Ｄ５］前記ゼオライト膜がアンモニウム塩で処理後、アルカリ金属塩で処理されたゼオライト膜であることを特徴とする、［Ｄ１］〜［Ｄ４］のいずれかに記載のゼオライト膜。［Ｄ６］前記ゼオライトが、ＲＨＯ型ゼオライトである、［Ｄ１］〜［Ｄ５］のいずれかに記載のゼオライト膜。［Ｄ７］前記ゼオライト膜が、アンモニアガス分離用であることを特徴する［Ｄ１］〜［Ｄ６］のいずれかに記載のゼオライト膜。［Ｄ８］少なくともアンモニアガスと、水素ガスおよび／または窒素ガスを含む混合ガスから、［Ｄ１］〜［Ｄ７］のいずれかに記載のゼオライト膜を用いてアンモニアガスを透過させて分離する、アンモニアの分離方法。［Ｄ９］水素ガスと窒素ガスからアンモニアを製造する工程で得られるアンモニアを［Ｄ８］に記載の分離方法により分離するアンモニアの分離方法。【００１９】  また、本発明者らは、上記課題を解決すべく、ゼオライト膜複合体を用いたアンモニアガスの分離について更に検討を進めたところ、ゼオライト膜は既存のシリカ膜よりも高選択的に効率よくアンモニアガスを分離できるものの、本発明の参考例Ｅ１に記載のように、３０℃に対する２００℃ならびに３００℃の熱収縮率の変化率が、０．１３％、０．３０％（c軸方向）と単調に変化する、特許文献８で提案されているようなＣＨＡ型ゼオライトを成膜化したゼオライト膜複合体を使用した場合、特に２００℃を超える温度領域では、アンモニアガスの分離性能が低下し、改善の余地があることを見出した。これは、ゼオライトの熱収縮によりゼオライト粒界に亀裂が発生し、その亀裂を通してガスが透過するためと推察されるが、これに対して、本発明の実施例Ｅに記載のＲＨＯ型ゼオライトのように、３０℃に対する２００℃の熱収縮率の変化率が１．５５％とＣＨＡ型ゼオライトに比べて著しく収縮し、温度に対して非線形的な熱膨張／収縮の挙動を示すゼオライトであっても、３００℃の熱膨張率の変化率が０．０２％程度であれば、２００℃を超える高温条件下において、アンモニアを高選択的に効率よく分離出来ることを見出した。  すなわち、本発明の課題の一つである高温条件下で、アンモニアガスと水素ガスおよび／または窒素ガスを含む複数の成分からなる気体混合物からアンモニアガスを高選択的に且つ高透過性で分離する為には、種々のゼオライト膜複合体の中でも、特定の温度領域での熱膨張変化率を示すゼオライトを成膜化したゼオライト膜複合体を適用する必要があることを見出し、本発明を完成するに至った。なお、本明細書において、熱膨張率の変化率とは、熱膨張率の変化率が最大となる��方向についての熱膨張率の変化率である。例えば、ＣＨＡ型ゼオライトはa軸とc軸方向で異なる熱膨張／収縮率を有するが、その変化率はc軸の方が大きい。従って、ＣＨＡの熱膨張率の変化率はc軸方向の熱膨張率の変化率である。同様に、ＭＦＩ型ゼオライトはa軸、b軸、c軸方向で異なる熱膨張／収縮率を有するが、その変化率はc軸の方が大きい。従って、本明細書でのＭＦＩの熱膨張率の変化率はc軸方向の熱膨張率の変化率となる。一方、ＲＨＯ型ゼオライトは立方晶系であり、結晶軸は全て等価のため、軸方向に寄らず熱膨張率の変化率は一定である。本発明の第五実施形態（発明Ｅ）はこのような知見に基づいて達成されたものであり、下記を提供する。［Ｅ１］ゼオライトを含むアンモニア分離用ゼオライト膜複合体であって、前記ゼオライトの３０℃における熱膨張率に対する３００℃における熱膨張率の変化率が±０．２５％以内であり、３０℃における熱膨張率に対する４００℃における熱膨張率の変化率が±０．３５％以内である、アンモニア分離用ゼオライト膜複合体。［Ｅ２］前記ゼオライトの３０℃における熱膨張率に対する３００℃における該熱膨張率の変化率に対する、３０℃における熱膨張率に対する４００℃における該熱膨張率の変化率が、±１２０％以内である、［Ｅ１］に記載のアンモニア分離用ゼオライト膜複合体。［Ｅ３］前記ゼオライトが、ＲＨＯ型ゼオライトまたはＭＦＩ型ゼオライトである、［Ｅ１］または［Ｅ２］に記載のアンモニア分離用ゼオライト膜複合体。［Ｅ４］前記ゼオライトのＳｉＯ2／Ａｌ2Ｏ3モル比が６以上５００以下である、［Ｅ１］〜［Ｅ３］のいずれかに記載のアンモニア分離用ゼオライト膜複合体。［Ｅ５］少なくともアンモニアガスと、水素ガスおよび／または窒素ガスを含む気体混合物から、［Ｅ１］〜［Ｅ４］のいずれかに記載のアンモニアガス分離用ゼオライト膜複合体を用いてアンモニアを分離する、アンモニアの分離方法。［Ｅ６］水素ガスと窒素ガスからアンモニアを製造する工程で得られるアンモニアを［Ｅ５］に記載の分離方法により分離するアンモニアの分離方法。  第二乃至第五の実施形態は、特に、アンモニアの省エネルギー型製造プロセスの完成に貢献するアンモニアガス分離膜に関する技術であり、また、本発明の態様の一つである反応分離型アンモニア製造プロセスへの適用が期待できる技術となる。
【発明の効果】
【００２０】  本発明の第一実施形態によれば、アンモニアガスと水素ガスおよび窒素ガスを含む複数の成分からなる混合ガスから連続してアンモニアガスを高い選択性で効率的に透過側に分離することができる。また、本発明によれば、５０℃、更には２００℃を超える高温条件下でも安定して使用できるために、アンモニアガスの透過度が高く、その結果、分離に必要な膜面積を小さくすることができ、小規模な設備で、低コストでのアンモニア分離が可能となる。  本発明のゼオライト膜の具体的な適用例としては、ハーバー・ボッシュプロセスに代表されるアンモニア製造プロセス等において、反応器から回収されるアンモニアガスと水素ガスおよび窒素ガスを含む複数の成分からなる混合ガスからアンモニアを回収する際に、従来の冷却凝縮分離法よりも効率的にアンモニア分離ができるため、アンモニア凝縮のための冷却エネルギーを低減させることができる。  また、別の態様としては、本発明のゼオライト膜は高温条件下でも安定してアンモニアガスと水素ガスおよび窒素ガスを含む複数の成分からなる混合ガスからアンモニアガスを高い透過度で効率的に透過側に分離することができるため、本発明のゼオライト膜を反応器内に設置し、アンモニアガスを生成させながら同時に生成するアンモニアガスを回収する、反応分離型アンモニア製造プロセスが設計できる。  本発明の第二乃至第五の実施形態によれば、高温条件下でも安定して、アンモニアガスと水素ガスおよび／または窒素ガスを含む複数の成分からなる混合ガスから連続してアンモニアガスを高い選択性で効率的に透過側に分離することができる。また、本発明のゼオライト膜は、より高温条件下でも安定して使用できるために、アンモニアガスの透過度が高く、その結果、分離に必要な膜面積を小さくすることができ、小規模な設備で、低コストでのアンモニアガス分離が可能となる。  本発明のゼオライト膜の具体的な適用例としては、ハーバー・ボッシュプロセスに代表されるアンモニア製造プロセス等において、反応器から回収されるアンモニアガスと水素ガスおよび／または窒素ガスを含む複数の成分からなる混合ガスからアンモニアを回収する際に、従来の冷却凝縮分離法よりも効率的にアンモニア分離ができるため、アンモニア凝縮のための冷却エネルギーを低減することができる。  また、別の態様としては、本発明のゼオライト膜は高温条件下でも安定してアンモニアガスと水素ガスおよび／または窒素ガスを含む複数の成分からなる混合ガスからアンモニアガスを高い透過度で効率的に透過側に分離することができるため、本発明のゼオライト膜を反応器内に設置し、アンモニアガスを生成させながら同時に生成するアンモニアガスを回収する、反応分離型アンモニア製造プロセスが設計できる。  特に、第一乃至第五の実施形態の反応分離型アンモニア製造プロセスへの適用は、アンモニア製造時の反応圧の低圧化が期待されるだけではなく、原料ガスのアンモニアガスへの転化率が著しく向上し、製造時の回収ガスの反応器へのリサイクル量を低減させることが期待できる。すなわち、本発明のゼオライト膜を採用した反応分離型アンモニア製造プロセスにより、製造時のエネルギー消費量を抑えることが可能となり、経済性に���優れた省エネルギー型のアンモニア製造が可能になる。
【図面の簡単な説明】
【００２１】
【図１】実施例において、アンモニアガス分離試験に用いた装置の構成を示す模式図である。
【図２】実施例Ｅ４に係るゼオライトの温度別の熱膨張率の測定結果である。
【発明を実施するための形態】
【００２２】  以下、本発明の実施の形態について更に詳細に説明するが、以下に記載する構成要件の説明は、本発明の実施態様の一例であり、本発明はこれらの内容に限定されるものではなく、その要旨の範囲内で種々変形して実施することができる。なお、本明細書におけるゼオライトとは、International Zeolite Association（ＩＺＡ）が定めるゼオライトである。その構造はＸ線回折データにより特徴付けられる。また、本明細書において、「ゼオライト膜が多孔質支持体上に形成されてなる多孔質支持体−ゼオライト膜複合体」を、「ゼオライト膜複合体」、または「膜複合体」と称することがある。また、「多孔質支持体」を単に「支持体」と略称し、「アルミノ珪酸塩のゼオライト」を単に「ゼオライト」と略称することがある。更に、本明細書において、「水素ガス」、「窒素ガス」ならびに「アンモニアガス」を、それぞれ、単に「水素」、「窒素」、「アンモニア」と称することがある。一方、本発明でのアンモニア分離とは、アンモニアガスを含有する混合ガスからより高濃度のアンモニアガスを含有する混合ガスを得ることを意味する。
【００２３】  本発明のアンモニアの分離方法の第一実施形態（発明Ａ）は、少なくともアンモニアと、水素と、窒素と、を含む複数の成分からなる混合ガスから、ゼオライト膜を用いてアンモニアを高い透過度で高選択的に透過側に安定して連続的に分離を行う方法であって、特定量以上のアンモニアを含有する、水素と窒素との混合ガスからアンモニアを選択的に透過させて分離することを特徴とするものである。  また、本発明のアンモニアの分離方法の他の実施形態は、特定のゼオライト膜に、アンモニアと水素および／または窒素を含む複数の成分からなる混合ガスを接触させ、該混合ガスから、アンモニアを選択的に透過させて分離することを特徴とするものである。  以下、詳細について説明する。
【００２４】＜アンモニアの製造方法＞  本実施形態に係るアンモニアの分離方法は、少なくとも、アンモニアと、水素と、窒素と、を含む混合ガスからアンモニアを効率的に分離する際に効果的に用いることができるために、このような混合ガスが得られるアンモニアの製造方法と組み合わせて使用することが効果的である。すなわち、水素と窒素からアンモニアを製造する第一工程、および第一工程で得られるアンモニアを後述するアンモニアの分離方法により分離する第二工程、を含み、第一工程で得られたアンモニアを第二工程でアンモニアを分離するアンモニア製造方法以外にも、上記第一工程および上記第二工程が一つの反応器内で進行する、アンモニアの製造方法も本発明の好ましい態様の一つである。第一工程および第二工程が一つの反応器内で進行するとは、第一工程および第二工程が同時に進行するということである。つまり、本発明の一実施形態では、容器内で水素ガスと窒素ガスからアンモニアガスを製造し、該容器内において、製造されたアンモニアガスを含む混合ガスからアンモニアを分離しながらアンモニアを効率良く製造することができる。  アンモニアの工業製造方法としては、特段の制限はないが、ハーバー・ボッシュ法が挙げられる。この方法においては、基本的には酸化鉄を触媒とし、３００℃〜５００℃、１０〜４０ＭＰａという高温高圧下で、窒素及び水素ガスを触媒上で反応させてアンモニアを生成させ、反応器出口ガス中に含まれる生成アンモニアを冷却して凝縮分離して製品として回収する一方、未反応の窒素及び水素ガスは分離され原料ガスとしてリサイクルされるプロセスが採用されている。また、ハーバー・ボッシュ法の改良方法として、より低圧条件下でアンモニアが製造可能なＲｕ系担持触媒が１９８０年代に開発され、上記ハーバー・ボッシュプロセスと組み合わせたプロセスも工業化されているが、その基本製造プロセスは１００年に亘り変わっていない。このように、一般にアンモニア製造工業触媒は鉄系触媒とＲｕ系触媒に大別される。アンモニア製造時に用いる原料ガスのモル比は、理論比となる水素／窒素＝３が好ましいが、Ｒｕ系触媒では水素による触媒被毒が起こりやすい為に、このモル比を下げた製造条件が好ましく用いられる。この点を考慮すると、特に制限はされないが、本発明のアンモニア分離技術と組み合わせるアンモニア製造触媒プロセスとしては、後述するアンモニア分離における供給ガス中に含有される水素ガス／窒素ガスの好ましい体積比に近づくため、Ｒｕ系触媒を用いるプロセスが好ましく、この組み合わせにより、生成するアンモニア分離において水素の透過量を低減することができる。
【００２５】＜アンモニアの分離方法＞  本発明のアンモニアの分離方法の第一実施形態は、ゼオライト膜を用いて、アンモニアと水素および窒素を含む複数の成分からなる混合ガスを該ゼオライト膜に接触させ、該混合ガスからアンモニアを選択的に透過させて分離することを特徴とするものである。  また、本発明のアンモニアの分離方法は、特定のゼオライト膜を用いて、アンモニアと水素および／または窒素を含む複数の成分からなる混合ガスを該ゼオライト膜に接触させ、該混合ガスから、アンモニアを選択的に透過させて分離することを特徴とするものである。  なお、上述の通り、本発明によれば、反応器内で水素ガスと窒素ガスからアンモニアガスを製造し、上記反応器内において、ゼオライト膜を用いて製造されたアンモニアガスを透過させながら効率よくアンモニアを製造・回収することができる。
【００２６】  本発明におけるゼオライト膜によるアンモニア分離は、主としてゼオライト細孔内でのアンモニアのホッピング機構に基づく分離となるが、吸着アンモニアやアンモニウムイオン等によるゼオライト膜の細孔径制御により分子篩としての分離も活用する。前者の作用により、ゼオライト膜と親和性の高いアンモニアはゼオライト膜を高選択的に透過することが可能となり、また、後者の作用により、アンモニアが吸着したゼオライト膜の有効細孔径以上の大きさを有する気体分子とそれ以下の気体分子とを効率良く分離する為、より効果的にアンモニアを分離することができる。
【００２７】  ゼオライト細孔内でのアンモニアのホッピング機構によりアンモニアの透過選択性が著しく向上する要因は、未だ詳らかではないが、このようなゼオライト膜は、ゼオライト中に含有される吸着アンモニアやアンモニウムイオンによりゼオライト膜内の細孔径を狭めるために、特に分子サイズの小さな水素ガスの透過速度を低減することができる為である。この作用は、水素ガス、窒素ガス、アンモニアガスの分子サイズより細孔径が大きなゼオライトを用いても同様にゼオライト膜の細孔を狭める為、窒素ガスや水素ガスの透過阻害が発現する。一方、ゼオライト細孔内に含まれる吸着アンモニアやアンモニウムイオンにより細孔内でアンモニアの吸着／脱離によるホッピング移動を起こすことができ、この挙動によりアンモニアガスの選択的な分離が発現する。
【００２８】  本発明の第一実施形態（発明Ａ）においては、前記のようにアンモニアのゼオライトへの吸着を利用し、ゼオライト細孔内でのアンモニアのホッピング機構に基づくアンモニアの分離を特徴とする為、水ガスと、窒素ガスと、アンモニアガスとを含有する供給ガス中のアンモニアガス濃度は特定量以上に制御する必要がある。その濃度は、供給ガス中のアンモニアガスの濃度として、１．０体積％以上であることが重要である。これは、ゼオライトへの吸着したアンモニアは気相中のアンモニアガスとの吸着平衡の関係にあり、アンモニアのゼオライトへの吸着能は、供給ガス中のアンモニアガス濃度に大きく依存する為である。本発明の比較例に示すように、１．０体積％未満のアンモニアガス濃度においても、若干のアンモニアの透過選択性は発現するが、その効果は顕著ではない。よって、本発明においては、１．０体積％以上のアンモニアガス濃度の供給ガスを使用することが重要であり、そのようなガスを加圧条件下でゼオライト膜に接触させると、ゼオライトへのアンモニアの吸着を効果的に引き起こすことができるため、供給ガスからのアンモニアの分離選択性を向上させることができる。また、１．０体積％以上のアンモニアガス濃度の供給ガスを使用すると、供給ガス中のアンモニアガス濃度が向上する為、透過速度も向上する。なお、混合ガス中のアンモニアガス濃度を１．０体積％以上とする場合、アンモニアを製造する際に得られる混合ガス中のアンモニアガス濃度が１．０体積％以上となるような条件でアンモニアを製造すればよい。上記のなかでも、供給ガス中のアンモニアガス濃度は、好ましくは２．０体積％以上、より好ましくは３．０体積％以上、特に好ましくは５．０体積％以上である。一方、上限は、特に制限されないが、供給ガス中のアンモニアガス濃度が高いほど分離性能は向上する為、通常１００体積％未満となるが、アンモニアを分離する必要性の理由から、一般には、８０体積％以下、好ましくは、６０体積％以下、より好ましくは、４０体積％以下である。なお、供給ガス中のアンモニアの濃度は、供給ガスを採取し、その成分を分析し、アンモニアのモル分率をもって体積%と同じであるとみなす。他の気体の体積％も同様にモル分率をもって、体積％とみなす。一方、アンモニア製造プロセスと組み合わせてアンモニアを分離する場合は、該製造プロセス条件で生成するアンモニア平衡濃度以下である。本発明を用いたアンモニアの分離技術は、公知の水素と、窒素と、アンモニアとの混合ガスから水素ガスおよび／または窒素ガスを選択的に透過させる方法に対して、供給ガスからアンモニアを分離するプロセスとなる為、高濃度のアンモニアを含む混合ガスからのアンモニア分離が有利である。また、その後、必要に応じて膜を透過しなかった非透過側の混合ガスから水素ガスを回収する工程を採用する場合でも、アンモニアガス濃度が十分に下がった該混合ガスから水素を回収する設計となる為、公知の供給ガスから水素および／または窒素を分離してアンモニアの濃縮を行うプロセスでの上記の課題は生じにくい特徴がある。また、例えば、特許文献７に対しては、顕著にアンモニアの分離性能が向上し、且つ高温での操業時や長期操業時の分離安定性も高いといった特徴がある。
【００２９】  このように、水素、窒素、およびアンモニアの混合ガス中のアンモニアガス濃度が特定量以上になるとゼオライト膜を透過するアンモニアの透過選択性が著しく向上する要因は、未だ詳らかではないが、該混合ガス中のアンモニアガス濃度を高めると、上記のアンモニアガスとゼオライトとの吸着平衡の理由からゼオライトへの吸着が起こりやすくなり、先ずアンモニアが細孔内に吸着されたゼオライト膜が生成する。このようにして生成したアンモニアが吸着したゼオライト膜は、ゼオライト膜内の細孔径を狭めるために、分子サイズの小さな水素の透過速度を低減することができる。この作用は、水素、窒素、アンモニアの分子サイズより細孔径が大きなゼオライトを用いても同様にゼオライト膜の細孔を狭める為、水素の透過阻害が顕著に発現する。一方、ゼオライト細孔内に吸着されたアンモニアは、膜内外の圧力差により細孔内でアンモニアの吸着／脱離によるホッピング移動を起こすことができ、この挙動によりアンモニアの選択的な分離が発現する。    すなわち、本発明は、先ずゼオライトへのアンモニアの吸着を積極的に行って、ゼオライト膜の細孔径を制御して、アンモニアの分離選択性を高めながら、一方、細孔内ではアンモニアの吸着／脱離によるホッピング移動を用いてアンモニアを選択的に透過させる技術となる。これに対して、特許文献８では、このようなアンモニア吸着ゼオライト膜はアンモニア透過において閉塞の原因となる為、このような吸着を起こらないゼオライトを設計し、ゼオライトの細孔径を利用した分子篩によりアンモニアを分離する技術を提案している点で大きく異なる。一方、特許文献７で提案されているようなシリカ膜では、アンモニアの吸着が起こりにくく、また、アンモニアが吸着されても熱安定性が低い為に、本発明のような効果は発現しない。一方、ゼオライトへのアンモニアの吸着／脱離が伴う細孔内ホッピング機構を主に活用してアンモニアの分離を行う本発明においては、アンモニア分離の際の温度は、使用するゼオライト膜の長期耐久性、ゼオライト膜のアンモニアの分離性能、ならびに、アンモニア製造設備と組み合わせる際のプロセス全体の製造エネルギー収支に大きく影響を与える為、重要な設計因子の一つとなる。これらの視点からすると、本発明においては、アンモニア合成における生成ガスを分離する場合には、アンモニア分離の際の温度は、通常、アンモニアの合成温度と同じかそれ以下の温度であり、アンモニア分離の際の温度は、アンモニア分離を行う分離器内の温度、すなわち、分離に供する混合ガスの温度、分離されたアンモニアガスの温度である。また、分離膜の温度は分離器内の温度と略同じであるとみなすことができる。アンモニアの製造プロセス設計からは合成温度と同じ温度で分離を行うと反応器にリサイクルする水素、窒素の昇温が不要となるため好ましい。このため、アンモニア分離の際の好ましい温度はアンモニア合成反応における反応温度にもよるが、通常５００℃以下、好ましくは４５０℃以下、さらに好ましくは４００℃以下である。本発明のゼオライト膜を用いてこれらの温度条件下でアンモニアの分離を行うと、該ゼオライト膜は安定性が高いため、長期に亘り連続的な操業が可能となるばかりでなく、高いアンモニアの透過選択性が発現する。一方、その下限は通常５０℃を超える温度、好ましくは１００℃以上、より好ましくは１５０℃以上、特に好ましくは２００℃以上、その中でも、好ましくは２５０℃以上、とりわけ好ましくは３００℃以上である。これらの温度条件下でアンモニアの分離をおこなうと、ゼオライト細孔内に吸着されたアンモニアの脱離速度が向上し、その結果ゼオライト膜のアンモニア透過速度が向上する。また、アンモニア製造プロセスとして、原料ガスのリサイクルを行う際には、水素、窒素の昇温にかかるエネルギーが低減されるために、より高温条件下でのアンモニア分離が好ましく、その観点からは、その下限は、好ましくは２５０℃以上、より好ましくは３００℃以上である。本発明のような細孔内ホッピング移動によるアンモニアの分離方法おいては、ゼオライト細孔内のＡｌ原子に対するアルカリ金属原子のモル比を飽和量比未満に制御することによりその速度を制御できる為、該モル比の制御は重要であり、本発明の第四実施形態のような該モル比を０．０１以上、０．０７０以下に制御する手法と組み合わせると好ましい場合がある。  供給ガス（混合ガス）中のその他のガス組成は特段の制限はないが、供給ガス中に含有される水素ガス／窒素ガスの体積比は、通常３以下、より好ましくは、２以下である。この体積比に調整することにより、アンモニア分離時の水素の透過量が低減され、アンモニアの分離選択性が向上する。このような理由から、本発明のアンモニア分離プロセスの供給ガスをアンモニア製造プロセスから得る場合には、特に限定はされないが、原料ガス中の水素ガス／窒素ガスの体積比を低くしたＲｕ系アンモニア製造触媒プロセスと組み合わせるのが好ましい。一方、その下限は、少なければ少ないほどアンモニア分離選択性が向上する為、特に限定されないが、通常０．２以上、好ましくは０．３以上、より好ましくは０．５以上である。ここで、上限ならびに下限の記載値は有効数字の範囲内で有効とするもので、すなわち、上限３以下とは２．５以上３．５未満を、一方０．２以上とは０．１５以上０．２５未満を、１．０以上とは０．９５以上１．０５未満を意味する。
【００３０】  本発明において供給ガス（混合ガス）の圧力は、高圧であるほどゼオライト膜の分離性能が向上し、用いるゼオライト膜の面積を低減できるため、好ましい態様であるが、大気圧以上の圧力であれば特段制限はなく、適宜圧力を減圧調整して所望の圧力にして用いてもよい。分離対象のガスが、分離に用いる圧力より低い場合は、圧縮機などで増圧して用いることができる。
【００３１】  供給ガスの圧力は、通常大気圧若しくは大気圧より大きく、好ましくは０．１ＭＰａ以上、より好ましくは０．２ＭＰａ以上である。また上限値は、通常２０ＭＰａ以下、好ましくは１０ＭＰａ以下、より好ましくは５ＭＰａ以下であって、３ＭＰａ以下であってもよい。
【００３２】  透過側の圧力は供給側のガスの圧力より低ければ特に限定されないが、通常１０ＭＰａ以下、好ましくは５ＭＰａ以下、より好ましくは１ＭＰａ以下、さらに好ましくは０．５ＭＰａ以下であり、場合によっては大気圧以下の圧力まで低下させてもよい。供給ガス中のアンモニアの濃度が低い値となるまで分離する場合には、透過側は低い圧力であることが好ましく、大気圧以下の圧力まで低下させると、供給ガス中のアンモニアガス濃度がより低い濃度となるまでアンモニアを分離することが可能である。
【００３３】  供給側のガスと透過側のガスの差圧は特に制限されないが、通常２０ＭＰａ以下、好ましくは１０ＭＰａ以下、より好ましくは５ＭＰａ以下、さらに好ましくは１ＭＰａ以下である。また、通常０．００１ＭＰａ以上、好ましくは０．０１ＭＰａ以上、より好ましくは０．０２ＭＰａ以上である。
【００３４】  ここで、差圧とは、当該ガスの供給側の分圧と透過側の分圧の差をいう。また、圧力［Ｐａ］は、特に断りのない限り、絶対圧を指す。
【００３５】  供給ガスの流速は、透過するガスの減少を補うことが可能な程度の流速で、また供給ガスにおいて透過性の小さなガスの膜のごく近傍における濃度とガス全体における濃度が一致するように、供給ガスを混合できるだけの流速であればよく、ゼオライト膜複合体の管径、膜の分離性能にもよるが、線速として通常０．００１ｍｍ／ｓｅｃ以上、好ましくは０．０１ｍｍ／ｓｅｃ以上、より好ましくは０．１ｍｍ/ｓｅｃ以上、その中でも、好ましくは０．５ｍｍ／ｓｅｃ以上、より好ましくは１ｍｍ／ｓｅｃ以上であり、上限は特に制限なく、通常１ｍ／ｓｅｃ以下、好ましくは０．５ｍ／ｓｅｃ以下である。
【００３６】  本発明の混合ガスからのアンモニアの分離方法においては、スイープガスを用いてもよい。スイープガスとは、分離膜により透過されたアンモニアを効率よく回収する為に供給するガスを意味し、分離透過前の供給ガス側に導入するガスではなく、分離膜の透過側に供給するガスである。つまり、スイープガスは、分離透過前の供給ガスとは別個に供給されるガスであって、透過側に供給ガスとは異なる種類のガスを流し、膜を透過したガスを回収するものである。本発明で用いるスイープガスとは、例えば、図１に示すライン１２から供給されるガス９のことを言う。スイープガスの圧力は通常大気圧であるが、特に大気圧に制限されるものではなく、好ましくは２０ＭＰａ以下、より好ましくは１０ＭＰａ以下、さらに好ましくは１ＭＰａ以下であり、下限は、好ましくは０．０９ＭＰａ以上、より好ましくは、０．１ＭＰａ以上である。場合によっては、減圧して用いてもよい。
【００３７】  スイープガスの流速は、特に制限はないが、線速として通常０．５ｍｍ／ｓｅｃ以上、好ましくは１ｍｍ／ｓｅｃ以上であり、上限は特に制限なく、通常１ｍ／ｓｅｃ以下、好ましくは０．５ｍ／ｓｅｃ以下である。
【００３８】  ガス分離に用いる装置は、特に限定されないが、通常はゼオライト膜複合体を膜モジュールにして用いる（以下、「ゼオライト膜複合体および／またはゼオライト膜複合体を用いた分離装置」を単に「膜モジュール」と称することがある）。膜モジュールは、例えば、図１に模式的に示したような装置でもよいし、例えば「ガス分離・精製技術」（株）東レリサーチセンター２００７年発行２２頁等に例示されている膜モジュールを用いてもよい。  図１の装置における混合ガスの分離操作については、実施例の項において説明する。
【００３９】  混合ガスからのアンモニアの膜分離を行う際には膜モジュールを多段にして用いてもよい。この場合、１段目の膜モジュールに分離を行うガスを供給して、膜を透過しなかった非透過側のガスをさらに２段目の膜モジュールに供給してもよいし、透過したガスを２段目の膜モジュールに供給してもよい。前者の方法では、非透過側の透過性の低い成分の濃度をさらに上げることができ、後者の方法では透過したガス中の透過性の高い成分の濃度をさらに上げることができる。また、これらの方法を組み合わせた方法も好適に使用できる。  多段に設けた膜モジュールで分離する場合には、後段の膜モジュールにガスを供給する際に、必要に応じて供給ガスの圧力を昇圧器などで調整してもよい。
【００４０】  また、膜モジュールを多段で使用する場合には、各段に性能が異なる膜を設置してもよい。通常、膜の性能として、透過性能が高い膜では分離性能が低く、一方、分離性能が高い膜では透過性能が低い傾向がある。このため、分離あるいは濃縮したいガス成分が所定の濃度になるまで処理する際に、透過性が高い膜では、必要膜面積は小さくなる一方、透過性の低い成分も透過側へ透過しやすく、このため、透過側ガス中の透過性の高い成分の濃度が低くなる傾向がある。逆に、分離性能が高い膜では、透過性の低い成分の透過側への透過は起こりにくく、このため、透過側ガス中の透過性の高い成分の濃度は高いが、必要膜面積が大きくなる傾向がある。１種類の膜による分離では、必要膜面積と濃縮または分離目的ガスの透過、非透過量の関係は制御しにくいが、異なる性能の膜を使用することで、制御が容易になる。膜コストと分離・回収するガスの価格によって、最適な膜面積と濃縮、分離目的ガスの透過、非透過量の関係になるよう膜を設置し、全体としてのメリットを最大化できる。
【００４１】  例えば、１段の膜分離で、アンモニアが十分分離できない場合には、非透過側のガスをさらに数段の膜で分離することができる。また１段の膜分離で、膜のアンモニア／水素の分離が十分でなく、透過側にアンモニアと共に水素が多く含まれる場合には、透過ガスをアンモニアと水素の分離性能が高い膜で分離することもできる。
【００４２】  本発明で用いるゼオライト膜は、耐薬品性、耐酸化性、耐熱安定性、耐圧性に優れ、かつ、アンモニアの高い透過性能、分離性能を発揮し、耐久性に優れた性能を持つ。
【００４３】  ここでいう高い透過性能とは、十分な処理量を示し、例えば、膜を透過する気体成分のパーミエンス（Ｐｅｒｍｅａｎｃｅ）［ｍｏｌ／（ｍ２・ｓ・Ｐａ）］が、例えばアンモニアを、温度２００℃、差圧０．３ＭＰａで透過させた場合、通常１×１０−９以上、好ましくは５×１０−９以上、より好ましくは１×１０−８以上、さらに好ましくは２×１０−８以上、とりわけ好ましくは５×１０−８以上、特に好ましくは１×１０−７以上、最も好ましくは２×１０−７以上である。上限は特に限定されず、通常３×１０−４以下である。
【００４４】  また、本発明で用いるゼオライト膜複合体のパーミエンス［ｍｏｌ／（ｍ２・ｓ・Ｐａ）］は、例えば窒素を同様の条件で透過させた場合、通常５×１０−８以下、好ましくは３×１０−８以下、より好ましくは１×１０−８以下、とりわけ好ましくは５×１０−９以下、最も好ましくは１×１０−９以下であり、理想的にはパーミエンスは０であるが、実用上１×１０−１０〜１×１０−１４程度のオーダーとなる場合がある。
【００４５】  ここで、パーミエンス（Ｐｅｒｍｅａｎｃｅ、「透過度」ともいう）とは、透過する物質量を、膜面積と時間と透過する物質の供給側と透過側の分圧差の積で割ったものであり、単位は、［ｍｏｌ／（ｍ2・ｓ・Ｐａ）］であり、実施例の項において述べる方法により算出される値である。
【００４６】  また、ゼオライト膜の選択性は理想分離係数、分離係数により表される。理想分離係数、分離係数は膜分離で一般的に用いられる選択性を表す指標であり、理想分離係数は実施例の項において述べる方法により、分離係数は下記の算出される値である。
【００４７】  分離係数αを求める場合は下記式により算出する。α＝（Ｑ’１／Ｑ’２）／（Ｐ’１／Ｐ’２）〔上記式中、Ｑ’１およびＱ’２は、それぞれ、透過性の高いガスおよび透過性の低いガスの透過量［ｍｏｌ／（ｍ２・ｓ・Ｐａ）］を示し、Ｐ’１およびＰ’２は、それぞれ、供給ガス中の透過性の高いガスおよび透過性の低いガスの分圧［Ｐａ］を示す。〕  分離係数αは次のように求めることもできる。α＝（Ｃ’１／Ｃ’２）／（Ｃ１／Ｃ２） 〔上記式中、Ｃ’１およびＣ’２は、それぞれ、透過ガス中の透過性の高いガスおよび透過性の低いガスの濃度［体積％］を示し、Ｃ１およびＣ２は、それぞれ、供給ガス中の透過性の高いガスおよび透過性の低いガスの濃度［体積％］を示す。〕
【００４８】  理想分離係数は、例えば、アンモニアと窒素を温度２００℃、差圧０．３ＭＰａで透過させた場合、通常１５以上、好ましくは２０以上、より好ましくは２５以上、最も好ましくは３０以上である。またアンモニアと水素を温度２００℃、差圧０．３ＭＰａで透過させた場合、通常２以上、好ましくは３以上、より好ましくは５以上、さらに好ましくは７以上、とりわけ好ましくは８以上、特に好ましくは１０以上、最も好ましくは１５以上である。理想分離係数の上限は完全にアンモニアしか透過しない場合でありその場合は無限大となるが、実用上、分離係数は１０万程度以下となる場合がある。
【００４９】  本発明で用いられるゼオライト膜の分離係数は、例えば、アンモニアと窒素の体積比１：１の混合ガスを、温度５０℃、差圧０．１ＭＰａで透過させた場合、通常２以上、好ましくは３以上、より好ましくは４以上、さらに好ましくは５以上である。分離係数の上限は完全にアンモニアしか透過しない場合でありその場合は無限大となるが、実用上、分離係数は１０万程度以下となる場合がある。
【００５０】  本発明で用いられるゼオライト膜は、上記のとおり、耐薬品性、耐酸化性、耐熱安定性、耐圧性に優れ、かつ高い透過性能、分離性能を発揮し、耐久性に優れるものであり、このようなゼオライト膜を用いる本発明のアンモニアの分離方法は、アンモニア合成の生成物からのアンモニアの分離に適用することができる。また、本発明のアンモニアの分離方法は、アンモニア合成反応器内にゼオライト膜を設け、反応器内で、アンモニアを選択的に透過させて分離することにより反応系内の水素ガスおよび窒素ガスとアンモニアガスとの平衡をずらし、高転化率で効率的にアンモニアを合成する膜反応器としても利用できる。
【００５１】（ゼオライト）  本発明において、ゼオライト膜を構成するゼオライトはアルミノ珪酸塩である。アルミノ珪酸塩は、ＳｉとＡｌの酸化物を主成分とするものであり、本発明の効果を損なわない限り、それ以外の元素が含まれていてもよい。本発明のゼオライト中に含まれるカチオン種としては、ゼオライトのイオン交換サイトに配位しやすいカチオン種が望ましく、例えば、周期律表の第１族、第２族、第８族、第９族、第１０族、第１１族、及び、第１２族の元素群から選ばれるカチオン種、ＮＨ４＋、ならびにこれらの二種以上のカチオン種であり、より好ましくは、周期律表の第１族、第２族の元素群から選ばれるカチオン種、ＮＨ４＋、ならびにこれらの二種以上のカチオン種である。
【００５２】  本発明で使用されるゼオライトは、アルミノ珪酸塩である。アルミノ珪酸塩のＳｉＯ2／Ａｌ2Ｏ3モル比は、特段の制限はないが、通常６以上、好ましくは７以上、より好ましくは８以上であり、一方、通常５００以下、好ましくは１００以下、より好ましくは８０以下、さらに好ましくは５０以下、とりわけ好ましくは４５以下、さらに好ましくは３０以下、最も好ましくは２５以下である。このような特定の領域のＳｉＯ2／Ａｌ2Ｏ3モル比のゼオライトを使用することにより、ゼオライト膜の緻密性ならびに耐化学反応性や耐熱性等の耐久性を向上させることができる為に好ましい。また、アンモニアと水素および窒素を含む複数の成分からなる混合ガスからアンモニアを透過させる分離性能の観点からは、前記のようにＡｌ元素の酸点がアンモニアの吸着サイトになる理由から、より多くのＡｌを含有するゼオライトを用いることが好ましく、上記のＳｉＯ2／Ａｌ2Ｏ3モル比を示すゼオライトを使用することにより、アンモニアを高い透過度で高選択的に分離することができる。  ゼオライトのＳｉＯ2／Ａｌ2Ｏ3モル比は、後に述べる水熱合成の反応条件により調整することができる。
【００５３】  なお、本明細書において、ＳｉＯ2／Ａｌ2Ｏ3モル比は、走査型電子顕微鏡−エネルギー分散型Ｘ線分光法（ＳＥＭ−ＥＤＸ）により決定される数値である。この場合、膜厚数ミクロンの膜のみの情報を得るために通常はＸ線の加速電圧を１０ｋＶとして測定が行われる。
【００５４】  本発明で使用するゼオライトの構造としては、International Zeolite Association（ＩＺＡ）が規定するコードで表すと、例えば、ＡＢＷ、ＡＣＯ、ＡＥＩ、ＡＥＮ、ＡＦＩ、ＡＦＴ、ＡＦＸ、ＡＮＡ、ＡＴＮ、ＡＴＴ、ＡＴＶ、ＡＷＯ、ＡＷＷ、ＢＩＫ、ＣＨＡ、ＤＤＲ、ＤＦＴ、ＥＡＢ、ＥＰＩ、ＥＲＩ、ＥＳＶ、ＧＩＳ、ＧＯＯ、ＩＴＥ、ＪＢＷ、ＫＦＩ、ＬＥＶ、ＬＴＡ、ＭＥＲ、ＭＯＮ、ＭＴＦ、ＯＷＥ、ＰＡＵ、ＰＨＩ、ＲＨＯ、ＲＴＥ、ＲＷＲ、ＳＡＳ、ＳＡＴ、ＳＡＶ、ＳＩＶ、ＴＳＣ、ＵＦＩ、ＶＮＩ、ＹＵＧ、ＡＥＬ、ＡＦＯ、ＡＨＴ、ＤＡＣ、ＦＥＲ、ＨＥＵ、ＩＭＦ、ＩＴＨ、ＭＥＬ、ＭＦＳ、ＭＷＷ、ＯＢＷ、ＲＲＯ、ＳＦＧ、ＳＴＩ、ＳＺＲ、ＴＥＲ、ＴＯＮ、ＴＵＮ、ＷＥＩ、ＭＦＩ、ＭＯＮ、ＰＡＵ、ＰＨＩ、ＭＯＲ、ＦＡＵ等が挙げられる。
【００５５】  その中でもフレームワーク密度が１８．０Ｔ／ｎｍ3以下であるゼオライトが好ましく、より好ましくはＡＥＩ、ＡＦＸ、ＣＨＡ、ＤＤＲ、ＥＲＩ、ＬＥＶ、ＲＨＯ、ＭＯＲ、ＭＦＩ、ＦＡＵであり、さらに好ましくはＡＥＩ、ＣＨＡ、ＤＤＲ、ＲＨＯ、ＭＯＲ、ＭＦＩ、ＦＡＵであり、特に好ましくは、ＣＨＡ、ＲＨＯ又はＭＦＩであり、最も好ましくはＲＨＯ又はＭＦＩである。フレームワーク密度を低いゼオライトを使用することでアンモニアを含む混合ガス中にアンモニア以外の透過成分が存在する場合、それらの透過成分が透過する際の抵抗を小さくすることができ、アンモニアの透過量を大きくしやすくなる。  また、本発明の第五の実施形態（ゼオライト膜複合体Ｅ）では、フレームワーク密度が１８．０Ｔ／ｎｍ3以下であるゼオライトが好ましく、より好ましくはＡＦＸ、ＤＤＲ、ＥＲＩ、ＬＥＶ、ＲＨＯ、ＭＯＲ、ＭＦＩ、ＦＡＵであり、さらに好ましくはＤＤＲ、ＲＨＯ、ＭＯＲ、ＭＦＩ、ＦＡＵであり、最も好ましくはＲＨＯ、ＭＦＩである。
【００５６】  ここでフレームワーク密度（単位：Ｔ／ｎｍ3）とは、ゼオライトの単位体積（１ｎｍ3）当たりに存在するＴ原子（ゼオライトの骨格を構成する原子のうち、酸素以外の原子）の個数を意味し、この値はゼオライトの構造により決まるものである。なお、フレームワーク密度とゼオライトとの構造の関係は、ATLAS OF ZEOLITE FRAMEWORK TYPES Sixth Revised Edition ２００７ ELSEVIERに示されている。
【００５７】  本発明のアンモニアと水素および窒素との膜分離においてはアンモニアのゼオライトへの吸着を利用し、ゼオライト細孔内でのアンモニアのホッピング機構に基づくアンモニアの分離を特徴とするものの、特に限定はされないが、その中でもアンモニアの分子径に近い細孔径を有するゼオライトの方がアンモニア分離選択性が向上する為好ましい場合があり、この観点からすると、ゼオライトの構造としては酸素８員環細孔を有するものが好ましい。一方、酸素８員環よりも大きなサイズの細孔ではアンモニアの透過度が高くなる点で好ましいが、水素および／または窒素との分離性能が低くなる場合がある。しかしながら、酸素８員環よりも大きなサイズの細孔を有するゼオライトを使用する際にも、前記のＳｉＯ2／Ａｌ2Ｏ3モル比を低下させたゼオライトを使用すると、Ａｌサイトに吸着したアンモニアによりゼオライト膜の細孔径が制御される為に、アンモニアを高い透過度で高選択的に分離することができる。
【００５８】  したがって、膜分離に用いるゼオライトの有効細孔径は、アンモニアが吸着したゼオライト膜の細孔径に大きく影響を与えるため、重要な設計因子の一つとなる。ゼオライトの有効細孔径は、ゼオライトに導入する金属種やイオン交換、酸処理、シリル化処理などによっても制御することが可能である。また、その他の手法で有効細孔径を制御することによって、分離性能を向上させることも可能である。
【００５９】  例えば、ゼオライト骨格に導入する金属種の原子径によって、ゼオライトの細孔径はわずかに影響を受ける。ケイ素よりも原子径が小さな金属、具体的には、例えばホウ素（Ｂ）等を導入した場合には細孔径は小さくなり、ケイ素よりも大きな原子径の金属、具体的には、例えばスズ（Ｓｎ）等を導入した場合には細孔径は大きくなる。また、酸処理によって、ゼオライト骨格に導入されている金属を脱離させることによって、細孔径が影響される場合がある。
【００６０】  イオン交換により、ゼオライト中のイオンをイオン半径の大きな１価のイオンで交換した場合には、有効細孔径は小さくなり、一方イオン半径の小さな１価のイオンでイオン交換した場合には有効細孔径は、ゼオライト構造がもつ細孔径に近い値となる。
【００６１】  シリル化処理によっても、ゼオライトの有効細孔径を小さくすることが可能である。例えば、ゼオライト膜の外表面の末端シラノールをシリル化し、さらに、シリル化層を積層することによって、ゼオライトの外表面に面した細孔の有効細孔径は小さくなる。
【００６２】  本発明で用いられるゼオライト膜複合体の分離機能は、特に限定されないが、ゼオライトの表面物性の制御により、気体分子のゼオライト膜への親和性や吸着性を制御することにより発現する。すなわち、ゼオライトの極性を制御することによりアンモニアのゼオライトへの吸着性を制御して、透過させやすくすることができる。
【００６３】  例えば、本発明の第二実施形態のように窒素原子を存在させてゼオライトの極性を制御することによりアンモニアのゼオライトへの親和性を制御して、透過させやすくすることもできる。
【００６４】  また、ゼオライト骨格のＳｉ原子をＡｌ原子で置換することにより極性を大きくすることが可能であり、これにより、アンモニアのような極性の大きい気体分子を積極的にゼオライト細孔に吸着、透過させることができる。また、Ｇａ、Ｆｅ、Ｂ、Ｔｉ、Ｚｒ、Ｓｎ、ＺｎなどのＡｌ原子源以外の他の原子源を水熱合成の水性反応混合物に添加して、得られるゼオライトの極性を制御することも可能である。
【００６５】  このほか、イオン交換によって、ゼオライトの細孔径だけでなく、分子の吸着性能を制御して、透過速度をコントロールすることもできる。
【００６６】（ゼオライト膜）  本発明におけるゼオライト膜とは、ゼオライトにより構成される膜状物のことであり、好ましくは、多孔質支持体の表面にゼオライトを結晶化させて形成されたものである。膜を構成する成分として、ゼオライト以外にシリカ、アルミナなどの無機バインダー、ポリマーなどの有機物、あるいはゼオライト表面を修飾するシリル化剤などを必要に応じて含んでいてもよい。  本発明で用いられるゼオライト膜に含まれる好ましいゼオライトは上述の通りであるが、ゼオライト膜に含まれるゼオライトは１種でもよいし、複数種含まれていてもよい。また、ＡＮＡ、ＧＩＳ、ＭＥＲのような混相で生成しやすいゼオライトや、結晶以外にもアモルファス成分などが含有されていてもよい。
【００６７】  本発明の他の態様の一つ（ゼオライト膜Ｂ）は、ゼオライトを含むゼオライト膜であって、Ｘ線光電子分光法により決定されるＡｌ元素に対する窒素元素のモル比が０．０１以上、４以下であることを特徴とするゼオライト膜である。ゼオライト膜Ｂは第一実施形態のアンモニア分離法に特に好ましく用いられる。  ゼオライト膜Ｂは、Ｘ線光電子分光法（ＸＰＳ）により決定されるＡｌ原子に対する窒素原子のモル比が特定の範囲となる表面を有する、ゼオライト膜であることが好ましい。ここで、本明細書におけるゼオライト膜の表面とは、アンモニアを分離する為にアンモニアと水素および／または窒素とを含む複数の成分からなる混合ガスを供給する側のゼオライト膜の表面を意味し、多孔質支持体上に成膜化された形態でゼオライト膜複合体を使用する場合には、多孔質支持体が接触していない面を意味する。尚、本明細書において、ゼオライト膜中に含まれるＡｌ原子に対する窒素原子のモル比とは、以下の測定条件下でのＸ線光電子分光法（ＸＰＳ）により決定される数値である。
【００６８】（測定条件）  測定の際のＸ線源：単色化Ａｌ−Ｋα線、出力１６ｋＶ−３４Ｗ  定量計算の際のバックグラウンドの決定法：Ｓｈｉｒｌｅｙ法
【００６９】  本発明の第二実施形態において、上記ＸＰＳ測定により決定されるゼオライト膜表面に含まれる窒素原子の含有量は、ゼオライト膜表面のＡｌ原子に対して、モル比で、通常、０．０１以上、好ましくは、０．０５以上、より好ましくは、０．１０以上、更に好ましくは０．２０以上、特に好ましくは０．３０以上、とりわけ好ましくは０．５０以上であり、その上限は、ゼオライト膜に含まれるゼオライト中の窒素原子を含むカチオン種の構造や必要に応じてゼオライト膜の硝酸塩処理を行う際に残留する硝酸イオン量に依存するために特に制限されないが、通常４以下、好ましくは、３以下、より好ましくは、１以下である。このような特定の窒素原子／Ａｌ原子比の表面組成を有するゼオライトを使用することにより、ゼオライト膜の緻密性ならびに耐化学反応性や耐熱性等の耐久性を向上させることができると共に、アンモニアと水素および／または窒素を含む複数の成分からなる混合ガスからアンモニアを高い透過度で、且つ、高選択的に分離することができる。ここで、上限ならびに下限の記載値は有効数字範囲内で有効とするものである。すなわち、上限４以下とは４．５未満を、一方０．０１以上とは０．００５以上を意味する。
【００７０】  本発明の第二実施形態においてゼオライト膜に含まれる窒素原子は、後述するゼオライト中に含まれるアンモニウムイオン（ＮＨ４＋）やメチルアミン、ジメチルアミン、トリメチルアミン、エチルアミン、ジエチルアミン、トリエチルアミン、エチレンジアミン、ジメチルエチレンジアミン、テトラメチルエチレンジアミン、ジエチレントリアミン、トリエチレンテトラアミン、アニリン、メチルアニリン、ベンジルアミン、メチルベンジルアミン、ヘキサメチレンジアミン、Ｎ，Ｎ−ジイソプロピルエチルアミン、Ｎ，Ｎ，Ｎ−トリメチル−１−アダマンタンアミン、ピリジン、ならびにピペリジン等の炭素数１〜２０の有機アミンがプロトン化されたカチオン種由来の窒素原子、ゼオライト膜を製造する際に窒素原子を含有する有機テンプレート（構造規定剤）を使用した際の有機テンプレート由来の窒素原子、後述する必要に応じて実施するゼオライト膜の硝酸塩処理時に残留する硝酸イオン由来の窒素原子等である。
【００７１】  本実施形態においては、未だ詳らかではなく特に限定はされないが、後述するようにアンモニアのゼオライトへの吸着を利用して膜分離に用いるゼオライトの有効細孔径を制御するとともに、ゼオライト細孔内でのアンモニアのホッピング機構に基づいてアンモニアを分離することを特徴とする。このようにゼオライトへのアンモニアの吸着／脱離が伴う細孔内ホッピング機構を主に活用してアンモニアの分離を行う本発明においては、先ずはアンモニアを含む供給混合ガス中のアンモニアとゼオライト膜表面との吸着親和性を、該混合ガス中に含まれるその他の水素や窒素等のガスよりも如何に高めるかが重要な設計因子となる。この視点からすると、上記のような形態の窒素原子をゼオライト膜表面に存在させると、供給ガス中のアンモニアとの水素結合等の相互作用により、アンモニアのゼオライト膜への吸着親和性が高まる為にアンモニア分離性能が向上する傾向がある。
【００７２】  また、本発明の他の態様の一つ（ゼオライト膜Ｃ）は、ゼオライトを含むゼオライト膜であって、Ｘ線光電子分光法により決定されるＡｌ元素に対するＳｉ元素のモル比が２．０以上、１０以下であることを特徴とするゼオライト膜である。ゼオライト膜Ｃは第一実施形態のアンモニア分離法に好ましく用いられる。  本発明で用いられるゼオライト膜Ｃは、Ｘ線光電子分光法（ＸＰＳ）により決定されるＡｌ原子に対するＳｉ原子のモル比が特定の範囲となる表面を有する、ゼオライト膜であることを特徴とする。尚、本明細書において、ゼオライト膜中に含まれるＡｌ原子に対するＳｉ原子のモル比とは、以下の測定条件下でのＸ線光電子分光法（ＸＰＳ）により決定される数値である。
【００７３】（測定条件）  測定の際のＸ線源：単色化Ａｌ−Ｋα線、出力１６ｋＶ−３４Ｗ  定量計算の際のバックグラウンドの決定法：Ｓｈｉｒｌｅｙ法  本実施形態においては、上記のＸＰＳ測定により決定されるゼオライト膜表面に含まれるＳｉ原子含有量は、ゼオライト膜表面のＡｌ原子に対して、モル比で、２．０以上、好ましくは、２．５以上、より好ましくは、３．０以上であり、その上限は、通常１０以下、好ましくは８．０以下、より好ましくは７．０以下、特に好ましくは６．７以下である。本発明においては、ゼオライト膜中のＡｌ原子に対するＳｉ原子のモル比は、後述するように、ゼオライト膜中のゼオライトのＳｉＯ2／Ａｌ2Ｏ3比を制御する方法、ゼオライト膜をアルミニウム塩で処理する方法等により制御することができる。このような特定のＳｉ原子／Ａｌ原子モル比のゼオライト膜を使用することにより、アンモニアと水素および／または窒素を含む複数の成分からなる混合ガスからアンモニアを分離する際に、本実施例から明らかなように、ゼオライト膜の緻密性ならびに耐化学反応性や耐熱性等の耐久性を向上させることができると共に、高い透過選択性ならびに高い透過度を示すと共に高温時の分離熱安定性を向上させることができる。
【００７４】  また、本実施形態においては、上記のゼオライト膜表面のＳｉ原子の含有量を制御するとともに、必要に応じて、ＸＰＳ測定により決定されるゼオライト膜表面に含まれる窒素原子の含有量を特定の領域に制御すると、ゼオライト膜表面に含まれる複数の成分からなる混合ガスからアンモニア分離する際の分離選択性が著しく向上する傾向がある為、ゼオライト膜表面に窒素原子とを共存させ、それらの含有量を適切に制御するのが好ましい。このようにゼオライト膜表面に、必要に応じて、窒素原子を存在させる場合、その窒素原子の含有量は、ゼオライト膜表面のＡｌ原子に対して、モル比で、通常、０．０１以上、好ましくは、０．０５以上、より好ましくは、０．１０以上であり、更に好ましくは０．２０以上、特に好ましくは０．３０以上、とりわけ好ましくは０．５０以上であり、その上限は、ゼオライト膜に含まれるゼオライト中の窒素原子を含むカチオン種の構造や必要に応じてゼオライト膜の硝酸塩処理を行う際に残留する硝酸イオン量に依存するために特に制限されないが、通常４以下、好ましくは、３以下、より好ましくは、１以下である。このような特定の窒素原子／Ａｌ原子比の表面組成を有するゼオライトを使用すると、ゼオライト膜の緻密性ならびに耐化学反応性や耐熱性等の耐久性を向上させることができると共に、アンモニアと水素および／または窒素を含む複数の成分からなる混合ガスからアンモニアを高選択的に分離することができる為、好ましい。尚、上記の上限ならびに下限の記載値は有効数字範囲内で有効とするものである。すなわち、上限４以下とは４．５未満を、一方０．０１以上とは０．００５以上を意味する。
【００７５】  本実施形態においてゼオライト膜に窒素原子を含有させる際の窒素原子は、後述するゼオライト中に含まれるアンモニウムイオン（ＮＨ４＋）やメチルアミン、ジメチルアミン、トリメチルアミン、エチルアミン、ジエチルアミン、トリエチルアミン、エチレンジアミン、ジメチルエチレンジアミン、テトラメチルエチレンジアミン、ジエチレントリアミン、トリエチレンテトラアミン、アニリン、メチルアニリン、ベンジルアミン、ならびにメチルベンジルアミン、ヘキサメチレンジアミン、Ｎ，Ｎ−ジイソプロピルエチルアミン、Ｎ，Ｎ，Ｎ−トリメチル−１−アダマンタンアミン、ピリジン、ならびにピペリジン等の炭素数１〜２０の有機アミンがプロトン化されたカチオン種由来の窒素原子、ゼオライト膜を製造する際に窒素原子を含有する有機テンプレート（構造規定剤）を使用した際の有機テンプレート由来の窒素原子、後述する必要に応じて実施するゼオライト膜の硝酸塩処理時に残留する硝酸イオン由来の窒素原子等である。
【００７６】  本実施形態においては、更に、ＸＰＳ測定により決定されるゼオライト膜表面に含まれるアルカリ金属原子の含有量を特定の範囲に制御すると、アンモニアと水素および／または窒素を含む複数の成分からなる混合ガスからアンモニア分離する際のアンモニア透過度が向上する傾向がある。その為、必要に応じてそれらの含有量を制御するのは好ましい態様の一つである。このようにゼオライト膜表面に、必要に応じて、アルカリ金属原子を存在させる場合のアルカリ金属原子としては、Ｌｉ、Ｎａ、Ｋ、Ｒｂ、Ｃｓ、ならびにこれらの二種以上の金属原子が例示され、これらの中では、Ｌｉ、Ｎａ、Ｃｓが好ましく、アンモニアの分離性能が優れ、且つ汎用のアルカリ金属である理由から、Ｎａがより好ましい。尚、これらのアルカリ金属原子は、ゼオライト膜を構成するゼオライト中のＡｌサイトのイオン対としてカチオンの形態で存在し、通常、後述するように、合成されたゼオライト膜のイオン交換処理によりゼオライト中に導入される。必要に応じて、ゼオライト膜表面にアルカリ金属原子を存在させる場合のアルカリ金属原子の含有量は、ゼオライト膜表面のＡｌ原子に対して、モル比で、０．０１以上、好ましくは、０．０２以上、より好ましくは、０．０３以上であり、更に好ましくは０．０４以上であり、特に好ましくは０．０５以上であり、その上限は、通常０．１０モル当量以下、好ましくは０．０７０モル当量以下、より好ましくは０．０６５モル当量以下、更に好ましくは、０．０６０モル当量以下、特に好ましくは、０５５モル当量以下である。アルカリ金属原子の含有量を、上記の範囲に制御すると、アンモニアの分離選択性を高めたまま、アンモニアの透過度を向上させることができる傾向があり、好ましい。尚、ゼオライト膜中のＡｌ原子に対するアルカリ金属原子のモル比は、後述するように、ゼオライトのイオン交換処理時のイオンの交換量を調整することにより制御することができる。  本実施形態においては、未だ詳らかではなく特に限定はされないが、後述するようにアンモニアのゼオライトへの吸着を利用して膜分離に用いるゼオライトの有効細孔径を制御するとともに、ゼオライト細孔内でのアンモニアのホッピング機構に基づいてアンモニアを分離することを特徴とする。このようにゼオライトへのアンモニアの吸着／脱離が伴う細孔内ホッピング機構を主に活用してアンモニアの分離を行う本発明においては、先ずはアンモニアを含む供給混合ガス中のアンモニアとゼオライト膜表面との吸着親和性を、該混合ガス中に含まれるその他の水素や窒素等のガスよりも如何に高めるかが重要な設計因子となる。この視点から、Ａｌ原子をゼオライト膜表面により多く存在させるとゼオライト膜表面の極性が変化し、供給ガス中のアンモニアとの吸着親和性が高まる為にアンモニア分離性能が向上する。また、本実施形態においては、ゼオライト膜表面のＡｌ原子の含有量は、ゼオライト膜を構成するゼオライトのＳｉＯ2／Ａｌ2Ｏ3比やゼオライト膜形成後のアルミニウム塩処理等により制御されるが、特に後者のアルミニウム塩処理は、ゼオライト膜表面に存在する微細な欠陥を封止する効果もあり、ゼオライト膜の緻密性ならびに耐化学反応性や耐熱性等の耐久性��向上させることができると共に、本発明の課題の一つであるゼオライト膜の高温時の分離熱安定性の向上に大きく貢献する。
【００７７】  また、本発明の他の態様の一つ（ゼオライト膜Ｄ）は、ゼオライトを含むゼオライト膜であって、Ｘ線光電子分光法により決定されるＡｌ元素に対するアルカリ金属元素のモル比が０．０１以上、０．０７０以下である。ゼオライト膜Ｄは第一実施形態のアンモニア分離法に特に好ましく用いられる。  本発明の第四実施形態で用いられるゼオライト膜Ｄは、Ｘ線光電子分光法（ＸＰＳ）により決定されるＡｌ原子に対するアルカリ金属原子のモル比が特定の範囲となる表面を有する、ゼオライト膜であることが好ましい。尚、本明細書において、ゼオライト膜中に含まれるＡｌ原子に対するアルカリ金属原子のモル比とは、以下の測定条件下でのＸ線光電子分光法（ＸＰＳ）により決定される数値である。
【００７８】（測定条件）  測定の際のＸ線源：単色化Ａｌ−Ｋα線、出力１６ｋＶ−３４Ｗ  定量計算の際のバックグラウンドの決定法：Ｓｈｉｒｌｅｙ法
【００７９】  本実施形態において、上記のＸＰＳ測定により決定されるゼオライト膜表面に含まれるアルカリ金属原子としては、Ｌｉ、Ｎａ、Ｋ、Ｒｂ、Ｃｓ、ならびにこれらの二種以上の金属原子が例示され、これらの中では、Ｌｉ、Ｎａ、Ｃｓが好ましく、アンモニアの分離性能が優れ、且つ汎用のアルカリ金属である理由から、Ｎａがより好ましい。尚、これらのアルカリ金属原子は、ゼオライト膜を構成するゼオライト中のＡｌサイトのイオン対としてカチオンの形態で存在し、通常、後述するように、合成されたゼオライト膜のイオン交換処理によりゼオライト中に導入される。
【００８０】  本実施形態においては、上記のＸＰＳ測定により決定されるゼオライト膜表面に含まれるアルカリ金属原子の含有量を制御することが重要であり、その含有量は、ゼオライト膜表面のＡｌ原子に対して、モル比で、０．０１以上、好ましくは、０．０２以上、より好ましくは、０．０３以上であり、更に好ましくは０．０４以上であり、特に好ましくは０．０５以上であり、その上限は、通常０．１０モル当量以下、好ましくは０．０７０モル当量以下、より好ましくは０．０６５モル当量以下、更に好ましくは、０．０６０モル当量以下、特に好ましくは、０５５モル当量以下である。アルカリ金属元素の含有量を、上記の範囲に制御することにより、本実施例ならびに参考例から明らかなように、アンモニアの分離選択性を高めたまま、アンモニアの透過度を向上させることができる。
【００８１】  本実施形態においては、ゼオライト膜中のＡｌ原子に対するアルカリ金属原子のモル比は、後述するように、ゼオライトのイオン交換処理時のイオンの交換量を調整することにより制御することができる。このような特定のアルカリ金属原子／Ａｌ原子比のゼオライト膜を使用することにより、アンモニアと水素および／または窒素を含む複数の成分からなる混合ガスからアンモニアを分離する際に、高い透過選択性を示しながら、該アルカリ金属原子を含まないゼオライト膜に比べて、アンモニアの透過度を向上させることができる。  また、本実施形態においては、上記のゼオライト膜表面のアルカリ金属原子の含有量を制御するとともに、必要に応じて、ＸＰＳ測定により決定されるゼオライト膜表面に含まれる窒素原子の含有量を特定の領域に制御すると、アンモニアと水素および／または窒素を含む複数の成分からなる混合ガスからアンモニア分離する際の分離選択性が著しく向上する傾向がある為、ゼオライト膜表面にアルカリ金属原子と窒素原子とを共存させ、それらの含有量を適切に制御するのが好ましい。このようにゼオライト膜表面に窒素原子を存在させる場合、その窒素原子の含有量は、ゼオライト膜表面のＡｌ原子に対して、モル比で、通常、０．０１以上、好ましくは、０．０５以上、より好ましくは、０．１０以上であり、更に好ましくは０．２０以上、特に好ましくは０．３０以上、とりわけ好ましくは０．５０以上であり、その上限は、ゼオライト膜に含まれるゼオライト中の窒素原子を含むカチオン種の構造や必要に応じてゼオライト膜の硝酸塩処理を行う際に残留する硝酸イオン量に依存するために特に制限されないが、通常４以下、好ましくは、３以下、より好ましくは、１以下である。このような特定の窒素原子／Ａｌ原子比の表面組成を有するゼオライトを使用すると、ゼオライト膜の緻密性ならびに耐化学反応性や耐熱性等の耐久性を向上させることができると共に、アンモニアと水素および／または窒素を含む複数の成分からなる混合ガスからアンモニアを高選択的に分離することができる為、好ましい。尚、上記の上限ならびに下限の記載値は有効数字範囲内で有効とするものである。すなわち、上限４以下とは４．５未満を、一方０．０１以上とは０．００５以上を意味する。
【００８２】  本発明においてゼオライト膜に窒素原子を含有させる際の窒素原子は、後述するゼオライト中に含まれるアンモニウムイオン（ＮＨ４＋）やメチルアミン、ジメチルアミン、トリメチルアミン、エチルアミン、ジエチルアミン、トリエチルアミン、エチレンジアミン、ジメチルエチレンジアミン、テトラメチルエチレンジアミン、ジエチレントリアミン、トリエチレンテトラアミン、アニリン、メチルアニリン、ベンジルアミン、ならびにメチルベンジルアミン、ヘキサメチレンジアミン、Ｎ，Ｎ−ジイソプロピルエチルアミン、Ｎ，Ｎ，Ｎ−トリメチル−１−アダマンタンアミン、ピリジン、ならびにピペリジン等の炭素数１〜２０の有機アミンがプロトン化されたカチオン種由来の窒素原子、ゼオライト膜を製造する際に窒素原子を含有する有機テンプレート（構造規定剤）を使用した際の有機テンプレート由来の窒素原子、後述する必要に応じて実施するゼオライト膜の硝酸塩処理時に残留する硝酸イオン由来の窒素原子等である。
【００８３】  本実施形態においては、未だ詳らかではなく特に限定はされないが、後述するようにアンモニアのゼオライトへの吸着を利用して膜分離に用いるゼオライトの有効細孔径を制御するとともに、ゼオライト細孔内でのアンモニアのホッピング機構に基づいてアンモニアを分離することを特徴とする。このようにゼオライトへのアンモニアの吸着／脱離が伴う細孔内ホッピング機構を主に活用してアンモニアの分離を行う本発明においては、アンモニアと水素および／または窒素を含む複数の成分からなる混合ガスからのアンモニア分離選択性は、ゼオライト細孔内のＡｌサイトへのアンモニアの吸着によるブロッキング効果により向上するものの、一方、アンモニアのＡｌサイトへの吸着力が高い為に透過性能（透過度）が損なわれる傾向にある。これに対して、本発明のアルカリ金属原子を、ゼオライト膜を構成するゼオライト中のＡｌサイトのイオン対としてカチオンの形態で特定量存在させると、Ａｌサイトへのアンモニアの吸着量を制御することができ、一方、アルカリ金属カチオンのサイズによりアンモニアの分離選択性を保持することができる。これらの機構により、アンモニア分離選択性を保持したまま、透過性能を高めることができる。すなわち、ゼオライト中のＡｌ原子に対するアルカリ金属原子の含有量を、モル比で、０．０１以上、０．０７０以下に制御することが重要であり、０．０１未満であるとアンモニアのＡｌサイトへの吸着によりアンモニアの透過度が低下する一方、０．２０を超える量が含有されるとＡｌサイトへのアンモニアの吸着によるブロッキング効果が薄れてアンモニアの分離選択性が低下すると考えられる。
【００８４】  また、本発明の他の態様の一つ（ゼオライト膜複合体Ｅ）は、多孔質支持体及びその表面にゼオライトを含むゼオライト膜を備えるアンモニア分離用ゼオライト膜複合体であって、上記ゼオライトの３０℃における熱膨張率に対する３００℃、ならびに４００℃における熱膨張率の変化率が特定の範囲内になることを特徴とする。ゼオライト膜複合体Ｅは第一実施形態のアンモニア分離法に好ましく用いられる。  具体的には、ゼオライトの３０℃における熱膨張率に対する３００℃における熱膨張率の変化率が±０．２５％以内であり、３０℃における熱膨張率に対する４００℃における熱膨張率の変化率が±０．３５％以内である。  本実施形態のゼオライトが定義される熱膨張率とは、以下の条件で算出される数値である。尚、本明細書では、熱膨張率の数値は、正数の場合は、ゼオライトが膨張したことを表し、負数の場合はゼオライトが収縮したことを表す。
【００８５】（熱膨張率の変化率の測定方法）  本発明において、ゼオライトの３０℃の熱膨張率に対する所定温度における熱膨張率の変化率は、以下の条件下での昇温ＸＲＤ測定法により３０℃及び所定温度で測定した結晶子定数を求め、下記式（１）により求めることができる。
【００８６】（昇温ＸＲＤ測定装置仕様）
【００８７】
【表１】
2018230737.tif 000003
【００８８】（測定条件）
【００８９】
【表２】
2018230737.tif 000004
測定雰囲気：大気昇温条件  ：20℃／min  測定方法  ：測定温度で5分間保持後にXRD測定を実施する。測定データには、可変スリットを用いて固定スリット補正を行う。
【００９０】熱膨張率の変化率＝（所定温度で測定した結晶格子定数）÷（３０℃で測定した結晶格子定数）  −  １    ・・・（１）
【００９１】  本発明のゼオライトの３０℃における熱膨張率に対する３００℃における熱膨張率の変化率は、その絶対値として、０．２５％以下、好ましくは０．２０％以下、更に好ましくは０．１５％以下、とりわけ好ましくは０．１０％以下、最も好ましくは０．０５％以下である。すなわち、ゼオライトの３０℃における熱膨張率に対する３００℃における熱膨張率の変化率は、±０．２５％以内であり、好ましくは±０．２０％以内、更に好ましくは±０．１５％以内、とりわけ好ましくは±０．１０％以内、最も好ましくは±０．０５％以内である。  一方、ゼオライトの３０℃における熱膨張率に対する４００℃の熱膨張率の変化率は、その絶対値として、０．３５％以下、好ましくは０．３０％以下、更に好ましくは、０．２５％以下、とりわけ好ましくは０．２０％以下、特に好ましくは０．１５％以下、最も好ましくは０．１０％以下である。すなわち、ゼオライトの３０℃における熱膨張率に対する４００℃における熱膨張率の変化率は、±０．３５％以内であり、好ましくは±０．３０％以内、更に好ましくは±０．２５％以内、とりわけ好ましくは±０．２０％以内、特に好ましくは±０．１５％以内、最も好ましくは±０．１０％以内である。このような、低い熱膨張率の変化率を示すゼオライトを多孔質支持体上に成膜したゼオライト膜複合体は、アンモニアと水素および／または窒素を含む複数の成分からなる気体混合物からアンモニアを透過させる際に、２００℃を超える温度条件、特に２５０℃を超える温度条件、更には３００℃を超える温度に該複合体を昇温した際に、ゼオライトの熱膨張（収縮）によるゼオライト粒界の亀裂が発生しにくい為、高温条件下でも安定してアンモニアを高い透過度で効率的に透過側に分離することができる。このような熱膨張率を示すゼオライトを用いたゼオライト膜複合体は、特に本実施例のＲＨＯ型ゼオライトに記載されるように、温度に対して非線形的な熱膨張／収縮の挙動を示しても、高温条件下においては、膜として、安定して高い分離性能を発現する。ここで、温度に対して非線形的な熱膨張／収縮の挙動とは、温度に対して単調に熱膨張または収縮しない挙動、つまり、例えば、ある温度領域では熱膨張或いは熱収縮挙動を示すが、それ以外の温度領域では逆の挙動、すなわち前者であれば熱収縮、後者であれば熱膨張する挙動をいう。
【００９２】  これは、未だ詳らかではなく特に限定はされないが、昇温過程においてゼオライトが熱収縮や熱膨張してもゼオライトが支持体上で好適に動き、亀裂を生成することなく、高温条件下に適した高い分離性能を発現する緻密なゼオライト膜複合体が形成するためと考えられる。したがって、高温条件下で安定してアンモニアを分離する場合、昇温過程において非線形的な熱膨張／収縮の挙動を示すゼオライトを用いても良い。本発明に用いるゼオライトとして特に制限はないが、例えば、ＲＨＯ（Ｄ．Ｒ．Ｃｏｒｂｉｎ．ｅｔａＬ．Ｊ．Ａｍ．Ｃｈｅｍ．Ｓｏｃ,１１２,４８２１−４８３０）、ＭＦＩ、ＡＦＩ、ＤＤＲ（ＰａｒｋＳ.Ｈ.ｅｔａＬ.Ｓｔｕｄ.Ｓｕｒｆ.Ｓｃｉ.Ｃａｔａｌ.１９９７,１０５,１９８９-１９９４）等が知られている。
【００９３】  また、本実施形態のゼオライトの３０℃における熱膨張率に対する３００℃の熱膨張率の変化率に対する、３０℃の熱膨張率に対する４００℃における該熱膨張率の変化率は、その比として、絶対値で、通常１２０％以下、好ましくは１１５％以下、更に好ましくは１１０％以下、とりわけ好ましくは１０５％以下、最も好ましくは１０３％以下である。このような特定の温度間の特定の熱膨張率の変化率比を示すゼオライトを用いて多孔質支持体上に成膜したゼオライト膜複合体は、例えば、アンモニア製造を開始するに当たりその反応初期に反応器内で不均質な発熱が起こった際にも、局所的なゼオライトの熱膨張（収縮）による粒界の亀裂の発生を抑制できる為、安定してアンモニアを高い透過度で効率的に透過側に分離することができる。
【００９４】  本実施形態のゼオライト膜複合体は、膜を合成する際に熱膨張率の変化率が特定の範囲内にあるゼオライトを多孔質支持体上に種晶として付着させる工程を経て調製されると、高温条件下でも安定して高い選択性でアンモニアを分離することができる場合が多く、好ましい。このようなゼオライト膜複合体の調製に種晶として用いられるゼオライトの熱膨張率の変化率は、３０℃の熱膨張率に対する３００℃の熱膨張率の変化率の絶対値として、０．２５％以下、好ましくは０．２０％以下、更に好ましくは０．１５％以下、とりわけ好ましくは０．１０％以下、最も好ましくは０．０５％以下である。一方、３０℃の熱膨張率に対する４００℃の熱膨張率の変化率は、その絶対値として、通常０．３０％以下、好ましくは０．２５％以下、更に好ましくは、０．２０％以下、とりわけ好ましくは０．１５％以下、最も好ましくは０．１０％以下である。
【００９５】  本実施形態の特徴となるゼオライトの特定の温度での熱膨張率の変化率は、後述するように使用するゼオライトのカチオン種を適切に選択することにより制御することができる。例えば、ＲＨＯ型ゼオライトのカチオン種と熱膨張率の関係については、Ｃｈｅｍｉｃａｌ，Ｃｏｍｍｕｎｉｃａｔｉｏｎｓ、２０００、２２２１−２２２２．に記載されているとおり、ゼオライト中に含まれるカチオン種により熱膨張率が変わることが知られている。そのため、本実施形態の高温条件下でも安定して高い選択性でアンモニアを分離するゼオライト膜複合体を得るためには、ＲＨＯ型ゼオライトの中でも特定のカチオン種を選定することが特に重要である。一方、本実施形態の実施例に記載のＭＦＩゼオライトの熱膨張率についても、上記ＲＨＯ型ゼオライトの場合と同様、適切なゼオライト中のカチオン種を選定することにより本実施形態の特性を示すゼオライト膜複合体を製造することができる。  本実施形態のゼオライト中に含まれるカチオン種としては、ゼオライトのイオン交換サイトに配位しやすいカチオン種が望ましく、例えば、周期律表の第１族、第２族、第８族、第９族、第１０族、第１１族、及び、第１２族の元素群から選ばれるカチオン種、ＮＨ4+、ならびにこれらの二種以上のカチオン種であり、より好ましくは、周期律表の第１族、第２族の元素群から選ばれるカチオン種、ＮＨ4+、ならびにこれらの二種以上のカチオン種である。
【００９６】  本実施形態で使用されるゼオライトは、アルミノ珪酸塩である。アルミノ珪酸塩のＳｉＯ2／Ａｌ2Ｏ3モル比は特に限定されないが、通常６以上、好ましくは７以上、より好ましくは８以上、さらに好ましくは１０以上、とりわけ好ましくは１１以上、特に好ましくは１２以上、最も好ましくは１３以上である。上限は、通常Ａｌが不純物程度の量であり、ＳｉＯ2／Ａｌ2Ｏ3モル比としては、通常５００以下、好ましくは１００以下、より好ましくは９０以下、さらに好ましくは８０以下、とりわけ好ましくは７０以下、さらに好ましくは５０以下、最も好ましくは３０以下である。このような特定の領域のＳｉＯ2／Ａｌ2Ｏ3モル比のゼオライトを使用することにより、ゼオライト膜の緻密性ならびに耐化学反応性や耐熱性等の耐久性を向上させることができる。また、アンモニアと水素および／または窒素を含む複数の成分からなる気体混合物からアンモニアを透過させる分離性能の観点からは、前記のようにＡｌ元素の酸点がアンモニアの吸着サイトになる理由から、特定量のＡｌを含有するゼオライトを用いることが好ましく、上記のＳｉＯ2／Ａｌ2Ｏ3モル比を示すゼオライトを使用することにより、アンモニアを高い透過度で高選択的に分離することができる。ゼオライトのＳｉＯ2／Ａｌ2Ｏ3モル比は、後に述べる水熱合成の反応条件により調整することができる。
【００９７】  本発明において用いられるゼオライト膜の厚さは、特に制限されるものではないが、通常、０．１μｍ以上であり、好ましくは０．３μｍ以上、より好ましくは０．５μｍ以上、さらに好ましくは０．７μｍ以上、さらに好ましくは１．０μｍ以上、特に好ましくは１．５μｍ以上である。また通常１００μｍ以下であり、好ましくは６０μｍ以下、より好ましくは２０μｍ以下、さらに好ましくは１５μｍ以下、さらに好ましくは１０μｍ以下、特に好ましくは５μｍ以下の範囲である。ゼオライト膜の厚さが上記下限値以上であれば、欠陥が生じにくく、分離性能が良好になる傾向がある。また、ゼオライト膜の厚さが上記上限値以下であれば、透過性能が向上する傾向があり、さらには、高温領域において、昇温によりゼオライト膜に亀裂が発生しにくくなるために高温時の透過選択性の低下を抑制できる傾向がある。
【００９８】  ゼオライト膜を形成するゼオライトの平均一次粒子径は特に限定されないが、通常３０ｎｍ以上、好ましくは５０ｎｍ以上、より好ましくは１００ｎｍ以上であり、その上限は膜の厚さ以下である。ゼオライトの平均一次粒径が上記下限値以上であれば、ゼオライトの粒界を小さくすることができるために良好な透過選択性を得ることができる。従って、ゼオライトの平均一次粒子径がゼオライト膜の厚さと同じである場合が最も好ましい。この場合、ゼオライトの粒界を最も小さくすることができる。後に述べる水熱合成で得られるゼオライト膜は、ゼオライトの粒子径と膜の厚さが同じになる場合があるので好ましい。  なお、本発明においては、平均一次粒子径は、本発明のゼオライト膜複合体の表面、あるいは破断面を走査型電子顕微鏡による観察において、任意に選択した３０個以上の粒子について一次粒子径を測定し、平均値として求められる。
【００９９】  ゼオライト膜の形状は特に限定されず、管状、中空糸状、モノリス型、ハニカム型などあらゆる形状を採用することができる。また、ゼオライト膜の大きさも特に限定されず、例えば、後述する大きさの多孔質支持体上に形成されたゼオライト膜複合体として形成される。
【０１００】（多孔質支持体）  本発明において、ゼオライト膜は、好ましくは、多孔質支持体の表面などに形成される。好ましくは、ゼオライトは、多孔質支持体に対して膜状に結晶化される。
【０１０１】  本発明において用いられる多孔質支持体は、表面にゼオライトを膜状に結晶化できるような化学的安定性を有することが好ましい。好適な多孔質支持体としては、ポリスルフォン、酢酸セルロース、芳香族ポリアミド、フッ化ビニリデン、ポリエーテルスルフォン、ポリアクリロニトリル、ポリエチレン、ポリプロピレン、ポリテトラフルオロエチレン、ポリイミドなどのガス透過性の多孔質高分子；シリカ、α−アルミナ、γ−アルミナ、ムライト、ジルコニア、チタニア、イットリア、窒化珪素、炭化珪素などのセラミックス焼結体；鉄、ブロンズ、ステンレス等の焼結金属やメッシュ状の成形体；ガラス、カーボン成型体などの無機多孔質が挙げられる。なかでも、高温領域でのアンモニア分離用の多孔質支持体としては、該支持体の高温時の機械強度、耐変形性、熱安定性、耐反応性が優れる理由から、これらの中でもセラミックス焼結体や金属焼結体、ガラス、カーボン成型体などの無機多孔質支持体が好ましい。無機多孔質支持体は、基本的成分あるいはその大部分が無機の非金属物質から構成されている固体材料であるセラミックスを焼結したものが好ましい。
【０１０２】  好ましいセラミックス焼結体としては、上述の通り、α−アルミナ、γ−アルミナ、シリカ、ムライト、ジルコニア、チタニア、イットリア、窒化珪素、炭化珪素などを含むセラミックス焼結体が挙げられるが、これらは単独の焼結体であってもよく、複数のものを混合して焼結したものであってもよい。これらセラミックス焼結体は、その表面の一部がゼオライト膜合成中にゼオライト化することがあるため、これにより、多孔質支持体とゼオライト膜との密着性が高くなるため、ゼオライト膜複合体の耐久性を向上させることができる。  特に、アルミナ、シリカ、ムライトのうち少なくとも１種を含む無機多孔質支持体は、無機多孔質支持体の部分的なゼオライト化が容易であるため、無機多孔質支持体とゼオライトの結合が強固になり、緻密で分離性能の高いゼオライト膜が形成されやすくなるのでより好ましい。  本発明において用いられる多孔質支持体は、その表面（以下「多孔質支持体表面」ともいう。）において、多孔質支持体上に形成されるゼオライトを結晶化させる作用を有することが好ましい。  上記多孔質支持体表面は、細孔径が制御されていることが好ましい。多孔質支持体表面付近における多孔質支持体の平均細孔径は、通常０．０２μｍ以上、好ましくは０．０５μｍ以上、さらに好ましくは０．１μｍ以上、より好ましくは０．１５μｍ以上、さらに好ましくは０．５μｍ以上であり、とりわけ好ましくは０．７μｍ以上、最も好ましくは１．０μｍ以上であり、通常２０μｍ以下、好ましくは１０μｍ以下、さらに好ましくは５μｍ以下特に好ましくは２μｍ以下である。このような範囲の細孔径を有する多孔質支持体を使用することにより、アンモニアの透過選択性を向上させる緻密なゼオライト膜を形成させることができる。  多孔質支持体の表面は滑らかであることが好ましく、必要に応じて表面をやすり等で研磨してもよい。  本発明において用いられる多孔質支持体の、多孔質支持体表面付近以外の部分の細孔径は制限されるものではなく、また特に制御される必要は無いが、その他の部分の気孔率は通常２０％以上、より好ましくは３０％以上、通常６０％以下、好ましくは５０％以下である。多孔質支持体表面付近以外の部分の気孔率は、気体や液体を分離する際の透過流量を左右し、上記下限以上であることにより透過物が拡散しやすくなる傾向があり、上記上限値以下では多孔質支持体の強度が低下するのを防ぎやすくなる傾向がある。また透過流量を制御する方法として、気孔率の異なる多孔質体を層状に組み合わせた多孔質支持体を用いてもよい。  本発明において用いられる多孔質支持体の形状は、混合ガスや液体混合物を有効に分離できるものであれば制限されるものではなく、具体的には平板状、管状、円筒状、多数の貫通孔を有するハニカム状のものやモノリスなどが挙げられる。また、多孔質支持体の大きさ等は任意であり、所望のゼオライト膜複合体が得られるように適宜選択して調整すればよい。これらの中でも、多孔質支持体の形状は管状であるものが好ましい場合がある。  管状の多孔質支持体の長さは、特段の制限はないが、通常２ｃｍ以上、好ましくは４ｃｍ以上、さらに好ましくは５ｃｍ以上、特に好ましくは１０ｃｍ以上であり、とりわけ好ましくは４０ｃｍ以上であり、最も好ましくは５０ｃｍ以上であり、一方、通常２００ｃｍ以下、好ましくは１５０ｃｍ以下、より好ましくは１００ｃｍ以下である。多孔質支持体の長さが上記下限値以上の場合、１本あたりの混合ガスの分離処理量を多くすることができるために、設備コストを低減することができる。また、上記上限値以下の場合、ゼオライト膜複合体の製造を簡略化でき、さらには、使用時の振動等により折れやすい等の問題が生じるのを防ぐことができる。  管状の多孔質支持体の内径は通常０．１ｃｍ以上、好ましく０．２ｃｍ以上、より好ましくは０．３ｃｍ以上、特に好ましくは０．４ｃｍ以上であり、通常２ｃｍ以下、好ましくは１．５ｃｍ以下、より好ましくは１．２ｃｍ以下、特に好ましくは１．０ｃｍ以下である。外径は、通常０．２ｃｍ以上、好ましくは０．３ｃｍ以上、より好ましくは０．６ｃｍ以上、特に好ましくは１．０ｃｍ以上であり、通常２．５ｃｍ以下、好ましくは１．７ｃｍ以下、より好ましくは１．３ｃｍ以下である。管状の多孔質支持体の肉厚は、通常０．１ｍｍ以上、好ましくは０．３ｍｍ以上、より好ましくは０．５ｍｍ以上、さらに好ましくは０．７ｍｍ以上、さらに好ましくは１．０ｍｍ以上、特に好ましくは１．２ｍｍ以上であり、通常４ｍｍ以下、好ましくは３ｍｍ以下、より好ましくは２ｍｍ以下である。管状の多孔質支持体の内径、外径及び肉厚がそれぞれ、上記下限値以上であれば、支持体の強度を向上させて折れにくくすることができる。また、管状の支持体の内径及び外径がそれぞれ上記上限値以下であれば、アンモニアの分離に伴う設備のサイズを小さくすることができるために、経済的に有利になりうる。また、管状の支持体の肉厚が上記上限値以下であれば、透過性能が向上する傾向がある。
【０１０３】  第五実施形態で用いられる多孔質支持体の３０℃における熱膨張率に対する３００℃における熱膨張率の変化率は、その絶対値として、０．２５％以下、好ましくは０．２０％以下、更に好ましくは０．１５％以下、とりわけ好ましくは０．１０％以下、最も好ましくは０．０５％以下である。すなわち、ゼオライト膜複合体Ｅの多孔質支持体の３０℃における熱膨張率に対する３００℃における熱膨張率の変化率は、±０．２５％以内であり、好ましくは±０．２０％以内、更に好ましくは±０．１５％以内、とりわけ好ましくは±０．１０％以内、最も好ましくは±０．０５％以内である。一方、ゼオライト膜複合体Ｅの多孔質支持体の３０℃の熱膨張率に対する４００℃の熱膨張率の変化率は、その絶対値として、通常０．３０％以下、好ましくは０．２５％以下、更に好ましくは、０．２０％以下、とりわけ好ましくは０．１５％以下、最も好ましくは０．１０％以下である。すなわち、多孔質支持体の３０℃の熱膨張率に対する４００℃の熱膨張率の変化率は、±０．３０％以内、好ましくは±０．２５％以内、更に好ましくは、±０．２０％以内、とりわけ好ましくは±０．１５％以内、最も好ましくは±０．１０％以内である。このような低い熱膨張率を示す多孔質支持体上に成膜したゼオライト膜複合体は、例えば、２００℃を超える温度条件下で、更には３００℃を超える温度条件下でも、アンモニアと水素および／または窒素を含む複数の成分からなる気体混合物からアンモニアを透過させる目的で該複合体を昇温した際に、多孔質支持体の熱膨張（収縮）に追従してゼオライト膜の亀裂が発生しにくい為、高温条件下でも安定してアンモニアを高い透過度で効率的に透過側に分離することができる。
【０１０４】  また、第五実施形態で用いられる多孔質支持体の３０℃の熱膨張率に対する３００℃の熱膨張率の変化率に対する、３０℃の熱膨張率に対する４００℃における該熱膨張率の変化率は、その比として絶対値で、通常１２０％以下、好ましくは１１５％以下、更に好ましくは１１０％以下、とりわけ好ましくは１０５％以下、最も好ましくは１０３％以下である。このような特定の温度間の特定の熱膨張率比を示す多孔質支持体上に成膜したゼオライト膜複合体は、例えば、アンモニア製造において反応器内で不均質な発熱が起こった際にも、局所的な多孔質支持体の熱膨張（収縮）に追従したゼオライト膜の亀裂の発生を抑制できる為、高温条件下でも安定してアンモニアを高い透過度で効率的に透過側に分離することができる。
【０１０５】（ゼオライト膜複合体）  本発明においては、ゼオライト膜は、少なくとも、ゼオライトと、支持体と、を含んで構成されるゼオライト膜複合体として使用することが好ましい。  本発明において、ゼオライト膜複合体とは、上記の多孔質支持体の表面などに上記のゼオライトが膜状に、好ましくは結晶化して固着しているものであり、場合によっては、ゼオライトの一部が、支持体の内部にまで固着している状態のものが好ましい。  ゼオライト膜複合体としては、例えば、多孔質支持体の表面などにゼオライトを水熱合成により膜状に結晶化させたものが好ましい。
【０１０６】  ゼオライト膜の多孔質支持体上の位置は特に限定されず、管状の支持体を用いる場合、外表面にゼオライト膜を形成してもよいし、内表面に形成してもよく、さらに適用する系によっては両面に形成してもよい。また、支持体の表面に積層させて形成してもよいし、支持体の表面層の細孔内を埋めるように結晶化させてもよい。この場合、結晶化した膜層の内部に亀裂や連続した微細孔が無いことが重要であり、いわゆる緻密な膜を形成させることが、分離性の向上の面で好ましい。
【０１０７】  また、ゼオライト膜複合体を構成するゼオライト及び支持体には特段の制限はなく、上述のゼオライト及び支持体を任意で組み合わせて使用することが好ましいが、これらのなかでも、特に好ましいゼオライトと多孔質支持体の組み合わせは、具体的には、ＭＦＩ型ゼオライト−多孔質アルミナ支持体、ＲＨＯ型ゼオライト−多孔質アルミナ支持体、ＤＤＲ型ゼオライト−多孔質アルミナ支持体、ＡＦＩ型ゼオライト−多孔質アルミナ支持体、ＣＨＡ型ゼオライト−多孔質アルミナ支持体、ＡＥＩ型ゼオライト−多孔質アルミナ支持体が挙げられ、好ましくは、ＣＨＡ型ゼオライト−多孔質アルミナ支持体、ＭＦＩ型ゼオライト−多孔質アルミナ支持体、ＲＨＯ型ゼオライト−多孔質アルミナ支持体、より好ましくは、ＭＦＩ型ゼオライト−多孔質アルミナ支持体、ＲＨＯ型ゼオライト−多孔質アルミナ支持体である。  本発明のある一実施形態（ゼオライト膜Ｂ〜Ｅ）においては、好ましくは、ＭＦＩ型ゼオライト−多孔質アルミナ支持体、ＲＨＯ型ゼオライト−多孔質アルミナ支持体、より好ましくは、ＲＨＯ型ゼオライト−多孔質アルミナ支持体である。
【０１０８】＜ゼオライト膜複合体の製造方法＞  本発明において、ゼオライト膜複合体の形成方法は、上記したゼオライト膜を多孔質支持体上に形成可能な方法であれば特に制限されず、公知の方法により製造することができる。例えば、（１）支持体上にゼオライトを膜状に結晶化させる方法、（２）支持体にゼオライトを無機バインダーあるいは有機バインダーなどで固着させる方法、（３）ゼオライトを分散させたポリマーを支持体に固着させる方法、（４）ゼオライトのスラリーを支持体に含浸させ、場合によっては吸引することによりゼオライトを支持体に固着させる方法、などの何れの方法も用いることができる。
【０１０９】  これらの中で、多孔質支持体にゼオライトを膜状に結晶化させる方法が特に好ましい。結晶化の方法に特に制限はないが、支持体を、ゼオライト製造に用いる水熱合成用の反応混合物（以下これを「水性反応混合物」ということがある。）中に入れて、直接水熱合成することで支持体表面などにゼオライトを結晶化させる方法が好ましい。  この場合、ゼオライト膜複合体は、例えば、組成を調整して均一化した水性反応混合物を、内部に多孔質支持体を入れたオートクレーブなどの耐熱耐圧容器に入れて密閉し、一定時間加熱することにより製造することができる。
【０１１０】  水性反応混合物は、Ｓｉ原子源、Ａｌ原子源、アルカリ源および水を含み、さらに必要に応じて有機テンプレート（構造規定剤）を含むものである。  ゼオライト膜複合体の製造方法についてより理解が深まるように、下記に代表例として、ＲＨＯ型ゼオライト膜複合体ならびにＭＦＩ型ゼオライト膜複合体の製造方法について詳細に説明するが、本発明のゼオライト膜及び該製造方法はこれに限定されるものではない。
【０１１１】（ＲＨＯ型ゼオライト膜）  本発明において用いられるＲＨＯ型ゼオライトとは、Ｉｎｔｅｒｎａｔｉｏｎａｌ  Ｚｅｏｌｉｔｅ  Ａｓｓｏｃｉａｔｉｏｎ（ＩＺＡ）が定めるゼオライトの構造を規定するコードでＲＨＯ構造のものを示す。ＲＨＯ型ゼオライトは３．６×３．６Åの径を有する酸素８員環からなる３次元細孔を有することを特徴とする構造をとり、その構造はＸ線回折データにより特徴付けられる。  本発明において用いられるＲＨＯ型ゼオライトのフレームワーク密度は、１４．１Ｔ／１０００Åである。フレームワーク密度とは、ゼオライトの１０００Å3あたりの酸素以外の骨格を構成する原子の数を意味し、この値はゼオライトの構造により決まるものである。なおフレームワーク密度とゼオライトとの構造の関係はＡＴＬＡＳ  ＯＦ  ＺＥＯＬＩＴＥ  ＦＲＡＭＥＷＯＲＫ  ＴＹＰＥＳ  Ｆｉｆｔｈ  Ｒｅｖｉｓｅｄ  Ｅｄｉｔｉｏｎ  ２００７  ＥＬＳＥＶＩＥＲ  に示されている。
【０１１２】（ＭＦＩ型ゼオライト膜）  本発明において用いられるＭＦＩ型ゼオライトとは、Ｉｎｔｅｒｎａｔｉｏｎａｌ  Ｚｅｏｌｉｔｅ  Ａｓｓｏｃｉａｔｉｏｎ（ＩＺＡ）が定めるゼオライトの構造を規定するコードでＭＦＩ構造のものを示す。ＭＦＩ型ゼオライトは５．１×５．５Åあるいは５．３×５．６Åの径を有する酸素１０員環からなる３次元細孔を有することを特徴とする構造をとり、その構造はＸ線回折データにより特徴付けられる。  本発明において用いられるＭＦＩ型ゼオライトのフレームワーク密度は、１７．９Ｔ／１０００Åである。フレームワーク密度とは、ゼオライトの１０００Å3あたりの酸素以外の骨格を構成する原子の数を意味し、この値はゼオライトの構造により決まるものである。なおフレームワーク密度とゼオライトとの構造の関係はＡＴＬＡＳ  ＯＦ  ＺＥＯＬＩＴＥ  ＦＲＡＭＥＷＯＲＫ  ＴＹＰＥＳ  Ｆｉｆｔｈ  Ｒｅｖｉｓｅｄ  Ｅｄｉｔｉｏｎ  ２００７  ＥＬＳＥＶＩＥＲ  に示されている。
【０１１３】＜ＲＨＯ型ゼオライト膜の製造方法＞
【０１１４】（ケイ素原子源）  水性反応混合物に用いるケイ素（Ｓｉ）原子源としては特に限定されないが、例えば、アルミノシリケートゼオライト、ヒュームドシリカ、コロイダルシリカ、無定型シリカ、珪酸ナトリウム、珪酸メチル、珪酸エチル、トリメチルエトキシシラン等のシリコンアルコキシド、テトラエチルオルトシリケート、アルミノシリケートゲルなどが挙げられ、好ましくは、アルミノシリケートゼオライト、ヒュームドシリカ、コロイダルシリカ、無定型シリカ、珪酸ナトリウム、珪酸メチル、珪酸エチル、シリコンアルコキシド、アルミノシリケートゲルが挙げられる。これらは、１種を単独で用いてもよく、２種以上を混合して用いてもよい。
【０１１５】  Ｓｉ原子源は、Ｓｉ原子源に対する他の原料の使用量がそれぞれ前述ないしは後述の好適範囲となるように用いられる。
【０１１６】（アルミニウム原子源）  多孔質支持体−ＲＨＯ型ゼオライト膜複合体の製造に用いられるアルミニウム（Ａｌ）原子源は、特に限定されないが、アルミノシリケートゼオライト、アモルファスの水酸化アルミニウム、ギブサイト構造を持つ水酸化アルミニウム、バイヤーライト構造を持つ水酸化アルミニウム、硝酸アルミニウム、硫酸アルミニウム、酸化アルミニウム、アルミン酸ナトリウム、ベーマイト、擬ベーマイト、アルミニウムアルコキシド、アルミノシリケートゲルなどが挙げられ、アルミノシリケートゼオライト、アモルファスの水酸化アルミニウム、アルミン酸ナトリウム、ベーマイト、擬ベーマイト、アルミニウムアルコキシド、アルミノシリケートゲルが好ましく、アルミノシリケートゼオライト、アモルファスの水酸化アルミニウム、アルミン酸ナトリウム、アルミノシリケートゲルが特に好ましい。これらは、１種を単独で用いてもよく、２種以上を混合して用いてもよい。
【０１１７】  アルミノシリケートゼオライトは、１種を単独で用いてもよく、２種以上を混合して用いてもよい。アルミノシリケートゼオライトをＡｌ原子源として用いる場合には、全Ａｌ原子源の５０質量％以上、特に７０〜１００質量％、とりわけ９０〜１００質量％を上述のアルミノシリケートゼオライトとすることが好ましい。また、アルミノシリケートゼオライトをＳｉ原子源として用いる場合には、全Ｓｉ原子源の５０質量％以上、特に７０〜１００質量％、とりわけ９０〜１００質量％を上述のアルミノシリケートゼオライトとすることが好ましい。アルミノシリケートゼオライトの割合がこの範囲にあるときＲＨＯ型ゼオライト膜のＳｉ原子／Ａｌ原子モル比が高くなり、耐酸性、耐水性に優れた適用範囲の広いゼオライト膜となる。
【０１１８】  種結晶以外の原料混合物に含まれるケイ素（Ｓｉ原子）に対するＡｌ原子源（前述のアルミノシリケートゼオライトおよび、そのほかのＡｌ原子源を含む。）の使用量（Ａｌ原子／Ｓｉ原子比）の好ましい範囲は、通常０．０１以上、好ましくは０．０２以上、より好ましくは０．０４以上であり、さらに好ましくは０．０６以上であり、通常１．０以下、好ましくは０．５以下、より好ましくは０．２以下、さらに好ましくは０．１以下である。この使用量の範囲に制御することによりゼオライト中の窒素原子やアルカリ金属元素の含有量を本発明の好ましい範囲に制御しやすくなる。また、Ａｌ原子／Ｓｉ原子比率を大きくするためには、アルミニウム原子源に対するケイ素原子源の使用量を少なくすればよく、一方、当該比率を小さくするためには、アルミニウム原子源に対するケイ素原子源の使用量を増やせばよい。
【０１１９】  なお、本発明のある実施形態（例えば、発明Ｂ〜Ｅ）において、Ａｌ原子／Ｓｉ原子比が１．０超であると、得られたＲＨＯ型ゼオライト膜の耐水性、耐酸性が低く、ゼオライト膜としての用途が限定されることがある。Ａｌ原子／Ｓｉ原子比が０．０１よりも小さいと、ＲＨＯ型ゼオライト膜が得られにくくなることがある。
【０１２０】  なお、水性反応混合物には、ケイ素原子源、アルミニウム原子源以外に他の原子源、例えばガリウム（Ｇａ）、鉄（Ｆｅ）、ホウ素（Ｂ）、チタン（Ｔｉ）、ジルコニウム（Ｚｒ）、スズ（Ｓｎ）、亜鉛（Ｚｎ）などの原子源を含んでいてもよい。
【０１２１】  アルカリ源として用いるアルカリの種類は特に限定されずアルカリ金属水酸化物、アルカリ土類金属水酸化物を用いることができる。
【０１２２】  これら金属水酸化物の金属種は通常ナトリウム（Ｎａ）、カリウム（Ｋ）、リチウム（Ｌｉ）、ルビジウム（Ｒｂ）、セシウム（Ｃｓ）、カルシウム（Ｃａ）、マグネシウム（Ｍｇ）、ストロンチウム（Ｓｒ）、バリウム（Ｂａ）、好ましくはＮａ、Ｋ、Ｃｓより好ましくはＮａ、Ｃｓである。また、金属酸化物の金属種は２種類以上を併用してもよく、具体的には、ＮａとＣｓを併用するのが好ましい。  金属水酸化物としては、具体的には、例えば、水酸化ナトリウム、水酸化カリウム、水酸化リチウム、水酸化ルビジウム、水酸化セシウム等のアルカリ金属水酸化物；水酸化カルシウム、水酸化マグネシウム、水酸化ストロンチウム、水酸化バリウム等のアルカリ土類金属水酸化物等を用いることができる。
【０１２３】  また、水性反応混合物に用いるアルカリ源として、次に述べる有機テンプレートのカウンターアニオンの水酸化物イオンを用いることができる。
【０１２４】  なお、本発明に係るゼオライトの結晶化において、有機テンプレート（構造規定剤）は、必ずしも必要とされるものではないが、各構造に応じた種類の有機テンプレートを用いることにより、結晶化したゼオライトのアルミニウム原子に対するケイ素原子の割合が高くなり、結晶性が向上することから、有機テンプレートを用いることが好ましい。
【０１２５】  有機テンプレートとしては、所望のゼオライト膜を形成しうるものであれば種類は問わず、如何なるものであってもよい。また、テンプレートは１種類でも、２種類以上を組み合わせて使用してもよい。
【０１２６】  反応に適する有機テンプレートの種類は合成するゼオライト構造によって異なり、有機テンプレートは所望のゼオライト構造が得られるものを使用すればよい。具体的には、例えば、ＲＨＯ構造であれば、１８−クラウン−６−エーテル等を使用してもよい。
【０１２７】  有機テンプレートがカチオンの場合には、ゼオライトの形成に害を及ぼさないアニオンを伴う。このようなアニオンを代表するものには、Ｃｌ−、Ｂｒ−、Ｉ−などのハロゲンイオンや水酸化物イオン、酢酸塩、硫酸塩、およびカルボン酸塩が含まれる。これらの中で、水酸化物イオンが特に好適に用いられ、水酸化物イオンの場合には上記のようにアルカリ源として機能する。
【０１２８】  水性反応混合物中のＳｉ原子源と有機テンプレートの比は、ＳｉＯ2に対する有機テンプレートのモル比（有機テンプレート／ＳｉＯ2比）で、通常０．００５以上、好ましくは０．０１以上、より好ましくは０．０２以上、さらに好ましくは０．０５以上、特に好ましくは０．０８以上、最も好ましくは０．１以上であり、通常１以下、好ましくは０．５以下、より好ましくは０．４以下、さらに好ましくは０．３５以下、特に好ましくは０．３０以下、最も好ましくは０．２５以下である。水性反応混合物の有機テンプレート／ＳｉＯ2比がこの範囲にあるとき、緻密なゼオライト膜が生成し得ることに加えて、耐酸性に優れ、Ａｌ原子が脱離しにくいゼオライトが得られる。また、この条件において、特に緻密で耐酸性に優れたＲＨＯ型のアルミノ珪酸塩のゼオライトを形成させることができる。
【０１２９】  アルカリ金属原子源は、その適当量を使用することにより、アルミニウムに後述の有機構造規定剤が好適な状態に配位しやすくなるため、結晶構造を作りやすくできる。アルカリ金属原子源（Ｒ）と、種結晶以外の水熱合成用原料混合物に含まれるケイ素（Ｓｉ原子）とのモル比（Ｒ／Ｓｉ原子）は、通常０．１以上、好ましくは０．１５以上、より好ましくは０．２０以上、さらに好ましくは０．２５以上、とりわけ好ましくは、０．３０以上、特に好ましくは０．３５以上であり、通常２．０以下、好ましくは１．５以下、より好ましくは１．０以下、さらに好ましくは０．８以下、特に好ましくは０．６以下、最も好ましくは０．５以下である。
【０１３０】  アルカリ金属原子源のケイ素に対するモル比（Ｒ／Ｓｉ原子）が上記上限値よりも大きいと、生成したゼオライトが溶解しやすく、ゼオライトが得られなかったり収率が著しく低くなったりする場合がある。Ｒ／Ｓｉ原子が上記下限値よりも小さいと、原料のＡｌ原子源やＳｉ原子源が十分に溶解せず、均一な水熱合成用原料混合物が得られず、ＲＨＯ型ゼオライトが生成しにくくなる場合がある。
【０１３１】（水の量）  水熱合成用原料混合物中の水の量は、種結晶以外の原料混合物に含まれるケイ素（Ｓｉ原子）に対するモル比で通常１０以上、好ましくは２０以上、より好ましくは３０以上、更に好ましくは４０以上、特に好ましくは５０以上であり、通常２００モル以下、好ましく１５０以下、より好ましくは１００以下、さらに好ましくは８０以下、特に好ましくは６０以下である。上記上限よりも大きいと、反応混合物が希薄すぎて、欠陥のない緻密な膜ができにくくなることがある。１０未満であると、反応混合物が濃いために、自発核が生じやすくなり、支持体からのＲＨＯ型ゼオライトの成長を阻害し、緻密な膜ができにくくなることがある。
【０１３２】（種結晶）  本発明において、「ゼオライト」製造原料（原料化合物）の一成分として種結晶を用いてもよい。  水熱合成に際して、必ずしも反応系内に種結晶を存在させる必要は無いが、種結晶を存在させることで、多孔質支持体上でのゼオライトの結晶化を促進できる。反応系内に種結晶を存在させる方法としては特に限定されず、粉末のゼオライトの合成時のように、水性反応混合物中に種結晶を加える方法や、支持体上に種結晶を付着させておく方法などを用いることができるが、本発明では、支持体上に種結晶を付着させておくことが好ましい。支持体上に予め種結晶を付着させておくことで緻密で分離性能の高いゼオライト膜が生成しやすくなる。
【０１３３】  使用する種結晶としては、結晶化を促進するゼオライトであれば種類は問わないが、効率よく結晶化させるためには、形成するゼオライト膜と同じ結晶型であることが好ましい。例えば、ＲＨＯ型アルミノ珪酸塩のゼオライト膜を形成する場合は、ＲＨＯ型ゼオライトの種結晶を用いることが好ましい。
【０１３４】  種晶の粒子径は支持体の細孔径に近いことが望ましく、必要に応じて粉砕して用いても良い。粒径は、通常２０ｎｍ以上、好ましくは５０ｎｍ以上、より好ましくは１００ｎｍ以上、さらに好ましくは０．１５μｍ以上、特に好ましくは０．５μｍ以上、最も好ましくは０．７μｍ以上であり、通常５μｍ以下、好ましくは、３μｍ以下、より好ましくは２μｍ以下、特に好ましくは１．５μｍ以下である。  支持体の細孔径によっては種晶の粒子径が小さいほうが望ましい場合があり、必要に応じて粉砕して用いても良い。種晶の粒径は、通常５ｎｍ以上、好ましくは１０ｎｍ以上、より好ましくは２０ｎｍ以上であり、通常５μｍ以下、好ましくは３μｍ以下、より好ましくは２μｍ以下である。
【０１３５】  支持体上に種結晶を付着させる方法は特に限定されず、例えば、種晶を水などの溶媒に分散させてその分散液に支持体を浸けて表面に種結晶を付着させるディップ法や、種結晶を水などの溶媒に分散させてその分散液に一端を封止した支持体を浸漬したのちに支持体を他端から吸引することで支持体表面に強固に種結晶を付着させる吸引法や種結晶を水などの溶媒と混合してスラリー状にしたものを支持体上に塗りこむ方法などを用いることができる。種結晶の付着量を制御し、再現性良くゼオライト膜を製造するにはディップ法および吸引法が望ましく、種結晶を支持体に密着させる点ではスラリー上の種結晶を塗りこむ方法および吸引法が望ましい。また、種結晶を支持体に密着させる目的および／または過剰な種結晶を取り除く目的で、ディップ法や吸引法に続きラテックス手袋を着用した指などで種結晶が付着した支持体をこすって押し込むことも好適に行われる。
【０１３６】  種結晶を分散させる溶媒は特に限定されないが、特に水、アルカリ性水溶液が好ましい。アルカリ性水溶液の種類は特に限定されないが、水酸化ナトリウム水溶液、水酸化カリウム水溶液が好ましい。またこれらのアルカリ種は混合されていてもよい。アルカリ性水溶液のアルカリ濃度は特に限定されず、通常０．０００１ｍｏｌ％以上、好ましくは０．０００２ｍｏｌ％以上、より好ましくは０．００１ｍｏｌ％以上、さらに好ましくは０．００２ｍｏｌ％以上である。また、通常１ｍｏｌ％以下、好ましくは０．８ｍｏｌ％以下、より好ましくは０．５ｍｏｌ％以下、さらに好ましくは０．２ｍｏｌ％以下である。
【０１３７】  種結晶を分散させる溶媒は特に限定されないが、特に水が好ましい。分散させる種結晶の量は特に限定されず、分散液の全重量に対して、通常０．０５質量％以上、好ましくは０．１質量％以上、より好ましくは０．５質量％以上、さらに好ましくは１質量％以上、特に好ましくは２質量％以上、最も好ましくは３．０質量％以上である。また、通常２０質量％以下、好ましくは１０質量％以下、より好ましくは５質量％以下、更に好ましくは４質量％以下である。
【０１３８】  分散させる種結晶の量が少なすぎると、支持体上に付着する種結晶の量が少ないため、水熱合成時に支持体上に部分的にゼオライトが生成しない箇所ができ、欠陥のある膜となる可能性がある。一方で、例えば、ディップ法によって多孔質支持体上に付着する種結晶の量は分散液中の種結晶の量がある程度以上でほぼ一定となるため、分散液中の種結晶の量が多すぎると、種結晶の無駄が多くなりコスト面で不利である。
【０１３９】  支持体にディップ法、吸引法あるいはスラリーの塗りこみによって種結晶を付着させたのち、乾燥した後にゼオライト膜の形成を行うことが望ましい。乾燥温度は通常５０℃以上、好ましくは８０℃以上、より好ましくは１００℃以上であり、通常２００℃以下、好ましくは１８０℃以下、より好ましくは１５０℃以下である。乾燥時間は十分に乾燥していれば問題ないが通常１０分以上、好ましくは３０分以上であり、上限は特に指定しないが、経済的な観点から通常５時間以下である。
【０１４０】  乾燥後の種結晶付着支持体に対し、種結晶を支持体に密着させる目的および／または過剰な種結晶を取り除く目的で、ラテックス手袋を着用した指などで種結晶が付着した支持体をこすって押し込むことも好適に行われる。
【０１４１】  多孔質支持体上に予め付着させておく種結晶の量は特に限定されず、多孔質支持体の膜形成面１ｍ2あたりの質量で、通常０．１ｇ以上、好ましくは０．３ｇ以上、より好ましくは０．５ｇ以上、さらに好ましくは０．８０ｇ以上、最も好ましくは１．０ｇ以上であり、通常１００ｇ以下、好ましくは５０ｇ以下、より好ましくは１０ｇ以下、更に好ましくは８ｇ以下、最も好ましくは５ｇ以下である。
【０１４２】  種結晶の付着量が上記下限未満の場合には、結晶が形成されにくくなり、膜の成長が不十分になったり、膜の成長が不均一になったりする傾向がある。また、種結晶の量が上記上限を超える場合には、表面の凹凸が種結晶によって増長されたり、支持体から落ちた種結晶によって自発核が成長しやすくなって支持体上の膜成長が阻害されたりする場合がある。何れの場合も、緻密なゼオライト膜が生成しにくくなる傾向となる。
【０１４３】  水熱合成により多孔質支持体上にゼオライト膜を形成する場合、支持体の固定化方法に特に制限はなく、縦置き、横置きなどあらゆる形態をとることができる。この場合、静置法でゼオライト膜を形成させてもよいし、水性反応混合物の攪拌下にゼオライト膜を形成させてもよい。
【０１４４】  水熱合成は、上記のようにして種結晶を担持した支持体と調製された水熱合成用混合物ないしはこれを熟成して得られる水性ゲルを耐圧容器に入れ、自己発生圧力下、又は結晶化を阻害しない程度の気体加圧下で、撹拌下、又は、容器を回転ないしは揺動させながら、或いは静置状態で、所定温度を保持することにより行われる。静置状態での水熱合成が、支持体上の種結晶からの結晶成長を阻害しないという点で望ましい。
【０１４５】  水熱合成によりゼオライト膜を形成させる際の反応温度は特に限定されず、目的のゼオライト構造の膜を得るために適した温度であればよいが、通常１００℃以上、好ましくは１１０℃以上、更に好ましくは１２０℃以上、とりわけ好ましくは１３０℃以上であり、特に好ましくは１４０℃以上であり、最も好ましくは１５０℃以上であり、通常２００℃以下、好ましくは１９０℃以下、より好ましくは１８０℃以下、さらに好ましくは１７０℃以下である。反応温度が低すぎると、ゼオライトが結晶化し難くなることがある。また、反応温度が高すぎると、目的とするゼオライトとは異なるタイプのゼオライトが生成し易くなることがある。
【０１４６】  水熱合成によりゼオライト膜を形成させる際の加熱（反応）時間は特に限定されず、目的のゼオライト構造の膜を得るために適した時間であればよいが、通常３時間以上、好ましくは８時間以上、更に好ましくは１２時間以上であり、とりわけ好ましくは１５時間以上であり、通常１０日間以下、好ましくは５日以下、より好ましくは３日以下、さらに好ましくは２日以下、とりわけ好ましくは１．５日以下である。反応時間が短すぎるとゼオライトが結晶化し難くなることがある。反応時間が長すぎると、目的とするゼオライトとは異なるタイプのゼオライトが生成し易くなることがある。
【０１４７】  水熱合成時の圧力は特に限定されず、密閉容器中に入れた水性反応混合物を、上記の温度範囲に加熱したときに生じる自生圧力で十分である。さらに必要に応じて、窒素などの不活性ガスを加えても差し支えない。
【０１４８】  水熱合成を複数回繰り返すことでゼオライト膜の緻密性を向上させることも可能である。水熱合成を複数回繰り返す場合には１回目の水熱合成で得られたゼオライト膜複合体を水洗して加熱乾燥したのちに、新たに用意した水性反応混合物に再び浸漬して水熱合成を行えばよい。１回目の水熱合成後得られたゼオライト膜複合体は必ずしも水洗や乾燥を行う必要はないが、水洗し乾燥することで水性反応混合物の組成を意図した組成に保つことができる。複数回合成する場合の合成回数は通常２回以上であり通常１０回以下、好ましくは５回以下、より好ましくは３回以下である。水洗は、1回でも複数回繰り返してもよい。
【０１４９】  水熱合成により得られたゼオライト膜複合体は、水洗した後に、加熱処理して、乾燥させる。ここで、加熱処理とは、熱をかけてゼオライト膜複合体を乾燥させ、また、有機テンプレートを使用した場合に該有機テンプレートを焼成して除去することを意味する。
【０１５０】  加熱処理の温度は、乾燥を目的とする場合は、通常５０℃以上、好ましくは８０℃以上、より好ましくは１００℃以上、通常２００℃以下、好ましくは１５０℃以下である。加熱処理の温度は、有機テンプレートの焼成除去を目的とする場合は、通常２５０℃以上、好ましくは３００℃以上、より好ましくは３５０℃以上、更に好ましくは４００℃以上であり、通常８００℃以下、好ましくは６００℃以下、さらに好ましくは５５０℃以下、特に好ましくは５００℃以下である。
【０１５１】  有機テンプレートの焼成除去を目的とする場合には、加熱処理の温度が低すぎると有機テンプレートの残留割合が多くなる傾向があり、ゼオライトの細孔が少なくなって、そのためにアンモニアの分離に使用した際の透過量が減少する可能性がある。加熱処理温度が高すぎると支持体とゼオライトの熱膨張率の差が大きくなるため、ゼオライト膜に亀裂が生じやすくなる可能性があり、ゼオライト膜の緻密性が失われて分離性能が低くなることがある。
【０１５２】  加熱処理の時間は、ゼオライト膜が十分に乾燥され、また有機テンプレートが焼成除去される時間であれば特に限定されず、乾燥を目的とする場合は、好ましくは０．５時間以上、より好ましくは１時間以上であり、有機テンプレートの焼成除去を目的とする場合は、昇温速度や降温速度によっても変動するが、好ましくは１時間以上、より好ましくは５時間以上である。加熱時間の上限は特に限定されず、通常２００時間以下、好ましくは１５０時間以下、より好ましくは１００時間以下である。
【０１５３】  テンプレートの焼成を目的とする場合の加熱処理は空気雰囲気で行えばよいが、窒素などの不活性ガスや酸素を付加した雰囲気で行ってもよい。
【０１５４】  水熱合成を有機テンプレートの存在下で行った場合、得られたゼオライト膜複合体を、水洗した後に、例えば、加熱処理や抽出などにより、好ましくは上記の加熱処理、すなわち焼成により有機テンプレートを取り除くことが適当である。
【０１５５】  有機テンプレートの焼成除去を目的とする加熱処理の際の昇温速度は、多孔質支持体とゼオライトの熱膨張率の差に起因してゼオライト膜に亀裂を生じさせることを防止するために、なるべく遅くすることが望ましい。昇温速度は、通常５℃／分以下、好ましくは２℃／分以下、より好ましくは１℃／分以下、さらに好ましくは０．５℃／分以下、特に好ましくは０．３℃／分以下である。昇温速度の下限は、通常、作業性を考慮して０．１℃／分以上である。
【０１５６】  また、有機テンプレートの焼成除去を目的とする加熱処理においては、加熱処理後の降温速度もゼオライト膜に亀裂が生じることを避けるためにコントロールする必要があり、降温速度も昇温速度と同様、遅ければ遅いほど望ましい。降温速度は、通常５℃／分以下、好ましくは２℃／分以下、より好ましくは１℃／分以下、さらに好ましくは０．５℃／分以下、特に好ましくは０．３℃／分以下である。降温速度の下限は、通常、作業性を考慮して０．１℃／分以上である。＜ＭＦＩ型ゼオライト膜の製造方法＞
【０１５７】（ケイ素原子源）  水性反応混合物に用いるケイ素（Ｓｉ）原子源としては、例えば、アルミノシリケートゼオライト、ヒュームドシリカ、コロイダルシリカ、無定型シリカ、珪酸ナトリウム、珪酸メチル、珪酸エチル、トリメチルエトキシシラン等のシリコンアルコキシド、テトラエチルオルトシリケート、アルミノシリケートゲルなどを用いることができる。好ましくは、ヒュームドシリカ、コロイダルシリカ、無定型シリカ、珪酸ナトリウム、ケイ酸メチル、ケイ酸エチル、シリコンアルコキシド、アルミノシリケートゲルが挙げられる。これらは、１種を単独で用いてもよく、２種以上を混合して用いてもよい。
【０１５８】  Ｓｉ原子源は、Ｓｉ原子源に対する他の原料の使用量がそれぞれ前述ないしは後述の好適範囲となるように用いられる。
【０１５９】（アルミニウム原子源）  多孔質支持体−ＭＦＩ型ゼオライト膜複合体の製造に用いられるアルミニウム（Ａｌ）原子源は、特に限定されないが、アルミノシリケートゼオライト、アモルファスの水酸化アルミニウム、ギブサイト構造を持つ水酸化アルミニウム、バイヤーライト構造を持つ水酸化アルミニウム、硝酸アルミニウム、硫酸アルミニウム、酸化アルミニウム、アルミン酸ナトリウム、ベーマイト、擬ベーマイト、アルミニウムアルコキシド、アルミノシリケートゲルなどが挙げられ、アモルファスの水酸化アルミニウム、アルミン酸ナトリウム、ベーマイト、擬ベーマイト、アルミニウムアルコキシド、アルミノシリケートゲルが好ましく、アモルファスの水酸化アルミニウム、アルミン酸ナトリウム、アルミノシリケートゲルが特に好ましい。これらは、１種を単独で用いてもよく、２種以上を混合して用いてもよい。
【０１６０】    種結晶以外の原料混合物に含まれるケイ素（Ｓｉ原子）に対するアルミニウム原子源（前述のアルミノシリケートゼオライトおよび、そのほかのアルミニウム原子源を含む。）の使用量（Ａｌ原子／Ｓｉ原子比）の好ましい範囲は、モル比として、通常０．００１以上、好ましくは０．００２以上、より好ましくは０．００３以上であり、さらに好ましくは０．００４以上であり、通常１．０以下、好ましくは０．５以下、より好ましくは０．２以下、さらに好ましくは０．１以下である。この使用量の範囲に制御することによりゼオライト中の窒素原子やアルカリ金属元素の含有量を本発明の好ましい範囲に制御しやすくなる。Ａｌ原子／Ｓｉ原子比率を大きくするためには、アルミニウム原子源に対するケイ素原子源の使用量を少なくすればよく、一方、当該比率を小さくするためには、アルミニウム原子源に対するケイ素原子源の使用量を増やせばよい。
【０１６１】  なお、水性反応混合物には、Ｓｉ原子源、Ａｌ原子源以外に他の原子源、例えばＧａ、Ｆｅ、Ｂ、Ｔｉ、Ｚｒ、Ｓｎ、Ｚｎなどの原子源を含んでいてもよい。
【０１６２】  アルカリ源として用いるアルカリの種類は特に限定されずアルカリ金属水酸化物、アルカリ土類金属水酸化物を用いることができる。
【０１６３】  金属水酸化物としては、具体的には、例えば、水酸化ナトリウム、水酸化カリウム、水酸化リチウム、水酸化ルビジウム、水酸化セシウム等のアルカリ金属水酸化物；水酸化カルシウム、水酸化マグネシウム、水酸化ストロンチウム、水酸化バリウム等のアルカリ土類金属水酸化物等を用いることができる。
【０１６４】  また、水性反応混合物に用いるアルカリ源として、次に述べる有機テンプレートのカウンターアニオンの水酸化物イオンを用いることができる。
【０１６５】  なお、本発明に係るゼオライトの結晶化において、有機テンプレートは、必ずしも必要とされるものではないが、各構造に応じた種類の有機テンプレート（構造規定剤）を用いることにより、結晶化したゼオライトのアルミニウム原子に対するケイ素原子の割合が高くなり、結晶性が向上することから、有機テンプレートを用いることが好ましい。
【０１６６】  有機テンプレートとしては、所望のゼオライト膜を形成しうるものであれば種類は問わず、如何なるものであってもよい。また、テンプレートは１種類でも、２種類以上を組み合わせて使用してもよい。
【０１６７】  反応に適する有機テンプレートの種類は合成するゼオライト構造によって異なり、有機テンプレートは所望のゼオライト構造が得られるものを使用すればよい。具体的には、例えば、ＭＦＩ構造であればテトラプロピルアンモニウムヒドロキシド等を使用してもよい。
【０１６８】  有機テンプレートがカチオンの場合には、ゼオライトの形成に害を及ぼさないアニオンを伴う。このようなアニオンを代表するものには、Ｃｌ−、Ｂｒ−、Ｉ−などのハロゲンイオンや水酸化物イオン、酢酸塩、硫酸塩、およびカルボン酸塩が含まれる。これらの中で、水酸化物イオンが特に好適に用いられ、水酸化物イオンの場合には上記のようにアルカリ源として機能する。
【０１６９】  水性反応混合物中のＳｉ原子源と有機テンプレートの比は、ＳｉＯ2に対する有機テンプレートのモル比（有機テンプレート／ＳｉＯ2比）で、通常０．００５以上、好ましくは０．０１以上、より好ましくは０．０２以上、とりわけ好ましくは０．０５以上、特に好ましくは０．１以上であり、通常１以下、好ましくは０．５以下、より好ましくは０．３以下、とりわけ好ましくは０．２５以下、特に好ましくは０．２以下である。水性反応混合物の有機テンプレート／ＳｉＯ2比がこの範囲にあるとき、緻密なゼオライト膜が生成し得ることに加えて、耐酸性に優れ、Ａｌが脱離しにくいゼオライトが得られる。また、この条件において、特に緻密で耐酸性に優れたＭＦＩ型のアルミノ珪酸塩のゼオライトを形成させることができる。  アルカリ金属原子源は、その適当量を使用することにより、アルミニウムに後述の有機構造規定剤が好適な状態に配位しやすくなるため、結晶構造を作りやすくできる。アルカリ金属原子源（Ｒ）と、種結晶以外の水熱合成用原料混合物に含まれるケイ素（Ｓｉ）とのモル比Ｒ／Ｓｉは、通常０．０１以上、好ましくは０．０２以上、より好ましくは０．０３以上、さらに好ましくは０．０４以上、特に好ましくは０．０５以上であり、通常１．０以下、好ましくは０．６以下、より好ましくは０．４以下、さらに好ましくは０．２以下、特に好ましくは０．１以下である。
【０１７０】  アルカリ金属原子源のケイ素に対するモル比（Ｒ／Ｓｉ）が上記上限値よりも大きいと、生成したゼオライトが溶解しやすく、ゼオライトが得られなかったり収率が著しく低くなったりする場合がある。Ｒ／Ｓｉが上記下限値よりも小さいと、原料のＡｌ原子源やＳｉ原子源が十分に溶解せず、均一な水熱合成用原料混合物が得られず、ＭＦＩ型ゼオライトが生成しにくくなる場合がある。
【０１７１】（水の量）  水熱合成用原料混合物中の水の量は、種結晶以外の原料混合物に含まれるケイ素（Ｓｉ）に対するモル比で通常１０以上、好ましくは１５以上、より好ましくは２０以上、更に好ましくは２５以上、特に好ましくは３０以上であり、通常５００モル以下、好ましく３００以下、より好ましくは２００以下、さらに好ましくは１５０以下、特に好ましくは１００以下である。上記上限よりも大きいと、反応混合物が希薄すぎて、欠陥のない緻密な膜ができにくくなることがある。１０未満であると、反応混合物が濃いために、自発核が生じやすくなり、支持体からのＭＦＩ型ゼオライトの成長を阻害し、緻密な膜ができにくくなることがある。
【０１７２】（種結晶）  本発明において、「ゼオライト」製造原料（原料化合物）の一成分として種結晶を用いてもよい。  水熱合成に際して、必ずしも反応系内に種結晶を存在させる必要は無いが、種結晶を存在させることで、多孔質支持体上でのゼオライトの結晶化を促進できる。反応系内に種結晶を存在させる方法としては特に限定されず、粉末のゼオライトの合成時のように、水性反応混合物中に種結晶を加える方法や、支持体上に種結晶を付着させておく方法などを用いることができるが、本発明では、支持体上に種結晶を付着させておくことが好ましい。支持体上に予め種結晶を付着させておくことで緻密で分離性能の高いゼオライト膜が生成しやすくなる。
【０１７３】  使用する種結晶としては、結晶化を促進するゼオライトであれば種類は問わないが、効率よく結晶化させるためには、形成するゼオライト膜と同じ結晶型であることが好ましい。例えば、ＭＦＩ型アルミノ珪酸塩のゼオライト膜を形成する場合は、ＭＦＩ型ゼオライトの種結晶を用いることが好ましい。
【０１７４】  種結晶の粒子径は支持体の細孔径に近いことが望ましく、必要に応じて粉砕して用いても良い。粒径は、通常１ｎｍ以上、好ましくは１０ｎｍ以上、より好ましくは５０ｎｍ以上、さらに好ましくは０．１μｍ以上、特に好ましくは０．５μｍ以上、とりわけ好ましくは０．７μｍ以上であり、最も好ましくは１μｍ以上であり、通常５μｍ以下、好ましくは、３μｍ以下、より好ましくは２μｍ以下、最も好ましくは１．５μｍ以下、特に好ましくは１．２μｍ以下である。  支持体の細孔径によっては種結晶の粒子径が小さいほうが望ましい場合があり、必要に応じて粉砕して用いてもよい。種結晶の粒径は、通常０．５ｎｍ以上、好ましくは１ｎｍ以上、より好ましくは２ｎｍ以上であり、通常５μｍ以下、好ましくは３μｍ以下、より好ましくは２μｍ以下である。
【０１７５】  支持体上に種結晶を付着させる方法は特に限定されず、例えば、種結晶を水などの溶媒に分散させてその分散液に支持体を浸けて表面に種結晶を付着させるディップ法や、種結晶を水などの溶媒に分散させてその分散液に一端を封止した支持体を浸漬したのちに支持体を他端から吸引することで支持体表面に強固に種結晶を付着させる吸引法や種結晶を水などの溶媒と混合してスラリー状にしたものを支持体上に塗りこむ方法などを用いることができる。種結晶の付着量を制御し、再現性良くゼオライト膜を製造するにはディップ法および吸引法が望ましく、種結晶を支持体に密着させる点ではスラリー上の種結晶を塗りこむ方法および吸引法が望ましい。また、種結晶を支持体に密着させる目的および／または過剰な種結晶を取り除く目的で、ディップ法や吸引法に続きラテックス手袋を着用した指などで種結晶が付着した支持体をこすって押し込むことも好適に行われる。
【０１７６】  種結晶を分散させる溶媒は特に限定されないが、特に水、アルカリ性水溶液が好ましい。アルカリ性水溶液の種類は特に限定されないが、水酸化ナトリウム水溶液、水酸化カリウム水溶液が好ましい。またこれらのアルカリ種は混合されていてもよい。アルカリ性水溶液のアルカリ濃度は特に限定されず、通常０．０００１ｍｏｌ％以上、好ましくは０．０００２ｍｏｌ％以上、より好ましくは０．００１ｍｏｌ％以上、さらに好ましくは０．００２ｍｏｌ％以上である。また、通常１ｍｏｌ％以下、好ましくは０．８ｍｏｌ％以下、より好ましくは０．５ｍｏｌ％以下、さらに好ましくは０．２ｍｏｌ％以下である。
【０１７７】  種結晶を分散させる溶媒は特に限定されないが、特に水が好ましい。分散させる種結晶の量は特に限定されず、分散液の全重量に対して、通常０．０５質量％以上、好ましくは０．１質量％以上、より好ましくは０．５質量％以上、さらに好ましくは１質量％以上、特に好ましくは２質量％以上、最も好ましくは３質量％以上である。また、通常２０質量％以下、好ましくは１０質量％以下、より好ましくは５質量％以下、更に好ましくは４質量％以下である。
【０１７８】  分散させる種結晶の量が少なすぎると、支持体上に付着する種結晶の量が少ないため、水熱合成時に支持体上に部分的にゼオライトが生成しない箇所ができ、欠陥のある膜となる可能性がある。一方で、例えば、ディップ法によって多孔質支持体上に付着する種結晶の量は分散液中の種結晶の量がある程度以上でほぼ一定となるため、分散液中の種結晶の量が多すぎると、種結晶の無駄が多くなりコスト面で不利である。
【０１７９】  支持体にディップ法、吸引法あるいはスラリーの塗りこみによって種結晶を付着させたのち、乾燥した後にゼオライト膜の形成を行うことが望ましい。乾燥温度は通常５０℃以上、好ましくは８０℃以上、より好ましくは１００℃以上であり、通常２００℃以下、好ましくは１８０℃以下、より好ましくは１５０℃以下である。乾燥時間は十分に乾燥していれば問題ないが通常１０分以上、好ましくは３０分以上であり、上限は特に指定しないが、経済的な観点から通常５時間以下である。
【０１８０】  乾燥後の種結晶付着支持体に対し、種結晶を支持体に密着させる目的および／または過剰な種結晶を取り除く目的で、ラテックス手袋を着用した指などで種結晶が付着した支持体をこすって押し込むことも好適に行われる。
【０１８１】  多孔質支持体上に予め付着させておく種結晶の量は特に限定されず、多孔質支持体の膜形成面１ｍ2あたりの質量で、通常０．１ｇ以上、好ましくは０．３ｇ以上、より好ましくは０．５ｇ以上、さらに好ましくは０．８０ｇ以上、最も好ましくは１．０ｇ以上であり、通常１００ｇ以下、好ましくは５０ｇ以下、より好ましくは１０ｇ以下、更に好ましくは８ｇ以下、最も好ましくは５ｇ以下である。
【０１８２】  種結晶の付着量が上記下限未満の場合には、結晶が形成されにくくなり、膜の成長が不十分になったり、膜の成長が不均一になったりする傾向がある。また、種結晶の量が上記上限を超える場合には、表面の凹凸が種結晶によって増長されたり、支持体から落ちた種結晶によって自発核が成長しやすくなって支持体上の膜成長が阻害されたりする場合がある。何れの場合も、緻密なゼオライト膜が生成しにくくなる傾向となる。
【０１８３】  水熱合成により多孔質支持体上にゼオライト膜を形成する場合、支持体の固定化方法に特に制限はなく、縦置き、横置きなどあらゆる形態をとることができる。この場合、静置法でゼオライト膜を形成させてもよいし、水性反応混合物の攪拌下にゼオライト膜を形成させてもよい。
【０１８４】  水熱合成は、上記のようにして種結晶を担持した支持体と調製された水熱合成用混合物ないしはこれを熟成して得られる水性ゲルを耐圧容器に入れ、自己発生圧力下、又は結晶化を阻害しない程度の気体加圧下で、撹拌下、又は、容器を回転ないしは揺動させながら、或いは静置状態で、所定温度を保持することにより行われる。静置状態での水熱合成が、支持体上の種結晶からの結晶成長を阻害しないという点で望ましい。
【０１８５】  水熱合成によりゼオライト膜を形成させる際の反応温度は特に限定されず、目的のゼオライト構造の膜を得るために適した温度であればよいが、通常１００℃以上、好ましくは１２０℃以上、更に好ましくは１３０℃以上、とりわけ好ましくは１４０℃以上、特に好ましくは１５０℃以上、最も好ましくは１６０℃以上であり、通常２００℃以下、好ましくは１９０℃以下、さらに好ましくは１８０℃以下、特に好ましくは１７０℃以下である。反応温度が低すぎると、ゼオライトが結晶化し難くなることがある。また、反応温度が高すぎると、目的とするゼオライトとは異なるタイプのゼオライトが生成し易くなることがある。
【０１８６】  水熱合成によりゼオライト膜を形成させる際の加熱（反応）時間は特に限定されず、目的のゼオライト構造の膜を得るために適した時間であればよいが、通常１時間以上、好ましくは５時間以上、更に好ましくは１０時間以上であり、通常１０日間以下、好ましくは５日以下、より好ましくは３日以下、さらに好ましくは２日以下、とりわけ好ましくは１日以下である。反応時間が短すぎるとゼオライトが結晶化し難くなることがある。反応時間が長すぎると、目的とするゼオライトとは異なるタイプのゼオライトが生成し易くなることがある。
【０１８７】  水熱合成時の圧力は特に限定されず、密閉容器中に入れた水性反応混合物を、上記の温度範囲に加熱したときに生じる自生圧力で十分である。さらに必要に応じて、窒素などの不活性ガスを加えても差し支えない。
【０１８８】  水熱合成を複数回繰り返すことでゼオライト膜の緻密性を向上させることも可能である。水熱合成を複数回繰り返す場合には１回目の水熱合成で得られたゼオライト膜複合体を水洗して加熱乾燥したのちに、新たに用意した水性反応混合物に再び浸漬して水熱合成を行えばよい。１回目の水熱合成後得られたゼオライト膜複合体は必ずしも水洗や乾燥を行う必要はないが、水洗し乾燥することで水性反応混合物の組成を意図した組成に保つことができる。複数回合成する場合の合成回数は通常２回以上であり通常１０回以下、好ましくは５回以下、より好ましくは３回以下である。水洗は一回でも複数回行ってもよい。
【０１８９】  水熱合成により得られたゼオライト膜複合体は、水洗した後に、加熱処理して、乾燥させる。ここで、加熱処理とは、熱をかけてゼオライト膜複合体を乾燥させ、また、有機テンプレートを使用した場合に該有機テンプレートを焼成して除去することを意味する。
【０１９０】  加熱処理の温度は、乾燥を目的とする場合は、通常５０℃以上、好ましくは８０℃以上、より好ましくは１００℃以上、通常２００℃以下、好ましくは１５０℃以下である。加熱処理の温度は、有機テンプレートの焼成除去を目的とする場合は、通常３５０℃以上、好ましくは４００℃以上、より好ましくは４５０℃以上、更に好ましくは５００℃以上であり、通常９００℃以下、好ましくは８００℃以下、さらに好ましくは７００℃以下、特に好ましくは６００℃以下である。
【０１９１】  有機テンプレートの焼成除去を目的とする場合には、加熱処理の温度が低すぎると有機テンプレートの残留割合が多くなる傾向があり、ゼオライトの細孔が少なくなって、そのためにアンモニアの分離に使用した際の透過量が減少する可能性がある。加熱処理温度が高すぎると支持体とゼオライトの熱膨張率の差が大きくなるため、ゼオライト膜に亀裂が生じやすくなる可能性があり、ゼオライト膜の緻密性が失われて分離性能が低くなることがある。有機テンプレートとして、テトラプロピルアンモニウムヒドロキシドを使用する場合は、この加熱処理温度を調整することにより、ゼオライト中の窒素原子の含有量を制御することができる。
【０１９２】  加熱処理の時間は、ゼオライト膜が十分に乾燥され、また有機テンプレートが焼成除去される時間であれば特に限定されず、乾燥を目的とする場合は、好ましくは０．５時間以上、より好ましくは１時間以上であり、有機テンプレートの焼成除去を目的とする場合は、昇温速度や降温速度によっても変動するが、好ましくは１時間以上、より好ましくは５時間以上である。加熱時間の上限は特に限定されず、通常２００時間以下、好ましくは１５０時間以下、より好ましくは１００時間以下である。
【０１９３】  テンプレートの焼成を目的とする場合の加熱処理は空気雰囲気で行えばよいが、窒素などの不活性ガスや酸素を付加した雰囲気で行ってもよい。
【０１９４】  水熱合成を有機テンプレートの存在下で行った場合、得られたゼオライト膜複合体を、水洗した後に、例えば、加熱処理や抽出などにより、好ましくは上記の加熱処理、すなわち焼成により有機テンプレートを取り除くことが適当である。
【０１９５】  有機テンプレートの焼成除去を目的とする加熱処理の際の昇温速度は、多孔質支持体とゼオライトの熱膨張率の差に起因してゼオライト膜に亀裂を生じさせることを防止するために、なるべく遅くすることが望ましい。昇温速度は、通常５℃／分以下、好ましくは２℃／分以下、より好ましくは１℃／分以下、特に好ましくは０．５℃／分以下、最も好ましくは０．３℃／分以下である。昇温速度の下限は、通常、作業性を考慮して０．１℃／分以上である。
【０１９６】  また、有機テンプレートの焼成除去を目的とする加熱処理においては、加熱処理後の降温速度もゼオライト膜に亀裂が生じることを避けるためにコントロールする必要があり、降温速度も昇温速度と同様、遅ければ遅いほど望ましい。降温速度は、通常５℃／分以下、好ましくは２℃／分以下、より好ましくは１℃／分以下、特に好ましくは０．５℃／分以下、最も好ましくは０．３℃／分以下である。降温速度の下限は、通常、作業性を考慮して０．１℃／分以上である。
【０１９７】（イオン交換）  合成されたゼオライト膜は、必要に応じてイオン交換してもよい。特に、本発明のある実施形態（例えば、発明Ｂ、Ｃ、Ｄ、Ｅのゼオライト膜）においては、合成されたゼオライト膜は、イオン交換処理を行う。本発明の特徴の一つであるゼオライトの熱膨張特性、アンモニアの分離熱安定性は、ゼオライト中のカチオン種により大きく影響を受ける為、本イオン交換が重要な制御法となる。また、後述するように、用いるカチオン種によりゼオライト膜のアンモニアの透過性能および／または分離性能が向上する場合がある。すなわち、本発明で用いるカチオン種は、上記のゼオライトの熱膨張特性、アンモニアの分離熱安定性を確保しながら、アンモニアの透過性能と分離性能を加味して適宜選定される。
【０１９８】（イオン交換）  イオン交換は、有機テンプレートを用いてゼオライト膜を合成した場合は、通常、有機テンプレートを除去した後に行う。イオン交換するイオンとしては、本発明においては、ゼオライト膜表面の窒素含有量を増やすために、ＮＨ4+やメチルアミン、ジメチルアミン、トリメチルアミン、エチルアミン、ジエチルアミン、トリエチルアミン、エチレンジアミン、ジメチルエチレンジアミン、テトラメチルエチレンジアミン、ジエチレントリアミン、トリエチレンテトラアミン、アニリン、メチルアニリン、ベンジルアミン、メチルベンジルアミン、ヘキサメチレンジアミン、Ｎ，Ｎ-ジイソプロピルエチルアミン、Ｎ,Ｎ,Ｎ−トリメチル−1−アダマンタンアミン、ピリジン、ピペリジン等の炭素数１〜２０の有機アミンがプロトン化されたカチオン種のいずれかが好ましく、その他、プロトン、Ｎａ＋、Ｋ＋、Ｌｉ＋、Ｒｂ＋、Ｃｓ＋などのアルカリ金属イオン、Ｃａ２＋、Ｍｇ２＋、Ｓｒ２＋、Ｂａ２＋などのアルカリ土類金属イオン、ならびにＦｅ、Ｃｕ、Ｚｎ、Ｇａ、Ｌａなどの遷移金属のイオンなどを共存させてもよい。これらの中では、プロトン、ＮＨ４＋、Ｎａ＋、Ｌｉ＋、Ｃｓ＋、Ｆｅイオン、Ｇａイオン、Ｌａイオンが好ましい。これらのイオンは、ゼオライト中に複数種混在していてもよく、上記のゼオライトの熱膨張特性とアンモニア透過性能のバランスをとる上で、上記イオンを混在させる手法は好適に採用される。このようにイオン交換するカチオン種ならびにそれらの量を制御する事で、ゼオライトのアンモニア親和性ならびにゼオライト細孔内の有効細孔径を制御することが可能となり、アンモニアの透過選択性を上げ、かつアンモニアの透過速度も向上させることができる。これらの中でアンモニアの透過選択性を上げるイオン種としては、ＮＨ４＋やメチルアミン、ジメチルアミン、トリメチルアミン、エチルアミン、ジエチルアミン、トリエチルアミン、エチレンジアミン、ジメチルエチレンジアミン、テトラメチルエチレンジアミン、ジエチレントリアミン、トリエチレンテトラアミン、アニリン、メチルアニリン、ベンジルアミン、メチルベンジルアミン、ヘキサメチレンジアミン、Ｎ，Ｎ−ジイソプロピルエチルアミン、Ｎ，Ｎ，Ｎ−トリメチル−１−アダマンタンアミン、ピリジン、ならびにピペリジン等の炭素数１〜２０の有機アミンがプロトン化されたカチオン種が好ましく、その中では、ＮＨ４＋や炭素数１〜６の有機アミンのような分子サイズの小さなアミンがプロトン化されたカチオン種が上記の理由からより好ましく、その中でも特にＮＨ４＋が好ましい。一方、アンモニアの透過速度を向上させるイオン種としては、プロトン、Ｎａ＋、Ｌｉ＋、Ｃｓ＋、Ｆｅイオン、Ｇａイオン、Ｌａイオンが好ましく、Ｎａ＋、Ｌｉ＋、Ｃｓ＋イオンが特に好ましく、Ｎａ＋イオンを共存させるのが最も好ましい。本発明においては、このように窒素原子を含有するイオン種を必須とするイオンの交換量を調整することにより、ゼオライト膜中のＡｌ原子に対する窒素原子のモル比を制御することができる。
【０１９９】  尚、本発明のゼオライト中にＮａ＋イオンを含有させる場合、その含有量は、ゼオライト中のＡｌ原子に対して、モル比で、通常、０．０１以上、好ましくは、０．０２以上、より好ましくは、０．０３以上であり、更に好ましくは０．０４以上であり、特に好ましくは０．０５以上であり、その上限は、特に制限されないが、通常０．１０モル当量以下、好ましくは０．０７０モル当量以下、より好ましくは０．０６５モル当量以下、更に好ましくは、０．０６０モル当量以下、特に好ましくは、０５５モル当量以下である。このような特定の領域のＮａ＋／Ａｌ原子比のゼオライトを使用することにより、アンモニアと水素および／または窒素を含む複数の成分からなる混合ガスからアンモニアを高い透過度で分離することができる。
【０２００】  イオン交換は、焼成後（有機テンプレートを使用した場合など）のゼオライト膜を、イオン交換する上記カチオンの硝酸塩、硫酸塩、リン酸塩、有機酸塩、水酸化物ならびにＣｌやＢｒのハロゲン塩、、場合によっては塩酸などの酸で、通常、室温から１００℃の温度で処理後、水洗、あるいは４０℃から１００℃のお湯で湯洗するする方法などにより行えばよい。イオン交換処理に用いる溶媒は、上記イオン交換する塩が溶解すれば水であっても有機溶媒であってもよく、処理する塩の濃度は通常１０ｍｏｌ／Ｌ以下、下限は、０．１ｍｏｌ／Ｌ以上、好ましくは、０．５ｍｏｌ／Ｌ以上、より好ましくは、１ｍｏｌ／Ｌ以上である。これらの処理条件は、用いる塩、溶媒種に応じて適宜設定すればよい。塩酸などの酸を用いる場合は、酸がゼオライトの結晶構造を破壊するため、通常は処理する酸の濃度を５ｍｏｌ／Ｌ以下とし、温度や時間を適宜設定すればよい。また、イオン交換処理は繰り返し処理を行うことによりイオン交換率が高くなるため、イオン交換処理の回数は特に限定されることはなく、目的とする効果が得られるまで処理を繰り返してよい。さらに、イオン交換されたゼオライト膜は、イオン交換処理後にイオン交換処理原料由来の残存物がゼオライト細孔内に存在するとガスの透過性を妨げるため、必要に応じて２００〜５００℃で焼成することにより、イオン交換処理後の残存物を除去してもよい。
【０２０１】（硝酸塩処理）  本発明のある実施形態（例えば、発明Ｂ、Ｃ、Ｄ、Ｅのゼオライト膜）、においては、ゼオライト膜中の窒素原子の含有量を調整する方法として、硝酸塩処理を併用することが好ましいため、以下、硝酸塩処理について説明する。
【０２０２】  本発明においては、合成されたゼオライト膜は、必要に応じて硝酸塩処理を施しても良い。硝酸塩処理は、有機テンプレートを含む状態でも、焼成により有機テンプレートを除去した後に実施しても構わない。硝酸塩処理は、ゼオライト膜複合体を、例えば硝酸塩を含む溶液に浸漬して行う。これにより、膜表面に存在する微細な欠陥を硝酸塩がふさぐ効果が得られる為に好ましい場合がある。更に、硝酸塩がゼオライト細孔に存在する場合はゼオライト膜のアンモニアとの親和性を向上させる効果があり、アンモニアの透過性を向上させる手法として好適に採用される。硝酸塩処理に用いる溶媒は、塩が溶解すれば水であっても有機溶媒であってもよく、用いる硝酸塩に制限はないが、例えば、硝酸マグネシウム、硝酸カルシウム、硝酸バリウム、硝酸アルミニウム、硝酸ガリウム、硝酸インジウム、硝酸鉄、硝酸コバルト、硝酸ニッケル、硝酸銅、硝酸亜鉛などが挙げられる。これらは、１種を単独で用いてもよく、２種以上を混合して用いてもよい。これらの中では、硝酸マグネシウム、硝酸カルシウム、硝酸バリウム、硝酸アルミニウム、硝酸ガリウム、硝酸インジウム、その中でも硝酸マグネシウム、硝酸カルシウム、硝酸バリウム、硝酸アルミニウムがより好ましく、特に硝酸アルミニウムがゼオライト膜表面に存在する微細な欠陥をふさぐ効果が顕著でアンモニアの分離性能が高まる理由から好ましい。  硝酸塩の濃度は通常１０ｍｏｌ／Ｌ以下であり、下限は、０．１ｍｏｌ／Ｌ以上、好ましくは、０．５ｍｏｌ／Ｌ以上、より好ましくは、１ｍｏｌ／Ｌ以上である。処理温度は通常、室温から１５０℃以下であり、処理は１０分から４８時間程度行えばよく、これらの処理条件は、用いる硝酸塩、溶媒種に応じて適宜設定すればよい。硝酸塩処理後のゼオライト膜は、水洗を行ってもよく、水洗を繰り返すことによってゼオライト膜の窒素原子含有量を好ましい範囲に調整することができる。
【０２０３】（アルミニウム塩処理）  本発明においては、合成されたゼオライト膜は、必要に応じてアルミニウム塩処理を施してもよい。アルミニウム塩処理は、有機テンプレートを含む状態でも、焼成により有機テンプレートを除去した後に実施しても構わない。アルミニウム塩処理は、ゼオライト膜複合体を、例えばアルミ塩を含む溶液に浸漬して行う。これにより、膜表面に存在する微細な欠陥をアルミ塩がふさぐ効果が得られることがある。更に、アルミニウム塩がゼオライト細孔に存在する場合はアンモニアを引き寄せる効果があり、アンモニアの透過性を向上させる手法として好適に採用される。アルミニウム塩処理に用いる溶媒は、塩が溶解すれば水であっても有機溶媒であってもよく、用いるアルミ塩に制限はないが、例えば、硝酸アルミニウム、硫酸アルミニウム、塩化アルミニウム、リン酸アルミニウム、酢酸アルミニウム、炭酸アルミニウム、水酸化アルミニウムなどが挙げられる。これらは、１種を単独で用いてもよく、２種以上を混合して用いてもよい。  アルミニウム塩の濃度は通常１０ｍｏｌ／Ｌ以下であり、下限は、０．１ｍｏｌ／Ｌ以上、好ましくは、０．５ｍｏｌ／Ｌ以上、より好ましくは、１ｍｏｌ／Ｌ以上である。処理温度は通常、室温から１５０℃以下であり、処理は１０分から４８時間程度行えばよく、これらの処理条件は、用いるアルミニウム塩、溶媒種に応じて適宜設定すればよい。アルミニウム塩処理後のゼオライト膜は、水洗を行ってもよく、水洗を繰り返すことによってゼオライト膜のＡｌ原子含有量を調整することができる。本発明のＳｉ原子／Ａｌ原子比率を大きくするためには、処理するアルミニウム塩の濃度や処理量を減らしたり、アルミニウム塩処理後の水洗の回数を増やすことが好ましく、一方、当該比率を小さくするためには、処理するアルミニウム塩の濃度や処理量を増やしたり、アルミニウム塩処理後の水洗の回数を減らすことが好ましい。
【０２０４】（シリル化処理）  本発明においては、合成されたゼオライト膜は、必要に応じてシリル化処理を施してもよい。シリル化処理は、ゼオライト膜複合体を、例えばＳｉ化合物を含む溶液に浸漬して行う。これにより、ゼオライト膜表面がＳｉ化合物により修飾されて、特定の物理化学的性質を有するものとすることができる。例えば、ゼオライト膜表面にＳｉ−ＯＨを多く含む層を確実に形成することで膜表面の極性が向上し、極性分子の分離性能を向上させることができる。また、ゼオライト膜表面をＳｉ化合物により修飾することで膜表面に存在する微細な欠陥をふさぐ効果が得られることがある。更に、シリル化処理によりゼオライトの細孔径の制御が可能であり、該処理を行うことでアンモニアの透過選択性を向上させる手法も好適に採用される。
【０２０５】  シリル化処理に用いる溶媒は、水であっても有機溶媒であってもよい。また溶液は酸性、塩基性であってもよく、この場合には酸、塩基によってシリル化反応が触媒される。用いるシリル化剤に制限はないが、アルコキシシランが好ましい。処理温度は通常、室温から１５０℃以下であり、処理は１０分から３０時間程度行えばよく、これらの処理条件は、用いるシリル化剤、溶媒種に応じて適宜設定すればよい。
【０２０６】  本発明においては、本発明のゼオライト膜表面に含まれる窒素原子の含有量は、上記のように、ゼオライト膜に含まれるゼオライト中の窒素原子を含むカチオン種を選定してゼオライトのＡｌ原子／Ｓｉ原子比を調整する方法、イオン交換法によるイオン交換量を調整して窒素原子の含有量を調整する方法、必要に応じてゼオライト膜を製造する際に窒素原子を含有する有機テンプレート（構造規定剤）を使用してその添加量や有機テンプレートを焼成除去する際の加熱温度や加熱する時間を調整する方法、ゼオライト膜を硝酸塩で処理する方法、硝酸処理をしたゼオライト膜を水洗する際の水洗回数を調整する方法、ならびにこれらの方法を適宜組み合わせることにより制御することができる。  本発明においては、また、本発明のゼオライト膜表面に含まれるＡｌ原子の含有量は、上記のように、ゼオライト膜に含まれるゼオライト中のＡｌ原子／Ｓｉ原子比を調整する方法、ゼオライト膜をアルミニウム塩で処理する方法、アルミニウム塩処理をしたゼオライト膜を水洗する際の水洗回数を調整する方法、ならびにこれらの方法を適宜組み合わせることにより制御することができる。  本発明においては、また、本発明のゼオライト膜表面に含まれるアルカリ金属元素の含有量は、上記のように、ゼオライト膜に含まれるゼオライト中のＡｌ原子／Ｓｉ原子比を調整する方法、イオン交換法によるイオン交換量を調整してアルカリ金属元素の含有量を調整する方法、ゼオライト膜を水洗する際の水洗回数を調整する方法、ならびにこれらの方法を適宜組み合わせることにより制御することができる。
【０２０７】  このようにして製造されるゼオライト膜複合体は、優れた特性をもつものであり、本発明における混合ガスからのアンモニアの膜分離手段として好適に用いることができる。
【実施例】
【０２０８】  以下、実施例に基づいて本発明を更に具体的に説明するが、本発明はその要旨を超えない限り、以下の実施例により限定されるものではない。なお、以下の実施例における各種の製造条件や評価結果の値は、本発明の実施態様における上限または下限の好ましい値としての意味をもつものであり、好ましい範囲は、前記上限または下限の値と下記実施例の値または実施例同士の値との組合せで規定される範囲であってもよい。  なお、以下において、「ＣＨＡ型珪酸塩のゼオライト」を単に「ＣＨＡ型ゼオライト」、「ＲＨＯ型珪酸塩のゼオライト」を単に「ＲＨＯ型ゼオライト」、「ＭＦＩ型珪酸塩のゼオライト」を単に「ＭＦＩ型ゼオライト」と称する。【０２０９】［実施例Ａ］［分離性能の測定］  以下において、ゼオライト膜複合体の分離性能の測定は次のとおり行った。【０２１０】（１） アンモニア分離試験  図１に模式的に示す装置において、以下のとおりアンモニア分離試験を行った。図１の装置において、供給ガスとしてアンモニアガス（ＮＨ3）と、窒素ガス（Ｎ2）と、水素（Ｈ2）と、を含む混合ガスを１００ＳＣＣＭの流量で耐圧容器とゼオライト膜複合体との間に供給し、背圧弁により供給側のガスと膜内を透過したガスの圧力差が０．３ＭＰａで一定になるように調整し、配管１０から排出される排出ガスをマイクロガスクロマトグラフで分析し、透過ガスの濃度、及び流量を算出した。【０２１１】  なお、アンモニア分離試験においては、耐圧容器から、水分や空気などの成分を除去するため、測定温度以上での乾燥及び排気のために、使用する試料ガスによるパージ処理をした後、試料ガス温度及びゼオライト膜複合体の供給ガス側と透過ガス側の差圧を一定として、透過ガス流量が安定した後に、ゼオライト膜複合体を透過した試料ガス（透過ガス）の流量を測定し、ガスのパーミエンス［ｍｏｌ／（ｍ2・ｓ・Ｐａ）］を算出した。パーミエンスを計算する際の圧力は、供給ガスの供給側と透過側の圧力差（差圧）を用いた。混合ガスの場合には分圧差を用いた。  また、この測定結果に基づいて、下記式（１）により理想分離係数α’を算出した。α’＝（Ｑ１／Ｑ２）／（Ｐ１／Ｐ２） （１）〔式（１）中、Ｑ１およびＱ２は、それぞれ、透過性の高いガスおよび透過性の低いガスの透過量［ｍｏｌ・（ｍ２・ｓ）−１］を示し、Ｐ１およびＰ２は、それぞれ、透過性の高いガスおよび透過性の低いガスの、供給側と透過側の圧力差［Ｐａ］を示す。〕  これは、各ガスのパーミエンスの比率を示しており、従って、各ガスのパーミエンスを算出し、その比率から求めることができる。【０２１２】［製造例Ａ１：ＣＨＡ型ゼオライト膜複合体１の製造］  以下の方法により、ＣＨＡ型ゼオライト膜複合体１を製造した。【０２１３】（水熱合成用原料混合物）  最初に、水熱合成用原料混合物を以下のとおり調製した。  １ｍｏｌ／Ｌ−ＮａＯＨ水溶液１．４５ｇ、１ｍｏｌ／Ｌ−ＫＯＨ水溶液５．７８ｇ、水１１４．６ｇを混合したものに水酸化アルミニウム（Ａｌ2Ｏ3−５３．５質量％含有、アルドリッチ社製）０．１９ｇを加えて撹拌し溶解させ、透明溶液とした。これに有機テンプレートとして、ＴＭＡＤＡＯＨ２５質量％水溶液２．４３ｇを加え、さらにコロイダルシ���カ（日産化学社製スノーテック−４０）１０．８５ｇを加えて２時間撹拌し、水熱合成用原料混合物とした。この混合物の組成（モル比）は、ＳｉＯ2／Ａｌ2Ｏ3／ＮａＯＨ／ＫＯＨ／Ｈ2Ｏ／ＴＭＡＤＡＯＨ＝１／０．０１８／０．０２／０．０８／１００／０．０４、ＳｉＯ2／Ａｌ2Ｏ3＝５８であった。【０２１４】（支持体）  多孔質支持体としては、ノリタケカンパニーリミテド社製のアルミナチューブＢＮ１（外径６ｍｍ、内径４ｍｍ）を８０ｍｍの長さに切断した後、超音波洗浄機で洗浄し、その後乾燥させたものを用いた。【０２１５】（種結晶分散液）  種結晶として、ＳｉＯ2／Ａｌ2Ｏ3／ＮａＯＨ／ＫＯＨ／Ｈ2Ｏ／ＴＭＡＤＡＯＨ＝１／０．０３３／０．１／０．０６／２０／０．０７のゲル組成（モル比）で、１６０℃、２日間水熱合成して結晶化させたものを、濾過、水洗、乾燥して、種結晶であるＣＨＡ型ゼオライトを製造した。なお、種結晶の粒径は０．３〜３μｍ程度であった。次に、該種結晶を約１質量％となるように水中に分散させて、種結晶分散液（ＣＨＡ型種結晶分散液）を製造した。【０２１６】（膜複合体の製造）  上記の多孔質支持体を用意し、上記支持体を上記種結晶分散液に１分間浸した後、１００℃で１時間乾燥させて、支持体に種結晶を付着させた。付着した種結晶の質量は約０．００１ｇであった。【０２１７】  種結晶を付着させた支持体を、上記水熱合成用原料混合物の入ったテフロン（登録商標）製内筒（２００ｍｌ）に垂直方向に浸漬して、オートクレーブを密閉し、１８０℃で７２時間、静置状態で、自生圧力下で加熱した。所定時間経過後、放冷した後に支持体−ゼオライト膜複合体を水熱合成用原料混合物から取り出し、洗浄後、１００℃で３時間乾燥させた。  次に、乾燥後の膜複合体を、空気中、電気炉で、４５０℃にて１０時間、５００℃で５時間焼成し、ゼオライト中に含まれるテンプレートを除去したＣＨＡ型ゼオライト膜複合体１を得た。このときの室温から４５０度までの昇温速度と降温速度はともに０．５℃／分、４５０度から５００度までの昇温速度と降温速度はともに０．１℃／分とした。焼成後の膜複合体の質量と支持体の質量の差から求めた、支持体上に結晶化したＣＨＡ型ゼオライトの質量は約０．２７９〜０．２８９ｇであった。また、焼成後の膜複合体の空気透過量は２．４〜２．９ｃｍ3／分であった。【０２１８】［実施例Ａ１］＜膜分離性能の評価＞  前処理として、２００℃で、供給ガスとして５０体積％Ｈ2／５０体積％Ｎ2の混合ガスを、耐圧容器と製造例Ａ１に記載のＣＨＡ型ゼオライト膜複合体１との間に導入して、圧力を約０．４ＭＰａに保ち、ＣＨＡ型ゼオライト膜複合体１の円筒の内側を０．０９８ＭＰａ（大気圧）として、約１２０分間乾燥した。  ＣＨＡ型ゼオライト膜複合体１を用いて、ＣＨＡ型ゼオライト膜複合体１の温度を１００℃、１５０℃、２００℃及び２５０℃とした条件下において、上述の方法により、アンモニア分離試験を行った。なお、混合ガスとして、１２．０体積％ＮＨ3／５１．０体積％Ｎ2／３７．０体積％Ｈ2の混合ガスを使用した。得られた透過ガスのアンモニアの濃度とアンモニア／水素（ＮＨ３／Ｈ２）、アンモニア／窒素（ＮＨ３／Ｎ２）のパーミエンス比を表３に示した。���３中、透過ガスのアンモニアの濃度は小数第一位を四捨五入した値である。【０２１９】
【表３】
2018230737.tif 000005
【０２２０】  ［実施例Ａ２］  製造例Ａ１に記載のＣＨＡ型ゼオライト膜複合体１を用いて、温度を１００℃とし、混合ガスを３．０体積％ＮＨ3／２４．０体積％Ｎ2／７３．０体積％Ｈ2の混合ガスとした以外は実施例Ａ１と同様の手法によりアンモニア分離の評価を行った結果、透過ガス中のアンモニアガス濃度は、４．１体積％であった。得られた結果から、混合ガスからアンモニアの分離が可能であることが分かる。【０２２１】［実施例Ａ３］  製造例Ａ１に記載のＣＨＡ型ゼオライト膜複合体１を用いて、温度を１００℃とし、混合ガスを２．０体積％ＮＨ3／１９．０体積％Ｎ2／７９．０体積％Ｈ2の混合ガスとした以外は実施例Ａ１と同様の手法によりアンモニア分離の評価を行った結果、透過ガス中のアンモニアガス濃度は、２．３体積％であった。得られた結果から、混合ガスからアンモニアの分離が可能であることが分かる。【０２２２】  [比較例Ａ１]  製造例Ａ１に記載のＣＨＡ型ゼオライト膜複合体１の温度を１００℃とし、０．７体積％ＮＨ3／８０．０体積％Ｎ2／１９．３体積％Ｈ2の混合ガスを用いた以外は実施例Ａ１と同様の手法でアンモニア分離の評価を行った。その結果、透過ガスのアンモニアガス濃度は、０．８体積％であった。【０２２３】 [比較例Ａ２]  製造例Ａ１に記載のＣＨＡ型ゼオライト膜複合体１の温度を１００℃とし、０．８体積％ＮＨ3／２０．１体積％Ｎ2／７９．１体積％Ｈ2の混合ガスを用いた以外は実施例Ａ１と同様の手法でアンモニア分離の評価を行った。その結果、透過ガスのアンモニアガス濃度は、０．８体積％であった。【０２２４】  実施例Ａ１、Ａ２、Ａ３及び比較例Ａ１、Ａ２から分かるように、同じゼオライト膜複合体を用いても、混合ガス中のアンモニアガス濃度が低いと、混合ガス中のアンモニア分離が困難であるのに対して、混合ガス中のアンモニアガス濃度が１．０体積％以上となることにより、効率良くアンモニアの分離が可能であることが分かる。【０２２５】  ［参考例Ａ１］  実施例Ａ１において作製したＣＨＡ型ゼオライト膜複合体１を用いて、ＣＨＡ型ゼオライト膜複合体１の温度を１００℃とし、１２体積％ＮＨ3／５０体積％Ｎ2／３８体積％Ｈ2の混合ガスを１００ＳＣＣＭの流量で流通させた以外は実施例Ａ２と同様の手法でアンモニア分離の評価を行った結果、水素のパーミエンスは７．０×１０-8［ｍｏｌ／（ｍ2・ｓ・Ｐａ）］、窒素のパーミエンスは２．１×１０-8［ｍｏｌ／（ｍ2・ｓ・Ｐａ）］、アンモニアのパーミエンスは２．４×１０-7［ｍｏｌ／（ｍ2・ｓ・Ｐａ）］であった。これに対して、水素ガス単味を流通させた際の水素のパーミエンスは１．６×１０-6［ｍｏｌ／（ｍ2・ｓ・Ｐａ）］であり、窒素ガス単味を流通させた際の窒素のパーミエンスは３．０×１０-7［ｍｏｌ／（ｍ2・ｓ・Ｐａ）］であり、これらの結果から供給ガスにアンモニアガスが含有されると、水素ならびに窒素は、いずれも著しくパーミエンスが低下することが判った。本結果から、混合ガス中のアンモニアガス濃度が特定量以上であることにより、供給ガス中のアンモニアがゼオライトに吸着し、水素や窒素の透過を阻害する効果を発現したと考えられる。【０２２６】［製造例Ａ２：ＣＨＡ型ゼオライト膜複合体２の製造］  製造例Ａ１���得られたテンプレート除去後のＣＨＡ型ゼオライト膜複合体１を１Ｍの硝酸アンモニウム水溶液４５ｇが入ったテフロン（登録商標）製内筒（６５ｍｌ）に入れた。オートクレーブを密栓し、１００℃で１時間、静置状態、自生圧力下で加熱した。【０２２７】  所定時間経過後、放冷下後に、該ＣＨＡ型ゼオライト膜を水溶液から取出し、１００℃のイオン交換水で１時間の湯洗を３回繰り返した後、１００℃で４時間以上乾燥させ、ＣＨＡ型ゼオライト膜複合体２であるＮＨ4+型のＣＨＡ型ゼオライト膜複合体を得た。【０２２８】［実施例Ａ４］＜膜分離性能の評価＞  製造例Ａ１に記載のＣＨＡ型ゼオライト膜１の代わりに製造例Ａ２に記載のＣＨＡ型ゼオライト膜複合体２を用いた以外は、実施例Ａ１と同様の方法により、アンモニアの分離評価を行った。得られた透過ガスのアンモニアの濃度とアンモニア／水素、アンモニア／窒素のパーミエンス比を表４に示す。表４中、透過ガスのアンモニアの濃度は小数第一位を四捨五入した値である。表４の結果から、混合ガス中のアンモニアガス濃度が特定量以上であることにより、効率良くアンモニアの分離が可能であることが分かる。また、高温条件下においても効率よくアンモニア分離が可能であることが分かる。【０２２９】
【表４】
2018230737.tif 000006
【０２３０】［製造例Ａ３：ＲＨＯ型ゼオライト膜複合体１の製造］(水熱合成用原料混合物）  ６．８ｇの１８−クラウン−６−エーテル（東京化成社製）と２．１ｇのＮａＯＨ（キシダ化学社製）及び４．２ｇのＣｓＯＨ・Ｈ2Ｏ（三津和化学社製）を１２５．９ｇの水に溶解し、８０℃で３時間撹拌することにより、クラウンエーテル−アルカリ水溶液を得た。その後、８．９ｇのＹ型（ＦＡＵ）ゼオライト（ＳＡＲ＝３０、Ｚｅｏｌｙｓｔ社製  ＣＢＶ７２０）に上記クラウンエーテル−アルカリ水溶液を滴下し、水熱合成用原料混合物を調製した。得られた水熱合成用原料混合物のゲル組成（モル比）はＳｉＯ2／Ａｌ2Ｏ3／ＮａＯＨ／ＣｓＯＨ／Ｈ2Ｏ／１８−クラウン−６−エーテル＝１／０．０３３／０．３６／０．１８／５０／０．１８であった。【０２３１】（支持体）  多孔質支持体としてはアルミナチューブ（外径６ｍｍ、細孔径０．１５μｍ、ノリタケカンパニーリミテド社製）を４０ｍｍの長さに切断した後、水で洗浄したのち乾燥させたものを用いた。【０２３２】（種結晶分散液）  ２３ｇの１８−クラウン−６−エーテル（東京化成社製）と６ｇのＮａＯＨ（キシダ化学社製）及び５ｇのＣｓＯＨ・Ｈ2Ｏ（三津和化学社製）を８４ｇの水に溶解させ、得られた溶液を８０℃で３時間撹拌することにより、クラウンエーテル−アルカリ水溶液を得た。【０２３３】  次に、３０ｇのＦＡＵ型ゼオライト（ＳＡＲ＝３０、Ｚｅｏｌｙｓｔ社製  ＣＢＶ７２０）に上記クラウンエーテル−アルカリ水溶液を滴下し、更に種結晶としてＷＯ２０１５０２００１４号パンフレットに従って合成したＲＨＯ型ゼオライトを０．６ｇ添加し、室温で２時間撹拌し、混合物を調製した。この混合物の組成（モル比）は、ＳｉＯ2／Ａｌ2Ｏ3／ＮａＯＨ／ＣｓＯＨ／Ｈ2Ｏ／１８−クラウン−６−エーテル＝１／０．０３３／０．３０／０．０６／１０／０．１８であった。【０２３４】  この混合物を室温で２４時間熟成した後、耐圧容器に入れ、１５０℃のオーブン中に静置し、７２時間水熱合成を行った。この水熱合成反応後、反応液を冷却して、濾過により生成した結晶を回収した。回収した結晶を１００℃で１２時間乾燥して、ＲＨＯ型ゼオライトである結晶を得た。【０２３５】  得られたＲＨＯ型ゼオライトを、ボールミルで粉砕して種結晶分散液を製造した。具体的には、５００ｍＬのポリビンに、上記ＲＨＯ型ゼオライト１０ｇと３φｍｍのＨＤアルミナボール（ニッカトー社製）３００ｇ、水９０ｇを入れ、６時間ボールミル粉砕して１０質量％のＲＨＯ型ゼオライト分散液とした。このゼオライト分散液に、ＲＨＯ型ゼオライトが３質量％になるように水を添加して種結晶分散液を得た。【０２３６】（膜複合体の製造）  上記の種結晶分散液を支持体に滴下し、ラビング法により種結晶を支持体に付着させた。【０２３７】  次に、種結晶を付着させた支持体を水熱合成用原料混合物の入ったテフロン（登録商標）製内筒に垂直方向に浸漬してオートクレーブを密閉し、１５０℃で７２時間、自生圧力下で加熱した。【０２３８】  所定時間経過後、放冷した後に支持体−ゼオライト膜複合体をオートクレーブから取り出し、洗浄後１００℃で５時間以上乾燥させた。乾燥後、ａｓ−ｍａｄｅの状態での空気��過量は１．５／（ｍ2・分）であった。次に、テンプレートを除去するために、得られた膜複合体を３００度で焼成し、ＲＨＯ型ゼオライト膜複合体を得た。焼成後のゼオライト膜複合体の重量と支持体の重量の差から支持体上に結晶化したＲＨＯ型ゼオライトの重量は７８ｇ／ｍ2であった。【０２３９】  次に、テンプレート除去後のＲＨＯ型ゼオライト膜複合体を３Ｍの硝酸アンモニウム水溶液４５ｇが入ったテフロン（登録商標）製内筒（６５ｍｌ）に入れ、オートクレーブを密栓し、１１０℃で１時間、静置状態、自生圧力下で加熱した。【０２４０】  所定時間経過後、放冷下後に、ＲＨＯ型ゼオライト膜を水溶液から取出し、水で洗浄した後、１００℃で４時間以上乾燥させることによりＮＨ4+型のＲＨＯ型ゼオライト膜複合体を得た。【０２４１】  得られたＮＨ4+型のＲＨＯ型ゼオライト膜複合体をＨ+型にするため、このＲＨＯ型ゼオライト膜複合体を電気炉で４００℃、２時間焼成した。このとき１５０℃までの昇温速度と降温速度はともに２．５℃／分、１５０℃から４００℃までの昇温速度と降温速度は０．５℃／分とし、ＲＨＯ型ゼオライト膜複合体１であるＨ+型のＲＨＯ型ゼオライト膜複合体を得た。【０２４２】［実施例Ａ５］＜膜分離性能の評価＞  製造例A３に記載のＲＨＯ型ゼオライト膜複合体１を用いて、アンモニア／水素／窒素の混合ガスからのアンモニア分離試験を上述の通り、図１の装置を用いて行った。  前処理として、２５０℃で、供給ガスとして５０体積％Ｈ2／５０体積％Ｎ2の混合ガスを、耐圧容器とＲＨＯ型ゼオライト膜複合体１との間に導入して、圧力を約０．３ＭＰａに保ち、ＲＨＯ型ゼオライト膜複合体１の円筒の内側を０．０９８ＭＰａ（大気圧）として、約１２０分間乾燥した。  その後、１２体積％ＮＨ3／５１体積％Ｎ2／３７体積％Ｈ2の混合ガスを１００ＳＣＣＭで流通させ、背圧を０．４ＭＰａに設定した。この時、ＲＨＯ型ゼオライト膜複合体１の供給ガス側と透過ガス側の差圧は、０．３ＭＰａであった。【０２４３】  ＲＨＯ型ゼオライト膜複合体１の温度を１５０℃、２５０℃及び３００℃に変えて混合ガスを流通させて、得られた透過ガスのアンモニアの濃度とアンモニア／水素、アンモニア／窒素のパーミエンス比を算出した。得られた結果を表５に示す。表５中、透過ガスのアンモニアの濃度は小数第一位を四捨五入した値である。なお、２５０℃でのアンモニアのパーミエンスは１．０×１０-8［ｍｏｌ／（ｍ2・ｓ・Ｐａ）］であった。表５の結果から、混合ガス中のアンモニアガス濃度が特定量以上であることにより、効率良くアンモニアの分離が可能であることが分かる。また、高温条件下においてゼオライト粒子間に隙間や欠陥が生じる事が無く、高選択的にアンモニアが分離出来ている事が確認できた。【０２４４】
【表５】
2018230737.tif 000007
【０２４５】[製造例Ａ４：ＲＨＯゼオライト膜複合体２の製造]  種結晶を付着させた支持体を、水熱合成用原料混合物２の入ったテフロン（登録商標）製内筒に垂直方向に浸漬してオートクレーブを密閉し、１５０℃で７２時間、自生圧力下で加熱した以外は、製造例Ａ３において、ＮＨ4+型からＨ+型への変換を行わなかった以外は記載の方法でＮＨ4+型のＲＨＯ型ゼオライト膜複合体を得た。  その後、ＮＨ4+型のＲＨＯ型ゼオライト膜複合体を、１Ｍの硝酸アルミニウム水溶液４５ｇが入ったテフロン（登録商標）製内筒（６５ｍｌ）に入れた。オートクレーブを密栓し、１００℃で１時間、静置状態、自生圧力下で加熱した。【０２４６】  所定時間経過後、放冷下後に、ＲＨＯ型ゼオライト膜複合体を水溶液から取出し、水で洗浄した後、１００℃で４時間以上乾燥させ、Ａｌ処理したＮＨ4+型のＲＨＯ型ゼオライト膜複合体を得て、更に、１Ｍの硝酸ナトリウム水溶液４５ｇが入ったテフロン（登録商標）製内筒（６５ｍｌ）に入れた。オートクレーブを密栓し、１００℃で１時間、静置状態、自生圧力下で加熱した。【０２４７】  所定時間経過後、放冷下後に、ＲＨＯ型膜を水溶液から取出し、水で洗浄した後、１００℃で４時間以上乾燥させ、ＲＨＯ型ゼオライト膜複合体２であるＡｌ処理後にＮa+型にイオン交換したＲＨＯ型ゼオライト膜複合体を得た。【０２４８】[実施例Ａ６]＜膜分離性能の評価＞  製造例A４に記載のＲＨＯ型ゼオライト膜複合体２を用いて、アンモニア／水素／窒素の混合ガスからのアンモニア分離試験を上述の方法により、図１の装置を用いて行った。  前処理として、２５０℃で、供給ガス７として５０体積％Ｈ2／５０体積％Ｎ2の混合ガスを、耐圧容器２とゼオライト膜複合体１との間に導入して、圧力を約０．３ＭＰａに保ち、ＲＨＯ型ゼオライト膜複合体２の円筒の内側を０．０９８ＭＰａ（大気圧）として、約１２０分間乾燥した。  その後、１２体積％ＮＨ3／５１体積％Ｎ2／３７体積％Ｈ2の混合ガスを１００ＳＣＣＭで流通させ、背圧を０．４ＭＰａに設定した。この時、ゼオライト膜複合体２の供給ガス７側と透過ガス８側の差圧は、０．３ＭＰａであった。【０２４９】  その後、ＲＨＯ型ゼオライト膜複合体２の温度を１００℃と２５０℃に変えて、流通させて、得られた透過ガスのアンモニアの濃度とアンモニア／水素、アンモニア／窒素のパーミエンス比を算出した。得られた結果を、表６に示す。表６中、透過ガスのアンモニアの濃度は小数第一位を四捨五入した値である。表６の結果から、混合ガス中のアンモニアガス濃度が特定量以上であることにより、効率良くアンモニアの分離が可能であることが分かる。また、高温条件下においてもＲＨＯ型ゼオライト膜複合体は、高選択的にアンモニアが分離出来ている事が確認できた。また、２５０℃でのアンモニアのパーミエンスは２．０×１０-8［ｍｏｌ／（ｍ2・ｓ・Ｐａ）］であった。【０２５０】
【表６】
2018230737.tif 000008
【０２５１】［製造例Ａ５：ＲＨＯ型ゼオライト膜複合体３、４の製造］  ＲＨＯ型ゼオライトが１質量％になるように水を添加して種結晶分散液を得る以外は、製造例Ａ４と同様の方法により種結晶及び支持体を用意し、内側を真空に引いた支持体をこの種結晶分散液に１分間浸し、その後支持体の内側を真空に引いた状態でラビング法により種結晶を支持体に付着させた。【０２５２】  次に、種結晶を付着させた支持体を、製造例Ａ４と同様の方法により作製した水熱合成用原料混合物の入ったテフロン（登録商標）製内筒に垂直方向に浸漬してオートクレーブを密閉し、１６０℃で２４時間、自生圧力下で加熱した。【０２５３】  所定時間経過後、放冷した後に支持体−ゼオライト膜複合体をオートクレーブから取り出し、洗浄後１００℃で５時間以上乾燥させた。乾燥後、ａｓ−ｍａｄｅの状態での空気透過量は０．０／（ｍ2・分）であった。次に、テンプレートを除去するために、得られた膜複合体を焼成し、ＲＨＯ型ゼオライト膜複合体を得た。焼成後のゼオライト膜複合体の重量と支持体の重量の差から支持体上に結晶化したＲＨＯ型ゼオライトの重量は６２ｇ／ｍ2であった。【０２５４】  次に、テンプレート除去後のＲＨＯ型ゼオライト膜複合体を１Ｍの硝酸アンモニウム水溶液５０ｇが入ったテフロン（登録商標）製内筒（６５ｍｌ）に入れた。オートクレーブを密栓し、１００℃で１時間、静置状態、自生圧力下で加熱した。【０２５５】  所定時間経過後、放冷下後に、ＲＨＯ型膜を水溶液から取出し、１００℃のイオン交換水で１時間の湯洗をした。【０２５６】  その後、上記の１Ｍの硝酸アンモニウム水を用いた処理を５回繰り返した後、１００℃で４時間以上乾燥させ、ＲＨＯ型ゼオライト膜複合体３であるＮＨ4+型のＲＨＯ型ゼオライト膜複合体を得た。【０２５７】  得られたＮＨ4+型のＲＨＯ型ゼオライト膜複合体３を、１Ｍの硝酸アルミニウム水溶液４５ｇが入ったテフロン（登録商標）製内筒（６５ｍｌ）に入れ、オートクレーブを密栓し、１００℃で１時間、静置状態、自生圧力下で加熱した。【０２５８】  所定時間経過後、放冷下後に、ＲＨＯ型ゼオライト複合体膜３を水溶液から取出し、水で洗浄した後、１００℃で４時間以上乾燥させ、ＲＨＯ型ゼオライト膜複合体４であるＡｌ処理したＮＨ4+型のＲＨＯ型ゼオライト膜複合体を得た。【０２５９】［実施例Ａ７］＜膜分離性能の評価＞  製造例A５に記載のＲＨＯ型ゼオライト膜複合体４を用いて、アンモニア（ＮＨ3）／水素（Ｈ2）／窒素（Ｎ2）の混合ガスからのアンモニア分離試験を上述の方法により図１の装置を用いて行った。  前処理として、２５０℃で、供給ガスとして１０体積％ＮＨ3／２０体積％Ｈ2／６０体積％Ｎ2の混合ガスを、耐圧容器とＲＨＯゼオライト膜複合体４との間に導入して、圧力を約０．３ＭＰａに保ち、ＲＨＯゼオライト膜複合体４の円筒の内側を０．０９８ＭＰａ（大気圧）として、約１２０分間乾燥した。その後、１２体積％ＮＨ3／５１体積％Ｎ2／３７体積％Ｈ2の混合ガスを１００ＳＣＣＭで流通させ、背圧を０．４ＭＰａに設定した。この時、ＲＨＯゼオライト膜複合体４の供給ガス側と透過ガス側の差圧は、０．３ＭＰａであった。また、供給ガス９からスイープガスとしてアルゴン���３．９ＳＣＣＭ供給した。【０２６０】  ＲＨＯ型ゼオライト膜複合体４の温度を２５０℃、３００℃、及び３２５℃に変えて混合ガスを流通させて、得られた透過ガスのアンモニアの濃度とアンモニア／水素、アンモニア／窒素のパーミエンス比を表７に示した。表７中、透過ガスのアンモニアの濃度は小数第一位を四捨五入した値である。これらの結果からも、高温条件下においてＡｌ処理したＮＨ4+型のＲＨＯ型ゼオライト膜は高選択的にアンモニアが分離出来ている事が確認できた。また、２５０℃でのアンモニアのパーミエンスは１．０×１０-8［ｍｏｌ／（ｍ2・ｓ・Ｐａ）］、３２５℃でのアンモニアのパーミエンスは２．０×１０-8［ｍｏｌ／（ｍ2・ｓ・Ｐａ）］であった。表７の結果から、混合ガス中のアンモニアガス濃度が特定量以上であることにより、効率良くアンモニアの分離が可能であることが分かる。また、高温条件下においても効率よくアンモニア分離が可能であることが分かる。【０２６１】
【表７】
2018230737.tif 000009
【０２６２】［製造例Ａ６：ＲＨＯ型ゼオライト膜複合体５の製造］  製造例Ａ５のＲＨＯ型ゼオライト膜複合体３と同様の方法により得られたＮＨ4+型のＲＨＯ型ゼオライト膜複合体を、１Ｍの硝酸ナトリウム水溶液５０ｇが入ったテフロン（登録商標）製内筒（６５ｍｌ）に入れた。オートクレーブを密栓し、１００℃で１時間、静置状態、自生圧力下で加熱した。【０２６３】  所定時間経過後、放冷下後に、ＲＨＯ型膜を水溶液から取出し、１００℃のイオン交換水で１時間の湯洗をした後、１００℃で４時間以上乾燥させＮa+型にイオン交換したＲＨＯ型ゼオライト膜複合体を得た。次に、得られたＮa+型のＲＨＯ型ゼオライト膜を、１Ｍの硝酸アルミニウム水溶液５０ｇが入ったテフロン（登録商標）製内筒（６５ｍｌ）に入れ、オートクレーブを密栓し、１００℃で１時間、静置状態、自生圧力下で加熱した。【０２６４】  所定時間経過後、放冷下後に、ＲＨＯ型膜を水溶液から取出し、１００℃のイオン交換水で１時間の湯洗を３回繰り返した後、１００℃で４時間以上乾燥させ、ＲＨＯ型ゼオライト膜複合体５であるＡｌ処理したＮa+型のＲＨＯ型ゼオライト膜複合体を得た。【０２６５】［実施例Ａ８］＜膜分離性能の評価＞  製造例A５に記載のＲＨＯ型ゼオライト膜複合体４の代わりに、製造例A６に記載のＲＨＯ型ゼオライト膜複合体５を用いて、スイープガスとしてアルゴンを８．３ＳＣＣＭ供給した以外は、実施例Ａ７と同様の方法で１２．０体積％ＮＨ3／５１．０体積％Ｎ2／３７．０体積％Ｈ2の混合ガスの分離試験を行った。  得られた透過ガスのアンモニアの濃度とアンモニア／水素、アンモニア／窒素のパーミエンス比を表８に示す。表８中、透過ガスのアンモニアの濃度は小数第一位を四捨五入した値である。また、２５０℃でのアンモニアのパーミエンスは４．４×１０-8［ｍｏｌ／（ｍ2・ｓ・Ｐａ）］、３２５℃でのアンモニアのパーミエンスは１．１×１０-7［ｍｏｌ／（ｍ2・ｓ・Ｐａ）］であった。これらの結果から、混合ガス中のアンモニアガス濃度が特定量以上であることにより、効率良くアンモニアの分離が可能であることが分かる。また、高温条件下においても、高選択的にアンモニアが分離出来ている事が確認できた。【０２６６】
【表８】
2018230737.tif 000010
【０２６７】［実施例Ａ９］  製造例A６に記載のＲＨＯ型ゼオライト膜複合体５を用いて、温度を２５０℃とし、混合ガスを２．０体積％ＮＨ3／２０．０体積％Ｎ2／７８．０体積％Ｈ2の混合ガスとした以外は実施例Ａ８と同様の手法によりアンモニア分離の評価を行った結果、透過ガス中のアンモニアガス濃度は、１９．９体積％であった。得られた結果から、混合ガスからアンモニアの分離が可能であることが分かる。【０２６８】［実施例Ａ１０］  製造例A６に記載のＲＨＯ型ゼオライト膜複合体５を用いて、温度を２５０℃とし、混合ガスを３．０体積％ＮＨ3／２０．０体積％Ｎ2／７７．０体積％Ｈ2の混合ガスとした以外は実施例Ａ８と同様の手法によりアンモニア分離の評価を行った結果、透過ガス中のアンモニアガス濃度は、２７．６体積％であった。得られた結果から、混合ガスからアンモニアの分離が可能であることが分かる。【０２６９】［製造例Ａ７：ＲＨＯ型ゼオライト膜複合体６の製造］（水熱合成用混用物）  水熱合成のための原料混合物として、以下のものを調製した。  ６．８ｇの１８−クラウン−６−エーテル（東京化成社製）と２．１ｇのＮａＯＨ（キシダ化学社製）及び４．２ｇのＣｓＯＨ・Ｈ2Ｏ（三津和化学社製）を１２５．９ｇの水に溶解し、８０℃で３時間撹拌することにより、クラウンエーテル−アルカリ水溶液を得た。その後、８．９ｇのＹ型（ＦＡＵ）ゼオライト（ＳＡＲ＝３０、Ｚｅｏｌｙｓｔ社製  ＣＢＶ７２０）と０．２ｇの水酸化アルミニウム（Ａｌ2Ｏ3  ５３．５質量％、Ａｌｄｒｉｃｈ社製）に上記クラウンエーテル−アルカリ水溶液を滴下し、水熱合成用原料混合物を調製した。得られた水熱合成用原料混合物のゲル組成（モル比）はＳｉＯ2／Ａｌ2Ｏ3／ＮａＯＨ／ＣｓＯＨ／Ｈ2Ｏ／１８−クラウン−６−エーテル＝１／０．０４０／０．３６／０．１８／５０／０．１８であった。【０２７０】  （膜複合体の製造）  ＲＨＯ型ゼオライトが１質量％になるように水を添加して種結晶分散液を得る以外は、製造例Ａ４と同様の方法により種結晶及び支持体を用意し、内側を真空に引いた支持体をこの種結晶分散液に１分間浸し、その後支持体の内側を真空に引いた状態でラビング法により種結晶を支持体に付着させた。【０２７１】  次に、種結晶を付着させた支持体を水熱合成用原料混合物の入ったテフロン（登録商標）製内筒に垂直方向に浸漬してオートクレーブを密閉し、１６０℃で２４時間、自生圧力下で加熱した。【０２７２】  所定時間経過後、放冷した後に支持体−ゼオライト膜複合体をオートクレーブから取り出し、洗浄後１００℃で５時間以上乾燥させた。乾燥後、ａｓ−ｍａｄｅの状態での空気透過量は０．０／（ｍ2・分）であった。次に、テンプレートを除去するために、得られた膜複合体を焼成し、ＲＨＯ型ゼオライト膜複合体を得た。焼成後のゼオライト膜複合体の重量と支持体の重量の差から支持体上に結晶化したＲＨＯ型ゼオライトの重量は５６ｇ／ｍ2であった。【０２７３】  次に、テンプレート除去後のＲＨＯ型ゼオライト膜複合体を１Ｍの硝酸アンモニウム水溶液５０ｇが入ったテフロン（登録商標）製内筒（６５ｍｌ）に入れた。オートクレーブを密栓し、１００℃で１時間、静置状態、自生圧力下で加熱した。【０２７４】  所定時間経過後、放冷下後に、ＲＨＯ型膜を水溶液から取出し、１００℃のイオン交換水で１時間の湯洗をした。【０２７５】  次に、上記の１Ｍの硝酸アンモニウム水を用いた処理を５回繰り返した後、１００℃で４時間以上乾燥させＮＨ4+型のＲＨＯ型ゼオライト膜複合体を得た。【０２７６】  ＮＨ4+型のＲＨＯ型ゼオライト膜複合体を、１Ｍの硝酸アルミニウム水溶液５０ｇが入ったテフロン（登録商標）製内筒（６５ｍｌ）に入れた。オートクレーブを密栓し、１００℃で１時間、静置状態、自生圧力下で加熱した。【０２７７】  所定時間経過後、放冷下後に、ＲＨＯ型膜を水溶液から取出し、水で洗浄した後、１００℃で４時間以上乾燥させ、ＲＨＯ型ゼオライト膜複合体６である、Ａｌ処理したＮＨ4+型のＲＨＯ型ゼオライト膜複合体を得た。【０２７８】［実施例Ａ１１］＜膜分離性能の評価＞  製造例Ａ５に記載のＲＨＯ型ゼオライト膜複合体４の代わりに、製造例Ａ７に記載のＲＨＯ型ゼオライト膜複合体６を用いた以外は、実施例Ａ７と同様の方法で、ＲＨＯ型ゼオライト膜複合体６の温度が２５０℃と、３２５℃の条件下において、１２体積％ＮＨ3／５１体積％Ｎ2／３７体積％Ｈ2の混合ガスの分離試験を行った。【０２７９】  得られた透過ガスのアンモニアの濃度とアンモニア／水素、アンモニア／窒素のパーミエンス比を表９に示した。表９中、透過ガスのアンモニアの濃度は小数第一位を四捨五入した値である。これらの結果から、混合ガス中のアンモニアガス濃度が特定量以上であることにより、効率良くアンモニアの分離が可能であることが分かる。また、Ａｌ含有量を増やしたゲル組成で製造したＲＨＯ膜は、高温条件下において、更に高選択的にアンモニアが分離出来ている事が確認できた。また、２５０℃でのアンモニアのパーミエンスは１．３×１０-8［ｍｏｌ／（ｍ2・ｓ・Ｐａ）］、３２５℃でのアンモニアのパーミエンスは２．８×１０-8［ｍｏｌ／（ｍ2・ｓ・Ｐａ）］であった。【０２８０】
【表９】
2018230737.tif 000011
【０２８１】［製造例Ａ８：ＭＦＩ型ゼオライト膜複合体１の製造］（水熱合成用原料混合物）  水熱合成用原料混合物を下記の方法により調製した。５０ｗｔ％−ＮａＯＨ水溶液１３．６５ｇ、水１０１ｇを混合したものにアルミン酸ナトリウム（Ａｌ2Ｏ3−６２．２質量％含有）０．１５ｇを加えて１０分間室温で撹拌した。これにコロイダルシリカ（日産化学社製 スノーテック−４０）３２．３ｇを加えて、５０度で５時間撹拌し、水熱反応用原料混合物とした。この反応用原料混合物の組成（モル比）は、ＳｉＯ2／Ａｌ2Ｏ3／ＮａＯＨ／Ｈ2Ｏ＝３．０５／０．０１３／０．１９３／１００、ＳｉＯ2／Ａｌ2Ｏ3＝２３９であった。【０２８２】（種結晶分散液）ＺＳＭ５ゼオライト（東ソー製  ＨＳＺ−８００シリーズ  ８２２Ｈ０Ａ）を乳鉢ですりつぶしたものを用意し、この種結晶の濃度が約０．４質量％となるように種結晶を分散させて、種結晶分散液を作製した。(膜複合体の製造)上述の種結晶分散液中に製造例Ａ１と同じ処理を行った多孔質支持体を１分間浸した後、７０℃で１時間乾燥させ、再度種結晶分散液に1分間浸した後、７０℃で１時間乾燥させ、支持体に種結晶を付着させた。付着した種結晶の質量は約０．００１６ｇであった。また、上記方法により種結晶が付着した多孔質支持体を用意した。【０２８３】種結晶を付着させた３つの支持体を、それぞれ上述の水熱合成用原料混合物の入ったテフロン（登録商標）製内筒（２００ｍｌ）に垂直方向に浸漬して、オートクレーブを密閉し、１８０℃で３０時間、静置状態で、自生圧力下で加熱した。所定時間経過後、放冷した後に支持体−ゼオライト膜複合体を反応混合物から取り出し、洗浄後、１００℃で３時間乾燥させて、ＭＦＩ型ゼオライト膜複合体１を得た。なお、支持体上に結晶化したＭＦＩ型ゼオライトの質量は０．２６〜０．２８ｇであった。また、焼成後の膜複合体の空気透過量は０．０〜０．１ｃｍ3／分であった。【０２８４】［実施例Ａ１２］＜膜分離性能の評価＞製造例Ａ１に記載のＣＨＡ型ゼオライト膜複合体１の代わりに、製造例Ａ８に記載のＭＦＩ型ゼオライト膜複合体１を用いた以外は、実施例Ａ１と同様の方法によりアンモニア分離評価を行った。得られた透過ガスのアンモニアの濃度とアンモニア／水素、アンモニア／窒素のパーミエンス比を表１０に示す。表１０中、透過ガスのアンモニアの濃度は小数第一位を四捨五入した値である。また、２５０℃でのアンモニアのパーミエンスは７．５×１０-8［ｍｏｌ／（ｍ2・ｓ・Ｐａ）］であった。これらの結果から、混合ガス中のアンモニアガス濃度が特定量以上であることにより、効率良くアンモニアの分離が可能であることが分かる。また、１５０℃から２５０℃に温度を変えても、アンモニアが高い選択性で膜内を透過している事が確認できた。従って、高温条件下においても高選択的にアンモニアが分離出来ている事が確認できた。【０２８５】
【表１０】
2018230737.tif 000012
【０２８６】［実施例Ａ１３］  温度を２５０℃とし、混合ガスを２．０体積％ＮＨ3／２０．０体積％Ｎ2／７８．０体積％Ｈ2の混合ガスとした以外は実施例Ａ１２と同様の手法によりアンモニア分離の評価を行った結果、透過ガス中のアンモニアガス濃度は、７．０体積％であった。得られた結果から、混合ガスからアンモニアの分離が可能であることが分かる。 【０２８７】［実施例Ａ１４］  温度を２５０℃とし、混合ガスを３．０体積％ＮＨ3／２０．０体積％Ｎ2／７７．０体積％Ｈ2の混合ガスとした以外は実施例Ａ１２と同様の手法によりアンモニア分離の評価を行った結果、透過ガス中のアンモニアガス濃度は、１０．７体積％であった。得られた結果から、混合ガスからアンモニアの分離が可能であることが分かる。【０２８８】［参考例Ａ２］  製造例Ａ８において作製したＭＦＩ型ゼオライト膜複合体１を用いて、ＭＦＩ型ゼオライト膜複合体１の温度を２５０℃とし、１２体積％ＮＨ3／５０体積％Ｎ2／３８体積％Ｈ2の混合ガスを１００ＳＣＣＭの流量で流通させた以外は実施例Ａ１２と同様の手法でアンモニア分離の評価を行った結果、水素のパーミエンスは１．６×１０-8［ｍｏｌ／（ｍ2・ｓ・Ｐａ）］、窒素のパーミエンスは３．３×１０-9［ｍｏｌ／（ｍ2・ｓ・Ｐａ）］、アンモニアのパーミエンスは７．５×１０-8［ｍｏｌ／（ｍ2・ｓ・Ｐａ）］であった。これに対して、水素ガス単味を流通させた際の水素のパーミエンスは４．７×１０-7［ｍｏｌ／（ｍ2・ｓ・Ｐａ）］であり、窒素ガス単味を流通させた際の窒素のパーミエンスは３．０×１０-7［ｍｏｌ／（ｍ2・ｓ・Ｐａ）］であり、これらの結果から供給ガスにアンモニアガスが含有されると、水素ならびに窒素は、いずれも著しくパーミエンスが低下することが判った。本結果から、混合ガス中のアンモニアガス濃度が特定量以上であることにより、供給ガス中のアンモニアがゼオライトに吸着し、水素や窒素の透過を阻害する効果を発現したと考えられる。【０２８９】表１１に、実施例Ａ１〜Ａ３、Ａ８〜１０、Ａ１２〜１４、比較例Ａ１〜Ａ２のデータを示した。なお、実施例Ａ１〜Ａ３、比較例Ａ１，Ａ２は１００℃、実施例Ａ８〜１０、Ａ１２〜１４は２５０℃での評価結果を示した。これらの結果からも混合ガス中のアンモニアガス濃度が特定量以上であることにより、水素ならびに窒素に対するアンモニアの濃縮度が高まることが判った。【０２９０】
【表１１】
2018230737.tif 000013
【０２９１】［実施例Ｂ］［物性および分離性能の測定］以下において、ゼオライトあるいはゼオライト膜複合体の物性や分離性能等の測定は次のとおり行った。【０２９２】（１）Ｘ線回折（ＸＲＤ）測定  ＸＲＤ測定は以下の条件に基づき行った。装置名：Ｂｒｕｋｅｒ社製Ｎｅｗ  Ｄ８  ＡＤＶＡＮＣＥ光学系：集中光学系光学系仕様  入射側：封入式Ｘ線管球（ＣｕＫα）                    Ｓｏｌｌｅｒ  Ｓｌｉｔ  （２．５°）                    Ｄｉｖｅｒｇｅｎｃｅ  Ｓｌｉｔ  （Ｖａｌｉａｂｌｅ  Ｓｌｉｔ）            試料台：ＸＹＺステージ            受光側：半導体アレイ検出器（Ｌｙｎｘ  Ｅｙｅ  １Ｄ  ｍｏｄｅ）                    Ｎｉ−ｆｉｌｔｅｒ                            Ｓｏｌｌｅｒ  Ｓｌｉｔ  （２．５°）            ゴニオメーター半径：２８０ｍｍ測定条件    Ｘ線出力（ＣｕＫα）：４０ｋＶ、４０ｍＡ            走査軸：θ／２θ            走査範囲（２θ）：５．０−７０．０°            測定モード：Ｃｏｎｔｉｎｕｏｕｓ            読込幅：０．０１°            計数時間：５７．０ｓｅｃ（０．３ｓｅｃ×１９０ｃｈ）            自動可変スリット（Ａｕｔｏｍａｔｉｃ−ＤＳ）：１ｍｍ（照射幅）  測定データには可変→固定スリット補正を行った。【０２９３】  なお、Ｘ線は円筒管の軸方向に対して垂直な方向に照射した。またＸ線は、できるだけノイズ等がはいらないように、試料台においた円筒管状の膜複合体と、試料台表面に平行な面とが接する２つのラインのうち、試料台表面に接するラインではなく、試料台表面より上部にあるもう一方のライン上に主にあたるようにした。  また、照射幅を自動可変スリットによって１ｍｍに固定して測定し、Ｍａｔｅｒｉａｌｓ  Ｄａｔａ，  Ｉｎｃ．のＸＲＤ解析ソフトＪＡＤＥ＋９．４（英語版）を用いて可変スリット→固定スリット変換を行ってＸＲＤパターンを得た。【０２９４】（２）ＸＰＳ測定（Ｎａ、Ｓｉ、Ａｌ、Ｎ）  ＸＰＳ測定は以下の条件に基づき行った。  機種名：アルバック・ファイ株式会社製Ｑｕａｎｔｕｍ２０００  測定の際のＸ線源：単色化Ａｌ−Ｋα，出力１６ｋＶ−３４Ｗ                    (Ｘ線発生面積１７０ｕｍφ)  帯電中和：電子銃５μＡ、イオン銃３Ｖ  分光系：パスエネルギー  ワイドスペクトル：１８７．７０ｅＶ  ナロースペクトル(Ｎ１ｓ，Ｏ１ｓ，Ｎａ１ｓ，Ａｌ２ｐ，Ｓｉ２ｐ，Ｃｓ３ｄ５))：５８．７０ｅＶ      ※Ｃｓが検出される場合はＣｓ３ｄ５とＡｌ２ｐのピーク位置が重なったため、Ａｌ２ｐの代わりにＡｌ２ｓのピークを採用した。（Ｃｓを含有していないサンプルを用いてＡｌ２ｐとＡｌ２ｓのいずれを用いても表面組成の分析値に差がないこと確認した。）  測定領域：３００μｍ角   取り出し角：４５°（表面より）  エネルギー補正；Ｓｉ２ｐ＝１０３．４ｅＶ【０２９５】  定量はアルバック・ファイ株式会社提供の感度補正係数を用いて行い、定量計算の際のバックグラウンドはＳｈｉｒｌｅｙ法により決定した。【０２９６】（３）空気透過量  ゼオライト膜複合体の一端を封止し、他端を、密閉状態で５ｋＰａの真空ラインに接続して、真空ラインとゼオライト膜複合体の間に設置したマスフローメーターで空気の流量を測定し、空気透過量［Ｌ／（ｍ2・ｈ）］とした。マスフローメーターとしてはＫＯＦ��ＯＣ社製８３００、Ｎ2ガス用、最大流量５００ｍｌ／ｍｉｎ（２０℃、１気圧換算）を用いた。ＫＯＦＬＯＣ社製８３００においてマスフローメーターの表示が１０ｍｌ／ｍｉｎ（２０℃、１気圧換算）以下であるときはＬｉｎｔｅｃ社製ＭＭ−２１００Ｍ、Ａｉｒガス用、最大流量２０ｍｌ／ｍｉｎ（０℃、１気圧換算）を用いて測定した。【０２９７】  図１において、円筒形のゼオライト膜複合体１は、ステンレス製の耐圧容器２に格納された状態で、恒温槽（図示せず）に設置されている。恒温槽には、供給ガスの温度調整が可能なように、温度制御装置が付設されている。【０２９８】  円筒形のゼオライト膜複合体１の一端は、断面Ｔ字形のエンドピン３で密封されている。ゼオライト膜複合体１の他端は接続部４を介して透過ガス８の排出配管１０と接続されており、配管１０は、耐圧容器２の外側に延出している。さらに、耐圧容器２からのガス排出配管１３には、供給配管１２からの供給ガス７の供給圧力を測る圧力計５と供給圧力を調整するための背圧弁６が接続されている。各接続部は気密性よく接続されている。【０２９９】  図１の装置において、単成分ガス透過試験を行う場合は、供給ガス（試料ガス）７を一定の流量で耐圧容器２とゼオライト膜複合体１の間に供給し、背圧弁６により供給側の圧力を一定とし、ゼオライト膜複合体１を透過した透過ガス８を、配管１０に接続されている流量計にて測定した。【０３００】  円筒形のゼオライト膜複合体１の一端は、断面Ｔ字形のエンドピン３で密封されている。ゼオライト膜複合体１の他端は接続部４を介して透過ガス８の排出配管１１と接続されており、配管１１は、耐圧容器２の外側に延出している。耐圧容器２への供給ガス（試料ガス）７の供給配管１２には、供給ガス７の供給側の圧力を測る圧力計５が接続されている。各接続部は気密性よく接続されている。【０３０１】（４） アンモニア分離試験  図１に模式的に示す装置において、以下のとおりアンモニア分離試験を行った。図１の装置において、供給ガスとしてアンモニアと、窒素と、水素と、を含む混合ガスを１００ＳＣＣＭの流量で耐圧容器とゼオライト膜複合体との間に供給し、背圧弁により供給側のガスと膜内を透過したガスの圧力差が０．３ＭＰａで一定になるように調整し、配管１０から排出される排出ガスにマスフローコントローラーで流量を制御したヘリウムを標準物質として混合し、マイクロガスクロマトグラフで分析し、透過ガスの濃度、及び流量を算出した。【０３０２】なお、アンモニア分離試験においては、耐圧容器から、水分や空気などの成分を除去するため、測定温度以上での乾燥及び排気のために、使用する試料ガスによるパージ処理をした後、試料ガス温度及びゼオライト膜複合体の供給ガス側と透過ガス側の差圧を一定として、透過ガス流量が安定した後に、ゼオライト膜複合体を透過した試料ガス（透過ガス）の流量を測定し、ガスのパーミエンス［ｍｏｌ／（ｍ2・ｓ・Ｐａ）］を算出した。パーミエンスを計算する際の圧力は、供給ガスの供給側と透過側の圧力差（差圧）を用いた。混合ガスの場合には分圧差を用いた。  また、この測定結果に基づいて、下記式（１）により理想分離係数α’を算出した。α’＝（Ｑ１／Ｑ２）／（Ｐ���／Ｐ２） （１）〔式（１）中、Ｑ１およびＱ２は、それぞれ、透過性の高いガスおよび透過性の低いガスの透過量［ｍｏｌ・（ｍ2・ｓ）-1］を示し、Ｐ１およびＰ２は、それぞれ、透過性の高いガスおよび透過性の低いガスの、供給側と透過側の圧力差［Ｐａ］を示す。〕  これは、各ガスのパーミエンスの比率を示しており、従って、各ガスのパーミエンスを算出し、その比率から求めることができる。【０３０３】［製造例Ｂ１：ＲＨＯ型ゼオライト膜複合体１、２の製造］  以下の方法により、ＲＨＯ型ゼオライト膜複合体１、２を製造した。ＲＨＯ型ゼオライト膜複合体１、２の製造に先立ち、下記の通り、水熱合成用原料混合物１、支持体及び種結晶分散液１を用意した。【０３０４】 (水熱合成用原料混合物１）  ６．８ｇの１８−クラウン−６−エーテル（東京化成社製）と２．１ｇのＮａＯＨ（キシダ化学社製）及び４．２ｇのＣｓＯＨ・Ｈ2Ｏ（三津和化学社製）を１２５．９ｇの水に溶解し、８０℃で３時間撹拌することにより、クラウンエーテル−アルカリ水溶液を得た。その後、８．９ｇのＹ型（ＦＡＵ）ゼオライト（ＳＡＲ＝３０、Ｚｅｏｌｙｓｔ社製  ＣＢＶ７２０）に上記クラウンエーテル−アルカリ水溶液を滴下し、水熱合成用原料混合物を調製した。得られた水熱合成用原料混合物１のゲル組成（モル比）はＳｉＯ2／Ａｌ2Ｏ3／ＮａＯＨ／ＣｓＯＨ／Ｈ2Ｏ／１８−クラウン−６−エーテル＝１／０．０３３／０．３６／０．１８／５０／０．１８であった。【０３０５】（支持体）  多孔質支持体としてはアルミナチューブ（外径６ｍｍ、内径４ｍｍ、細孔径０．１５μｍ、ノリタケカンパニーリミテド社製）を８０ｍｍの長さに切断した後、水で洗浄したのち乾燥させたものを用いた。【０３０６】（種結晶分散液１）  ２３ｇの１８−クラウン−６−エーテル（東京化成社製）と６ｇのＮａＯＨ（キシダ化学社製）及び５ｇのＣｓＯＨ・Ｈ2Ｏ（三津和化学社製）を８４ｇの水に溶解させ、得られた溶液を８０℃で３時間撹拌することにより、クラウンエーテル−アルカリ水溶液を得た。【０３０７】  次に、３０ｇのＦＡＵ型ゼオライト（ＳＡＲ＝３０、Ｚｅｏｌｙｓｔ社製  ＣＢＶ７２０）に上記クラウンエーテル−アルカリ水溶液を滴下し、更に種結晶としてＷＯ２０１５０２００１４号パンフレットに従って合成したＲＨＯ型ゼオライトを０．６ｇ添加し、室温で２時間撹拌し、混合物を調製した。この混合物の組成（モル比）は、ＳｉＯ2／Ａｌ2Ｏ3／ＮａＯＨ／ＣｓＯＨ／Ｈ2Ｏ／１８−クラウン−６−エーテル＝１／０．０３３／０．３０／０．０６／１０／０．１８であった。【０３０８】  この混合物を室温で２４時間熟成した後、耐圧容器に入れ、１５０℃のオーブン中に静置し、７２時間水熱合成を行った。この水熱合成反応後、反応液を冷却して、濾過により生成した結晶を回収した。回収した結晶を１００℃で１２時間乾燥して、ＲＨＯ型ゼオライトである結晶を得た。【０３０９】  得られたＲＨＯ型ゼオライトを、ボールミルで粉砕して種結晶分散液を製造した。具体的には、５００ｍＬのポリビンに、上記ＲＨＯ型ゼオライト１０ｇと３φｍｍのＨＤアルミナボール（ニッカトー社製）３００ｇ、水９０ｇを入れ、６時間ボールミル粉砕して１０質量％のＲＨＯ型ゼオライト分散液とした。このゼオライト分散液に、ＲＨＯ型ゼオライトが１質量％になるように水を添加して種結晶分散液１を得た。【０３１０】（ゼオライト膜複合体の製造）  次に、内側を真空に引いた支持体をこの種結晶分散液１に1分間浸し、その後支持体の内側を真空に引いた状態でラビング法により種結晶を支持体に付着させた。【０３１１】  種結晶を付着させた支持体を水熱合成用原料混合物の入ったテフロン（登録商標）製内筒に垂直方向に浸漬してオートクレーブを密閉し、１６０℃で２４時間、自生圧力下で加熱した。【０３１２】  所定時間経過後、放冷した後に支持体−ゼオライト膜複合体をオートクレーブから取り出し、イオン交換水で洗浄後、１００℃で５時間以上乾燥させた。乾燥後、ａｓ−ｍａｄｅの状態での空気透過量は０．０Ｌ／（ｍ2・分）であった。次に、テンプレートを除去するために、得られた膜複合体を焼成し、ＲＨＯ型ゼオライト膜複合体を得た。このＲＨＯ型ゼオライト膜複合体を室温から１００℃までを２時間で昇温、１００℃から３００℃までを２０時間で昇温、３００℃、５時間焼成した後、１００℃までを２０時間で降温、１００℃から室温までを２時間で降温した。焼成後のゼオライト膜複合体の重量と支持体の重量の差から支持体上に結晶化したＲＨＯ型ゼオライトの重量は６２ｇ／ｍ2であった。【０３１３】  次に、テンプレート除去後のＲＨＯ型ゼオライト膜複合体を１Ｍの硝酸アンモニウム水溶液５０ｇが入ったテフロン容器（登録商標）製内筒（６５ｍｌ）に入れた。オートクレーブを密栓し、１００℃で１時間、静置状態、自生圧力下で加熱した。【０３１４】  所定時間経過後、放冷下後に、ＲＨＯ型膜を水溶液から取出し、１００℃のイオン交換水で１時間の湯洗をした。【０３１５】  その後、上記の１Ｍの硝酸アンモニウム水を用いた処理を５回繰り返した後、１００℃で４時間以上乾燥させ、ＲＨＯ型ゼオライト膜複合体１であるＮＨ4+型のＲＨＯ型ゼオライト膜複合体を得た。【０３１６】  得られたＮＨ4+型のＲＨＯ型ゼオライト膜複合体１を、１Ｍの硝酸アルミニウム水溶液４５ｇが入ったテフロン容器（登録商標）製内筒（６５ｍｌ）に入れ、オートクレーブを密栓し、１００℃で１時間、静置状態、自生圧力下で加熱した。【０３１７】  所定時間経過後、放冷下後に、上記処理を行ったＮＨ4+型のＲＨＯ型ゼオライト膜複合体１を水溶液から取出し、イオン交換水で洗浄した後、１００℃で４時間以上乾燥させ、ＲＨＯ型ゼオライト膜複合体２であるＡｌ処理したＮＨ4+型のＲＨＯ型ゼオライト膜複合体を得た。また、該ゼオライト膜複合体のゼオライト膜をＸＰＳにより測定した結果、ゼオライト膜の窒素原子／Ａｌ原子モル比は０．４２であり、Ｓｉ原子／Ａｌ原子モル比は３．０１であった。【０３１８】［実施例Ｂ１］＜膜分離性能の評価＞  製造例Ｂ１に記載のＲＨＯ型ゼオライト膜複合体２を用いて、アンモニアガス（ＮＨ3）／水素ガス（Ｈ2）／窒素ガス（Ｎ2）の混合ガスからのアンモニア分離試験を上述の方法により図１の装置を用いて、具体的には下記の方法により行った。  前処理として、２５０℃で、供給ガスとして１０体積％ＮＨ3／２０体積％Ｈ2／６０体積％Ｎ2の混合ガスを、耐圧容器とＲＨＯゼオライト膜複合体��との間に導入して、圧力を約０．３ＭＰａに保ち、ＲＨＯゼオライト膜複合体２の円筒の内側を０．０９８ＭＰａ（大気圧）として、約１２０分間乾燥した。  その後、供給ガスとして、１２体積％ＮＨ3／５１体積％Ｎ2／３７体積％Ｈ2の混合ガスを１００ＳＣＣＭで流通させ、背圧を０．４ＭＰａに設定した。この時、ＲＨＯゼオライト膜複合体２の供給ガス側と透過ガス側の差圧は、０．３ＭＰａであった。また、供給ガス９からスイープガスとしてアルゴンを３．９ＳＣＣＭ供給した。【０３１９】  なお、ＲＨＯ型ゼオライト膜複合体２の温度を２５０℃、３００℃、及び３２５℃に変えて混合ガスを流通させた際に得られた透過ガスのアンモニアの濃度とアンモニア／水素、アンモニア／窒素のパーミエンス比を表１２に示した。表１２の結果から、ＸＰＳ測定で窒素原子／Ａｌ原子モル比が０．４２である、ＮＨ4+型のＲＨＯ型ゼオライト膜を用いることにより、効率良くアンモニアの分離が可能であることが分かる。また、高温条件下においてＸＰＳ測定で窒素原子／Ａｌ原子モル比が０．４２である、本ＮＨ4+型のＲＨＯ型ゼオライト膜は高選択的にアンモニアが分離できることを確認した。尚、２５０℃でのアンモニアのパーミエンスは１．０×１０-8［ｍｏｌ／（ｍ2・ｓ・Ｐａ）］、３２５℃でのアンモニアのパーミエンスは２．０×１０-8［ｍｏｌ／（ｍ2・ｓ・Ｐａ）］であった。【０３２０】
【表１２】
2018230737.tif 000014
【０３２１】［製造例Ｂ２：ＲＨＯ型ゼオライト膜複合体３の製造］  以下の方法により、ＲＨＯ型ゼオライト膜複合体３を製造した。なお、支持体は製造例Ｂ１と同様の支持体を使用し、種結晶分散液は製造例Ｂ１の種結晶分散液１と同様のものを使用した。【０３２２】（水熱合成用混用物２）  水熱合成原料混合物２として、以下のものを調製した。  ６．８ｇの１８−クラウン−６−エーテル（東京化成社製）と２．１ｇのＮａＯＨ（キシダ化学社製）及び４．２ｇのＣｓＯＨ・Ｈ2Ｏ（三津和化学社製）を１２５．９ｇの水に溶解し、８０℃で３時間撹拌することにより、クラウンエーテル−アルカリ水溶液を得た。その後、８．９ｇのＹ型（ＦＡＵ）ゼオライト（ＳＡＲ＝３０、Ｚｅｏｌｙｓｔ社製  ＣＢＶ７２０）と０．２ｇの水酸化アルミニウム（Ａｌ2Ｏ3  ５３．５質量％、Ａｌｄｒｉｃｈ社製）に上記クラウンエーテル−アルカリ水溶液を滴下し、水熱合成用原料混合物を調製した。得られた水熱合成用原料混合物２のゲル組成（モル比）はＳｉＯ2／Ａｌ2Ｏ3／ＮａＯＨ／ＣｓＯＨ／Ｈ2Ｏ／１８−クラウン−６−エーテル＝１／０．０４０／０．３６／０．１８／５０／０．１８であった。【０３２３】（膜複合体の製造）  内側を真空に引いた支持体を種結晶分散液１に1分間浸し、その後支持体の内側を真空に引いた状態でラビング法により種結晶を支持体に付着させた。【０３２４】  次に、種結晶を付着させた支持体を水熱合成用原料混合物２の入ったテフロン（登録商標）製内筒に垂直方向に浸漬してオートクレーブを密閉し、１６０℃で２４時間、自生圧力下で加熱した。【０３２５】  所定時間経過後、放冷した後に支持体−ゼオライト膜複合体をオートクレーブから取り出し、イオン交換水で洗浄後、１００℃で５時間以上乾燥させた。乾燥後、ａｓ−ｍａｄｅの状態での空気透過量は０．０Ｌ／（ｍ2・分）であった。次に、テンプレートを除去するために、得られた膜複合体を焼成し、ＲＨＯ型ゼオライト膜複合体を得た。このＲＨＯ型ゼオライト膜複合体を室温から１００℃までを２時間で昇温、１００℃から３００℃までを２０時間で昇温、３００℃、５時間焼成した後、１００℃までを２０時間で降温、１００℃から室温までを２時間で降温した。焼成後のゼオライト膜複合体の重量と支持体の重量の差から支持体上に結晶化したＲＨＯ型ゼオライトの重量は５６ｇ／ｍ2であった。【０３２６】  次に、テンプレート除去後のＲＨＯ型ゼオライト膜複合体を１Ｍの硝酸アンモニウム水溶液５０ｇが入ったテフロン容器（登録商標）製内筒（６５ｍｌ）に入れた。オートクレーブを密栓し、１００℃で１時間、静置状態、自生圧力下で加熱した。【０３２７】  所定時間経過後、放冷下後に、ＲＨＯ型膜を水溶液から取出し、１００℃のイオン交換水で１時間の湯洗をした。【０３２８】  次に、上記の１Ｍの硝酸アンモニウム水を用いた処理を５回繰り返した後、１００℃で４時間以上乾燥させＮＨ4+型のＲＨＯ型ゼオライト膜複合体を得た。【０３２９】  ＮＨ4+型のＲＨＯ型ゼオライト膜複合体を、１Ｍの硝酸アルミニウム水溶液５０ｇが入ったテフロン容器（登録商標）製内筒（６５ｍｌ）に入れた。オートクレーブを密栓し、１００℃で１時間、静置状態、自生圧力下で加熱した。【０３���０】  所定時間経過後、放冷下後に、上記処理を行ったＮＨ4+型のＲＨＯ型ゼオライト膜複合体を水溶液から取出し、イオン交換水で洗浄した後、１００℃で４時間以上乾燥させ、ＲＨＯ型ゼオライト膜複合体３である、Ａｌ処理したＮＨ4+型のＲＨＯ型ゼオライト膜複合体を得た。また、ＸＰＳにより測定した、ゼオライト膜の窒素原子／Ａｌ原子モル比は０．７６であり、Ｓｉ原子／Ａｌ原子モル比は６．６５であった。【０３３１】［実施例Ｂ２］＜膜分離性能の評価＞製造例Ｂ１に記載のＲＨＯ型ゼオライト膜複合体２の代わりに、製造例Ｂ２に記載のＲＨＯ型ゼオライト膜複合体３を用いて、スイープガスであるアルゴンの供給量を８．３ＳＣＣＭに変更した以外は、実施例Ｂ１と同様の方法で、２５０℃及び３２５℃の条件下において、１２体積％ＮＨ3／５１体積％Ｎ2／３７体積％Ｈ2の混合ガスの分離試験を行った。【０３３２】  得られた透過ガスのアンモニアの濃度とアンモニア／水素、アンモニア／窒素のパーミエンス比を表１３に示した。表１３の結果から、ＸＰＳ測定で窒素原子／Ａｌ原子モル比が０．７６である、本ＮＨ4+型のＲＨＯ型ゼオライト膜を用いることにより、効率良くアンモニアの分離が可能であることが分かる。また、Ａｌ原子含有量を増やしたゲル組成で製造したＲＨＯ膜は、高温条件下において、更に高選択的にアンモニアが分離できることを確認した。尚、２５０℃でのアンモニアのパーミエンスは１．３×１０-8［ｍｏｌ／（ｍ2・ｓ・Ｐａ）］、３２５℃でのアンモニアのパーミエンスは２．８×１０-8［ｍｏｌ／（ｍ2・ｓ・Ｐａ）］であった。【０３３３】
【表１３】
2018230737.tif 000015
【０３３４】 [製造例Ｂ３：ＲＨＯ型ゼオライト膜複合体４の製造］  以下の方法により、ＲＨＯ型ゼオライト膜複合体４を製造した。なお、水熱合成用原料混合物及び支持体は、それぞれ製造例Ｂ１の水熱合成用原料混合物１及び支持体と同じものを使用した。【０３３５】（種結晶分散液２）  １０質量％のＲＨＯ型ゼオライト分散液を作製した後に、ＲＨＯ型ゼオライトが３質量％となるように水を添加した以外は、製造例Ｂ１の種結晶分散液１と同様の方法により種結晶分散液２を製造した。【０３３６】（膜複合体の製造）  種結晶分散液２を支持体に滴下し、ラビング法により種結晶を支持体に付着させた。【０３３７】  次に、種結晶を付着させた支持体を水熱合成用原料混合物１の入ったテフロン（登録商標）製内筒に垂直方向に浸漬してオートクレーブを密閉し、１５０℃で７２時間、自生圧力下で加熱した。【０３３８】  所定時間経過後、放冷した後に支持体−ゼオライト膜複合体をオートクレーブから取り出し、イオン交換水で洗浄後、１００℃で５時間以上乾燥させた。乾燥後、ａｓ−ｍａｄｅの状態での空気透過量は１．５Ｌ／（ｍ2・分）であった。次に、テンプレートを除去するために、得られた膜複合体を焼成し、ＲＨＯ型ゼオライト膜複合体を得た。このＲＨＯ型ゼオライト膜複合体を室温から１５０℃までを２時間で昇温、１５０℃から４００℃までを２０時間で昇温、４００℃、５時間焼成した後、１５０℃までを２０時間で降温、１５０℃から室温までを２時間で降温した。焼成後のゼオライト膜複合体の重量と支持体の重量の差から支持体上に結晶化したＲＨＯ型ゼオライトの重量は７８ｇ／ｍ2であった。【０３３９】  次に、テンプレート除去後のＲＨＯ型ゼオライト膜複合体を３Ｍの硝酸アンモニウム水溶液４５ｇが入ったテフロン容器（登録商標）製内筒（６５ｍｌ）に入れ、オートクレーブを密栓し、１１０℃で１時間、静置状態、自生圧力下で加熱した。【０３４０】  所定時間経過後、放冷下後に、ＲＨＯ型膜を水溶液から取出し、イオン交換水で洗浄した後、１００℃で４時間以上乾燥させＮＨ4+型のＲＨＯ型ゼオライト膜複合体を得た。【０３４１】  得られたＮＨ4+型のＲＨＯ型ゼオライト膜複合体をＨ+型にするため、このＲＨＯ型ゼオライト膜複合体を電気炉で４００℃、２時間焼成した。このとき１５０℃までの昇温速度と降温速度はともに２．５℃／分、１５０℃から４００℃までの昇温速度と降温速度は０．５℃／分とし、ＲＨＯ型ゼオライト膜複合体４であるＨ+型のＲＨＯ型ゼオライト膜複合体を得た。また、ＸＰＳにより測定した、ゼオライト膜の窒素原子／Ａｌ原子モル比は０．２３であり、Ｓｉ原子／Ａｌ原子モル比は２．９２であった。【０３４２】［実施例Ｂ３］＜膜分離性能の評価＞  製造例Ｂ３に記載のＲＨＯ型ゼオライト膜複合体４を用いて、アンモニア／水素／窒素の混合ガスからのアンモニア分離試験を、図１の装置を用いて行った。  前処理として、２５０℃で、供給ガスとして５０体積％Ｈ2／５０体積％Ｎ2の混合ガスを、耐圧容器とＲＨＯ型ゼオライト膜複合体４との間に導入して、圧力を約０．３ＭＰａに保ち、ＲＨＯ型ゼオライト膜複合体４の円筒の内側を０．０９８ＭＰａ（大気圧）として、約１２０分間乾燥した。  その後、��２体積％ＮＨ3／５１体積％Ｎ2／３７体積％Ｈ2の混合ガスを１００ＳＣＣＭで流通させ、背圧を０．４ＭＰａに設定した。この時、ＲＨＯ型ゼオライト膜複合体４の供給ガス側と透過ガス側の差圧は、０．３ＭＰａであった。また、供給ガス９からスイープガスとしてアルゴンを２．４ＳＣＣＭ供給した。【０３４３】  なお、ＲＨＯ型ゼオライト膜複合体４の温度を１５０℃、２５０℃及び３００℃に変えて混合ガスを流通させた際に得られた透過ガスのアンモニアの濃度とアンモニア／水素、アンモニア／窒素のパーミエンス比を算出し、得られた結果を表１４に示した。本結果から、実施例Ｂ１ならびに２のＮＨ4+型のＲＨＯ型ゼオライト膜複合体の分離結果と比較して、ＸＰＳ測定で窒素原子／Ａｌ原子モル比が０．２３である、本Ｈ+型のＲＨＯ型ゼオライト膜複合体はアンモニアの分離性能が若干低下するものの、その分離性能は、依然高いことが確認された。尚、２５０℃でのアンモニアのパーミエンスは１．０×１０-8［ｍｏｌ／（ｍ2・ｓ・Ｐａ）］であった。【０３４４】
【表１４】
2018230737.tif 000016
【０３４５】［製造例Ｂ４：ＲＨＯ型ゼオライト膜複合体５の製造］  以下の方法により、ＲＨＯ型ゼオライト膜複合体５を製造した。なお、水熱合成用原料混合物としては、製造例Ｂ２の水熱合成原料混合物２と同じものを使用し、支持体及び種結晶分散液は、それぞれ製造例Ｂ１の支持体及び種結晶分散液１と同じものを使用した。【０３４６】（膜複合体の製造）  内側を真空に引いた支持体を種結晶分散液１に1分間浸し、その後支持体の内側を真空に引いた状態でラビング法により種結晶を支持体に付着させた。【０３４７】  次に、種結晶を付着させた支持体を水熱合成用原料混合物２の入ったテフロン（登録商標）製内筒に垂直方向に浸漬してオートクレーブを密閉し、１６０℃で２４時間、自生圧力下で加熱した。【０３４８】  所定時間経過後、放冷した後に支持体−ゼオライト膜複合体をオートクレーブから取り出し、イオン交換水で洗浄後、１００℃で５時間以上乾燥させた。乾燥後、ａｓ−ｍａｄｅの状態での空気透過量は０．０Ｌ／（ｍ2・分）であった。次に、テンプレートを除去するために、得られた膜複合体を室温から１００℃までを２時間で昇温、１００℃から３００℃までを２０時間で昇温、３００℃、５時間焼成した後、１００℃までを２０時間で降温、１００℃から室温までを２時間で降温し焼成し、Ｃｓ+型のＲＨＯ型ゼオライト膜複合体５を得た。本ＲＨＯ型ゼオライト膜複合体５は、その調製工程において窒素原子を含有する原料を一切使用おらず、その含有量は、Ａｌ原子に対する窒素原子のモル比として、０．０１未満である。尚、焼成後のゼオライト膜複合体の重量と支持体の重量の差から支持体上に結晶化したＲＨＯ型ゼオライトの重量は５８ｇ／ｍ2であった。【０３４９】［参考例Ｂ１］＜膜分離性能の評価＞  製造例Ｂ４に記載のＲＨＯ型ゼオライト膜複合体５を用いて、アンモニア／水素／窒素の混合ガスからのアンモニア分離試験を上述の方法により図１の装置を用いて行った。  前処理として、２５０℃で、供給ガスとして１０体積％ＮＨ3／２０体積％Ｈ2／６０体積％Ｎ2の混合ガスを、耐圧容器とＲＨＯゼオライト膜複合体５との間に導入して、圧力を約０．３ＭＰａに保ち、ＲＨＯゼオライト膜複合体２の円筒の内側を０．０９８ＭＰａ（大気圧）として、約１２０分間乾燥した。  その後、１２体積％ＮＨ3／５１体積％Ｎ2／３７体積％Ｈ2の混合ガスを１００ＳＣＣＭで流通させ、背圧を０．４ＭＰａに設定した。この時、ＲＨＯゼオライト膜複合体５の供給ガス側と透過ガス側の差圧は、０．３ＭＰａであった。また、供給ガス９からスイープガスとしてアルゴンを３．９ＳＣＣＭ供給した。【０３５０】  なお、ＲＨＯ型ゼオライト膜複合体５の温度を２５０℃、及び３００℃に変えて混合ガスを流通させた際に得られた透過ガスのアンモニアの濃度とアンモニア／水素、アンモニア／窒素のパーミエンス比を表１５に示した。尚、２５０℃でのアンモニアのパーミエンスは１．９×１０-8［ｍｏｌ／（ｍ2・ｓ・Ｐａ）］、３００℃でのアンモニアのパーミエンスは２．０×１０-8［ｍｏｌ／（ｍ2・ｓ・Ｐａ）］であった。表１５の結果から、本質的に窒素原子を含有しない本Ｃｓ+型のＲＨＯ型ゼオライト膜は、Ｘ線光電子分光法により決定されるＡｌ原子に対��る特定量の窒素原子を含有する、実施例Ｂ１〜３のいずれのＲＨＯ型ゼオライト膜よりもアンモニア分離能が低く、更に温度を上げると分離性能が大幅に低下する傾向を持つことが明らかとなった。したがって、本結果より、Ｘ線光電子分光法により決定されるＡｌ原子に対する特定量の窒素原子を含有するゼオライト膜を用いると膜とアンモニアの親和性が高くなり優先的にアンモニアを透過させ、かつ温度に対して高い安定性を持つことができることが明らかになった。【０３５１】
【表１５】
2018230737.tif 000017
【０３５２】［実施例Ｃ］［物性および分離性能の測定］  以下において、ゼオライトあるいはゼオライト膜複合体の物性や分離性能等の測定は実施例Ｂと同様に行った。【０３５３】［製造例Ｃ１：ＲＨＯ型ゼオライト膜複合体１、２の製造］  以下の方法により、ＲＨＯ型ゼオライト膜複合体１、２を製造した。ＲＨＯ型ゼオライト膜複合体１、２の製造に先立ち、下記の通り、水熱合成用原料混合物１、支持体及び種結晶分散液１を用意した。【０３５４】(水熱合成用原料混合物１）  ６．８ｇの１８−クラウン−６−エーテル（東京化成社製）と２．１ｇのＮａＯＨ（キシダ化学社製）及び４．２ｇのＣｓＯＨ・Ｈ2Ｏ（三津和化学社製）を１２５．９ｇの水に溶解し、８０℃で３時間撹拌することにより、クラウンエーテル−アルカリ水溶液を得た。その後、８．９ｇのＹ型（ＦＡＵ）ゼオライト（ＳＡＲ＝３０、Ｚｅｏｌｙｓｔ社製  ＣＢＶ７２０）に上記クラウンエーテル−アルカリ水溶液を滴下し、水熱合成用原料混合物を調製した。得られた水熱合成用原料混合物１のゲル組成（モル比）はＳｉＯ2／Ａｌ2Ｏ3／ＮａＯＨ／ＣｓＯＨ／Ｈ2Ｏ／１８−クラウン−６−エーテル＝１／０．０３３／０．３６／０．１８／５０／０．１８であった。【０３５５】（支持体）  多孔質支持体としてはアルミナチューブ（外径６ｍｍ、内径４ｍｍ、細孔径０．１５μｍ、ノリタケカンパニーリミテド社製）を８０ｍｍの長さに切断した後、水で洗浄したのち乾燥させたものを用いた。【０３５６】（種結晶分散液１）  ２３ｇの１８−クラウン−６−エーテル（東京化成社製）と６ｇのＮａＯＨ（キシダ化学社製）及び５ｇのＣｓＯＨ・Ｈ2Ｏ（三津和化学社製）を８４ｇの水に溶解させ、得られた溶液を８０℃で３時間撹拌することにより、クラウンエーテル−アルカリ水溶液を得た。【０３５７】  次に、３０ｇのＦＡＵ型ゼオライト（ＳＡＲ＝３０、Ｚｅｏｌｙｓｔ社製  ＣＢＶ７２０）に上記クラウンエーテル−アルカリ水溶液を滴下し、更に種結晶としてＷＯ２０１５０２００１４号パンフレットに従って合成したＲＨＯ型ゼオライトを０．６ｇ添加し、室温で２時間撹拌し、混合物を調製した。この混合物の組成（モル比）は、ＳｉＯ2／Ａｌ2Ｏ3／ＮａＯＨ／ＣｓＯＨ／Ｈ2Ｏ／１８−クラウン−６−エーテル＝１／０．０３３／０．３０／０．０６／１０／０．１８であった。【０３５８】  この混合物を室温で２４時間熟成した後、耐圧容器に入れ、１５０℃のオーブン中に静置し、７２時間水熱合成を行った。この水熱合成反応後、反応液を冷却して、濾過により生成した結晶を回収した。回収した結晶を１００℃で１２時間乾燥して、ＲＨＯ型ゼオライトである結晶を得た。【０３５９】  得られたＲＨＯ型ゼオライトを、ボールミルで粉砕して種結晶分散液を製造した。具体的には、５００ｍＬのポリビンに、上記ＲＨＯ型ゼオライト１０ｇと３φｍｍのＨＤアルミナボール（ニッカトー社製）３００ｇ、水９０ｇを入れ、６時間ボールミル粉砕して１０質量％のＲＨＯ型ゼオライト分散液とした。このゼオライト分散液に、ＲＨＯ型ゼオライトが１質量％になるように水を添加して種結晶分散液１を得た。【０３６０】  （ゼオライト膜複合体の製造）  次に、内側を真空に引いた支持体をこの種結晶分散液１に1��間浸し、その後支持体の内側を真空に引いた状態でラビング法により種結晶を支持体に付着させた。【０３６１】  種結晶を付着させた支持体を水熱合成用原料混合物の入ったテフロン（登録商標）製内筒に垂直方向に浸漬してオートクレーブを密閉し、１６０℃で２４時間、自生圧力下で加熱した。【０３６２】  所定時間経過後、放冷した後に支持体−ゼオライト膜複合体をオートクレーブから取り出し、イオン交換水で洗浄後１００℃で５時間以上乾燥させた。乾燥後、ａｓ−ｍａｄｅの状態での空気透過量は０．０Ｌ／（ｍ2・分）であった。次に、テンプレートを除去するために、得られた膜複合体を焼成し、ＲＨＯ型ゼオライト膜複合体を得た。このＲＨＯ型ゼオライト膜複合体を室温から１００℃までを２時間で昇温、１００℃から３００℃までを２０時間で昇温、３００℃、５時間焼成した後、１００℃までを２０時間で降温、１００℃から室温までを２時間で降温した。焼成後のゼオライト膜複合体の重量と支持体の重量の差から支持体上に結晶化したＲＨＯ型ゼオライトの重量は６２ｇ／ｍ2であった。【０３６３】  次に、テンプレート除去後のＲＨＯ型ゼオライト膜複合体を１Ｍの硝酸アンモニウム水溶液５０ｇが入ったテフロン容器（登録商標）製内筒（６５ｍｌ）に入れた。オートクレーブを密栓し、１００℃で１時間、静置状態、自生圧力下で加熱した。【０３６４】  所定時間経過後、放冷下後に、ＲＨＯ型膜を水溶液から取出し、１００℃のイオン交換水で１時間の湯洗をした。【０３６５】  その後、上記の１Ｍの硝酸アンモニウム水を用いた処理を５回繰り返した後、１００℃で４時間以上乾燥させ、ＲＨＯ型ゼオライト膜複合体１であるＮＨ4+型のＲＨＯ型ゼオライト膜複合体を得た。【０３６６】  得られたＮＨ4+型のＲＨＯ型ゼオライト膜複合体１を、１Ｍの硝酸アルミニウム水溶液４５ｇが入ったテフロン容器（登録商標）製内筒（６５ｍｌ）に入れ、オートクレーブを密栓し、１００℃で１時間、静置状態、自生圧力下で加熱した。【０３６７】  所定時間経過後、放冷下後に、上記処理を行ったＮＨ4+型のＲＨＯ型ゼオライト膜複合体１を水溶液から取出し、イオン交換水で洗浄した後、１００℃で４時間以上乾燥させ、ＲＨＯ型ゼオライト膜複合体２であるＡｌ処理したＮＨ4+型のＲＨＯ型ゼオライト膜複合体を得た。また、ＸＰＳにより測定した、ゼオライト膜の窒素原子／Ａｌ原子モル比は０．４２であり、Ｓｉ原子／Ａｌ原子モル比は３．０１であった。【０３６８】［実施例Ｃ１］＜膜分離性能の評価＞  製造例Ｃ１に記載のＲＨＯ型ゼオライト膜複合体２を用いて、アンモニア／水素／窒素の混合ガスからのアンモニア分離試験を上述の方法により図１の装置を用いて、具体的には下記の方法により行った。  前処理として、２５０℃で、供給ガスとして１０体積％ＮＨ3／２０体積％Ｈ2／６０体積％Ｎ2の混合ガスを、耐圧容器とＲＨＯゼオライト膜複合体２との間に導入して、圧力を約０．３ＭＰａに保ち、ＲＨＯゼオライト膜複合体２の円筒の内側を０．０９８ＭＰａ（大気圧）として、約１２０分間乾燥した。  その後、供給ガスとして、１２体積％ＮＨ3／５１体積％Ｎ2／３７体積％Ｈ2の混合ガスを１００ＳＣＣＭで流通させ、背圧を０．４ＭＰａに設定した。この時��ＲＨＯゼオライト膜複合体２の供給ガス側と透過ガス側の差圧は、０．３ＭＰａであった。また、供給ガス９からスイープガスとしてアルゴンを３．９ＳＣＣＭ供給した。【０３６９】なお、ＲＨＯ型ゼオライト膜複合体２の温度を２５０℃、３００℃、及び３２５℃に変えて混合ガスを流通させた際に得られた透過ガスのアンモニアの濃度とアンモニア／水素、アンモニア／窒素のパーミエンス比を表１６に示した。尚、２５０℃でのアンモニアのパーミエンスは１．０×１０-8［ｍｏｌ／（ｍ2・ｓ・Ｐａ）］、３２５℃でのアンモニアのパーミエンスは２．０×１０-8［ｍｏｌ／（ｍ2・ｓ・Ｐａ）］であった。表１６の結果から、ＸＰＳ測定でＳｉ原子／Ａｌ原子モル比が３．０１である、ＮＨ4+型のＲＨＯ型ゼオライト膜を用いることにより、効率良くアンモニアの分離が可能であることが分かる。また、２５０℃と３２５℃との得られた透過ガスのアンモニアの濃度を比較すると、ＸＰＳ測定でＳｉ原子／Ａｌ原子モル比が３．０１である、本ＮＨ4+型のＲＨＯ型ゼオライト膜の場合は、その変化率はほぼ０％であり、本ゼオライト膜は分離熱安定性に優れる分離膜であることが判った。【０３７０】
【表１６】
2018230737.tif 000018
【０３７１】［製造例Ｃ２：ＲＨＯ型ゼオライト膜複合体３の製造］  以下の方法により、ＲＨＯ型ゼオライト膜複合体３を製造した。なお、支持体は製造例Ｃ１と同様の支持体を使用し、種結晶分散液は製造例Ｃ１の種結晶分散液１と同様のものを使用した。【０３７２】（水熱合成用混用物２）  水熱合成のための原料混合物２として、以下のものを調製した。  ６．８ｇの１８−クラウン−６−エーテル（東京化成社製）と２．１ｇのＮａＯＨ（キシダ化学社製）及び４．２ｇのＣｓＯＨ・Ｈ2Ｏ（三津和化学社製）を１２５．９ｇの水に溶解し、８０℃で３時間撹拌することにより、クラウンエーテル−アルカリ水溶液を得た。その後、８．９ｇのＹ型（ＦＡＵ）ゼオライト（ＳＡＲ＝３０、Ｚｅｏｌｙｓｔ社製  ＣＢＶ７２０）と０．２ｇの水酸化アルミニウム（Ａｌ2Ｏ3  ５３．５質量％、Ａｌｄｒｉｃｈ社製）に上記クラウンエーテル−アルカリ水溶液を滴下し、水熱合成用原料混合物を調製した。得られた水熱合成用原料混合物２のゲル組成（モル比）はＳｉＯ2／Ａｌ2Ｏ3／ＮａＯＨ／ＣｓＯＨ／Ｈ2Ｏ／１８−クラウン−６−エーテル＝１／０．０４０／０．３６／０．１８／５０／０．１８であった。【０３７３】  （膜複合体の製造）  製造例Ｃ１と同様の方法により種結晶分散液１及び支持体を用意し、内側を真空に引いた支持体をこの種結晶分散液１に1分間浸し、その後支持体の内側を真空に引いた状態でラビング法により種結晶を支持体に付着させた。【０３７４】  次に、種結晶を付着させた支持体を水熱合成用原料混合物の入ったテフロン（登録商標）製内筒に垂直方向に浸漬してオートクレーブを密閉し、１６０℃で２４時間、自生圧力下で加熱した。【０３７５】  所定時間経過後、放冷した後に支持体−ゼオライト膜複合体をオートクレーブから取り出し、イオン交換水で洗浄後、１００℃で５時間以上乾燥させた。乾燥後、ａｓ−ｍａｄｅの状態での空気透過量は０．０Ｌ／（ｍ2・分）であった。次に、テンプレートを除去するために、得られた膜複合体を焼成し、ＲＨＯ型ゼオライト膜複合体を得た。このＲＨＯ型ゼオライト膜複合体を室温から１００℃までを２時間で昇温、１００℃から３００℃までを２０時間で昇温、３００℃、５時間焼成した後、１００℃までを２０時間で降温、１００℃から室温までを２時間で降温した。焼成後のゼオライト膜複合体の重量と支持体の重量の差から支持体上に結晶化したＲＨＯ型ゼオライトの重量は５６ｇ／ｍ2であった。【０３７６】  次に、テンプレート除去後のＲＨＯ型ゼオライト膜複合体を１Ｍの硝酸アンモニウム水溶液５０ｇが入ったテフロン容器（登録商標）製内筒（６５ｍｌ）に入れた。オートクレーブを密栓し、１００℃で１時間、静置状態、自生圧力下で加熱した。【０３７７】  所定時間経過後、放冷下後に、ＲＨＯ型膜を水溶液から取出し、１００℃のイオン交換水で１時間の湯洗をした。【０３７８】  次に、上記の１Ｍの硝酸アンモニウム水を用いた処理を５回繰り返した後、１００℃で４時間以上乾燥させＮＨ4+型のＲＨＯ型ゼオライト膜複合体を得た。【０３７９】  ＮＨ4+型のＲＨＯ型ゼオライト膜複合体を、１Ｍの硝酸アルミニウム水溶液５０ｇが入ったテフロン容器（登録商標）製内筒（６５ｍｌ）に入れた。オート��レーブを密栓し、１００℃で１時間、静置状態、自生圧力下で加熱した。【０３８０】  所定時間経過後、放冷下後に、ＲＨＯ型膜を水溶液から取出し、イオン交換水で洗浄した後、１００℃で４時間以上乾燥させ、ＲＨＯ型ゼオライト膜複合体３である、Ａｌ処理したＮＨ4+型のＲＨＯ型ゼオライト膜複合体を得た。また、ＸＰＳにより測定した、ゼオライト膜の窒素原子／Ａｌ原子モル比は０．７６であり、Ｓｉ原子／Ａｌ原子モル比は６．６５であった。【０３８１】［実施例Ｃ２］＜膜分離性能の評価＞  製造例Ｃ１に記載のＲＨＯ型ゼオライト膜複合体２の代わりに、製造例Ｃ２に記載のＲＨＯ型ゼオライト膜複合体３を用いて、スイープガスとしてアルゴンを８．３ＳＣＣＭ供給した以外は、実施例Ｃ１と同様の方法で、２５０℃と、３２５℃の条件下において、１２体積％ＮＨ3／５１体積％Ｎ2／３７体積％Ｈ2の混合ガスの分離試験を行った。【０３８２】  得られた透過ガスのアンモニアの濃度とアンモニア／水素、アンモニア／窒素のパーミエンス比を表１７に示した。尚、２５０℃でのアンモニアのパーミエンスは１．３×１０-8［ｍｏｌ／（ｍ2・ｓ・Ｐａ）］、３２５℃でのアンモニアのパーミエンスは２．８×１０-8［ｍｏｌ／（ｍ2・ｓ・Ｐａ）］であった。表１７の結果から、Ｓｉ原子／Ａｌ原子モル比が６．６５である、本ＮＨ4+型のＲＨＯ型ゼオライト膜を用いることにより、効率良くアンモニアの分離が可能であることが分かる。また、２５０℃と３２５℃との得られた透過ガスのアンモニアの濃度を比較すると、ＸＰＳ測定でＳｉ原子／Ａｌ原子モル比が６．６５である、本ＮＨ4+型のＲＨＯ型ゼオライト膜の場合は、その変化率は５％程度であり、本ゼオライト膜は分離熱安定性に優れる分離膜であることが判った。【０３８３】
【表１７】
2018230737.tif 000019
【０３８４】［製造例Ｃ３：ＲＨＯ型ゼオライト膜複合体４の製造］  以下の方法により、ＲＨＯ型ゼオライト膜複合体４を製造した。【０３８５】  製造例Ｃ１のＲＨＯ型ゼオライト膜複合体１と同様の方法により得られたＮＨ4+型のＲＨＯ型ゼオライト膜複合体を、１Ｍの硝酸ナトリウム水溶液５０ｇが入ったテフロン容器（登録商標）製内筒（６５ｍｌ）に入れた。オートクレーブを密栓し、１００℃で１時間、静置状態、自生圧力下で加熱した。【０３８６】  所定時間経過後、放冷下後に、ＲＨＯ型膜を水溶液から取出し、１００℃のイオン交換水で１時間の湯洗をした後、１００℃で４時間以上乾燥させＮa+型にイオン交換したＲＨＯ型ゼオライト膜複合体を得た。次に、得られたＮa+型のＲＨＯ型ゼオライト膜を、１Ｍの硝酸アルミニウム水溶液５０ｇが入ったテフロン容器（登録商標）製内筒（６５ｍｌ）に入れ、オートクレーブを密栓し、１００℃で１時間、静置状態、自生圧力下で加熱した。【０３８７】  所定時間経過後、放冷下後に、ＲＨＯ型膜を水溶液から取出し、イオン交換水で洗浄した後、１００℃で４時間以上乾燥させ、ＲＨＯ型ゼオライト膜複合体４であるＡｌ処理したＮa+型のＲＨＯ型ゼオライト膜複合体を得た。また、ＸＰＳにより測定した、ゼオライト膜のＮａ／Ａｌ原子モル比は０．０５、Ｎ原子／Ａｌ原子モル比は１．２１、Ｓｉ原子／Ａｌ原子モル比は７．４６であった。【０３８８】［実施例Ｃ３］＜膜分離性能の評価＞  製造例Ｃ３に記載のＲＨＯ型ゼオライト膜複合体４を用いて、アンモニア／水素／窒素の混合ガスからのアンモニア分離試験を上述の方法により図１の装置を用いて行った。  前処理として、２５０℃の条件下で、供給ガスとして１０体積％ＮＨ3／２０体積％Ｈ2／６０体積％Ｎ2の混合ガスを、耐圧容器とＲＨＯゼオライト膜複合体４との間に導入して、圧力を約０．３ＭＰａに保ち、ＲＨＯゼオライト膜複合体４の円筒の内側を０．０９８ＭＰａ（大気圧）として、約１２０分間乾燥した。  その後、１２体積％ＮＨ3／５１体積％Ｎ2／３７体積％Ｈ2の混合ガスを１００ＳＣＣＭで流通させ、背圧を０．４ＭＰａに設定した。この時、ＲＨＯゼオライト膜複合体の供給ガス側と透過ガス側の差圧は、０．３ＭＰａであった。また、供給ガス９からスイープガスとしてアルゴンを８．３ＳＣＣＭ供給した。  得られた透過ガスのアンモニアの濃度とアンモニア／水素、アンモニア／窒素のパーミエンス比を表１８に示す。尚、また、２５０℃でのアンモニアのパーミエンスは４．４×１０-8［ｍｏｌ／（ｍ2・ｓ・Ｐａ）］であり、３２５℃でのアンモニアのパーミエンスは１．１×１０-7［ｍｏｌ／（ｍ2・ｓ・Ｐａ）］であった。表１８の結果から、ＸＰＳ測定でＳｉ原子／Ａｌ原子モル比が７．４６である、Ｎａ+型のＲＨＯ型ゼオライト膜を用いることにより、効率良くアンモニアの分離が可能であることが分かる。また、２５０℃と３２５℃との得られた透過ガスのアンモニアの濃度を比較すると、ＸＰＳ測定でＳｉ原子／Ａｌ原子モル比が７．４６である、本Ｎａ+型のＲＨＯ型ゼオライト膜の場合は、その変化率は２０％程度であり、本ゼオライト膜は分離熱安定性に若干劣る分離膜であるが、依然として高い分離熱安定性を示すことが判った。【０３８９】
【表１８】
2018230737.tif 000020
【０３９０】［製造例Ｃ４：ＲＨＯ型ゼオライト膜複合体５の製造］  以下の方法により、ＲＨＯ型ゼオライト膜複合体５を製造した。なお、水熱合成用混合物は製造例Ｃ１の水熱合成用原料混合物１と同じものを使用し、種結晶分散液は種結晶分散液１と同じものを使用した。【０３９１】（支持体）  多孔質支持体としてアルミナチューブ（外径６ｍｍ、内径４ｍｍ、細孔径０．１５μｍ、ノリタケカンパニーリミテド社製）を４０ｍｍの長さに切断した後、水で洗浄したのち乾燥させたものを用いた。（膜複合体の製造）  内側を真空に引いた支持体をこの種結晶分散液１に1分間浸し、その後支持体の内側を真空に引いた状態でラビング法により種結晶を支持体に付着させた。【０３９２】  次に、種結晶を付着させた支持体を水熱合成用原料混合物１の入ったテフロン（登録商標）製内筒に垂直方向に浸漬してオートクレーブを密閉し、１６０℃で２４時間、自生圧力下で加熱した。【０３９３】  所定時間経過後、放冷した後に支持体−ゼオライト膜複合体をオートクレーブから取り出し、イオン交換水で洗浄後１００℃で５時間以上乾燥させた。乾燥後、ａｓ−ｍａｄｅの状態での空気透過量は０．０Ｌ／（ｍ2・分）であった。次に、テンプレートを除去するために、得られた膜複合体を焼成し、ＲＨＯ型ゼオライト膜複合体を得た。このＲＨＯ型ゼオライト膜複合体を室温から１００℃までを２時間で昇温、１００℃から３００℃までを２０時間で昇温、３００℃、５時間焼成した後、１００℃までを２０時間で降温、１００℃から室温までを２時間で降温した。焼成後のゼオライト膜複合体の重量と支持体の重量の差から支持体上に結晶化したＲＨＯ型ゼオライトの重量は５２ｇ／ｍ2であった。【０３９４】  次に、テンプレート除去後のＲＨＯ型ゼオライト膜複合体を１Ｍの硝酸アンモニウム水溶液５０ｇが入ったテフロン容器（登録商標）製内筒（６５ｍｌ）に入れた。オートクレーブを密栓し、１００℃で１時間、静置状態、自生圧力下で加熱した。【０３９５】  所定時間経過後、放冷下後に、ＲＨＯ型膜を水溶液から取出し、１００℃のイオン交換水で１時間の湯洗をした。【０３９６】  次に、上記の１Ｍの硝酸アンモニウム水を用いた処理を５回繰り返した後、１００℃で４時間以上乾燥させ、ＲＨＯ型ゼオライト膜複合体５であるＮＨ4+型のＲＨＯ型ゼオライト膜複合体を得た。【０３９７】［参考例Ｃ１］＜膜分離性能の評価＞  製造例Ｃ４に記載のＲＨＯ型ゼオライト膜複合体５を用いて、アンモニア（ＮＨ3）／水素（Ｈ2）／窒素（Ｎ2）の混合ガスからのアンモニア分離試験を上述の方法により図１の装置を用いて行った。  前処理として、２５０℃の条件下で、供給ガスとして１０体積％ＮＨ3／２０体積％Ｈ2／６０体積％Ｎ2の混合ガスを、耐圧容器とＲＨＯゼオライト膜複合体５との間に導入して、圧力を約０．３ＭＰａに保ち、ＲＨＯゼオライト膜複合体５の円筒の内側を０．０９８ＭＰａ（大気圧）として、約１２０分間乾燥した。  その後、１２体積％ＮＨ3／５１体積％Ｎ2／３７体積％Ｈ2の混合ガスを１００ＳＣＣＭで流通させ、背圧を０．４ＭＰａに設定した。この時、ＲＨＯゼオライト膜複合体の供給ガス側と透過ガス側の差圧は、０．３ＭＰａであった。また、供給ガス９からス���ープガスとしてアルゴンを３．９ＳＣＣＭ供給した。  得られた透過ガスのアンモニアの濃度とアンモニア／水素、アンモニア／窒素のパーミエンス比を表１９に示す。本結果より、Ａｌ処理をしてない本ＮＨ4+型のＲＨＯ型ゼオライト膜は、Ａｌ処理したＮＨ4+型のＲＨＯ型ゼオライト膜と比べて分離性能が低くなることが明らかとなった。すなわち、本結果によりＮＨ4+型のＲＨＯ型ゼオライト膜をＡｌ処理することで、ゼオライト膜のＳｉ原子に対するＡｌ原子を適度に制御することにより、アンモニアと水素および／または窒素を含む複数の成分からなる混合ガスからアンモニアを高選択的に分離するゼオライト膜が設計できることが明らかとなった。  尚、２５０℃でのアンモニアのパーミエンスは３．０×１０-8［ｍｏｌ／（ｍ2・ｓ・Ｐａ）］であり、３００℃でのアンモニアのパーミエンスは２．９×１０-8［ｍｏｌ／（ｍ2・ｓ・Ｐａ）］であった。【０３９８】
【表１９】
2018230737.tif 000021
【０３９９】［実施例Ｄ］［物性および分離性能の測定］  以下において、ゼオライトあるいはゼオライト膜複合体の物性や分離性能等の測定は実施例Ｂと同様に行った。【０４００】［製造例Ｄ１：ＲＨＯ型ゼオライト膜複合体１、２の製造］  以下の方法により、ＲＨＯ型ゼオライト膜複合体１、２を製造した。ＲＨＯ型ゼオライト膜複合体１、２の製造に先立ち、下記の通り、水熱合成用原料混合物１、支持体及び種結晶分散液１を用意した。【０４０１】(水熱合成用原料混合物１）  ６．８ｇの１８−クラウン−６−エーテル（東京化成社製）と２．１ｇのＮａＯＨ（キシダ化学社製）及び４．２ｇのＣｓＯＨ・Ｈ2Ｏ（三津和化学社製）を１２５．９ｇの水に溶解し、８０℃で３時間撹拌することにより、クラウンエーテル−アルカリ水溶液を得た。その後、８．９ｇのＹ型（ＦＡＵ）ゼオライト（ＳＡＲ＝３０、Ｚｅｏｌｙｓｔ社製  ＣＢＶ７２０）に上記クラウンエーテル−アルカリ水溶液を滴下し、水熱合成用原料混合物を調製した。得られた水熱合成用原料混合物１のゲル組成（モル比）はＳｉＯ2／Ａｌ2Ｏ3／ＮａＯＨ／ＣｓＯＨ／Ｈ2Ｏ／１８−クラウン−６−エーテル＝１／０．０３３／０．３６／０．１８／５０／０．１８であった。【０４０２】（支持体）  多孔質支持体としてはアルミナチューブ（外径６ｍｍ、内径４ｍｍ、細孔径０．１５μｍ、ノリタケカンパニーリミテド社製）を８０ｍｍの長さに切断した後、水で洗浄したのち乾燥させたものを用いた。【０４０３】（種結晶分散液１）  ２３ｇの１８−クラウン−６−エーテル（東京化成社製）と６ｇのＮａＯＨ（キシダ化学社製）及び５ｇのＣｓＯＨ・Ｈ2Ｏ（三津和化学社製）を８４ｇの水に溶解させ、得られた溶液を８０℃で３時間撹拌することにより、クラウンエーテル−アルカリ水溶液を得た。【０４０４】  次に、３０ｇのＦＡＵ型ゼオライト（ＳＡＲ＝３０、Ｚｅｏｌｙｓｔ社製  ＣＢＶ７２０）に上記クラウンエーテル−アルカリ水溶液を滴下し、更に種結晶としてＷＯ２０１５０２００１４号パンフレットに従って合成したＲＨＯ型ゼオライトを０．６ｇ添加し、室温で２時間撹拌し、混合物を調製した。この混合物の組成（モル比）は、ＳｉＯ2／Ａｌ2Ｏ3／ＮａＯＨ／ＣｓＯＨ／Ｈ2Ｏ／１８−クラウン−６−エーテル＝１／０．０３３／０．３０／０．０６／１０／０．１８であった。【０４０５】  この混合物を室温で２４時間熟成した後、耐圧容器に入れ、１５０℃のオーブン中に静置し、７２時間水熱合成を行った。この水熱合成反応後、反応液を冷却して、濾過により生成した結晶を回収した。回収した結晶を１００℃で１２時間乾燥して、ＲＨＯ型ゼオライトである結晶を得た。【０４０６】  得られたＲＨＯ型ゼオライトを、ボールミルで粉砕して種結晶分散液を製造した。具体的には、５００ｍＬのポリビンに、上記ＲＨＯ型ゼオライト１０ｇと３φｍｍのＨＤアルミナボール（ニッカトー社製）３００ｇ、水９０ｇを入れ、６時間ボールミル粉砕して１０質量％のＲＨＯ型ゼオライト分散液とした。このゼオライト分散液に、ＲＨＯ型ゼオライトが１質量％になるように水を添加して種結晶分散液１を得た。【０４０７】  （ゼオライト膜複合体の製造）  次に、内側を真空に引いた支持体をこの種結晶分散液１に1��間浸し、その後支持体の内側を真空に引いた状態でラビング法により種結晶を支持体に付着させた。【０４０８】  種結晶を付着させた支持体を水熱合成用原料混合物の入ったテフロン（登録商標）製内筒に垂直方向に浸漬してオートクレーブを密閉し、１６０℃で２４時間、自生圧力下で加熱した。【０４０９】  所定時間経過後、放冷した後に支持体−ゼオライト膜複合体をオートクレーブから取り出し、イオン交換水で洗浄後１００℃で５時間以上乾燥させた。乾燥後、ａｓ−ｍａｄｅの状態での空気透過量は０．０Ｌ／（ｍ2・分）であった。次に、テンプレートを除去するために、得られた膜複合体を焼成し、ＲＨＯ型ゼオライト膜複合体を得た。このＲＨＯ型ゼオライト膜複合体を室温から１００℃までを２時間で昇温、１００℃から３００℃までを２０時間で昇温、３００℃、５時間焼成した後、１００℃までを２０時間で降温、１００℃から室温までを２時間で降温した。焼成後のゼオライト膜複合体の重量と支持体の重量の差から支持体上に結晶化したＲＨＯ型ゼオライトの重量は６２ｇ／ｍ2であった。【０４１０】  次に、テンプレート除去後のＲＨＯ型ゼオライト膜複合体を１Ｍの硝酸アンモニウム水溶液５０ｇが入ったテフロン容器（登録商標）製内筒（６５ｍｌ）に入れた。オートクレーブを密栓し、１００℃で１時間、静置状態、自生圧力下で加熱した。【０４１１】  所定時間経過後、放冷下後に、上記処理を行い、上記処理を行ったＲＨＯ型ゼオライト膜複合体を水溶液から取出し、１００℃のイオン交換水で１時間の湯洗をした。【０４１２】  その後、上記の１Ｍの硝酸アンモニウム水を用いた処理を５回繰り返した後、１００℃で４時間以上乾燥させ、ＲＨＯ型ゼオライト膜複合体１であるＮＨ4+型のＲＨＯ型ゼオライト膜複合体を得た。【０４１３】  得られたＮＨ4+型のＲＨＯ型ゼオライト膜複合体１を、１Ｍの硝酸ナトリウム水溶液５０ｇが入ったテフロン容器（登録商標）製内筒（６５ｍｌ）に入れた。オートクレーブを密栓し、１００℃で１時間、静置状態、自生圧力下で加熱した。【０４１４】  所定時間経過後、放冷下後に、ＲＨＯ型膜を水溶液から取出し、１００℃のイオン交換水で１時間の湯洗をした後、１００℃で４時間以上乾燥させＮa+型にイオン交換したＲＨＯ型ゼオライト膜複合体を得た。次に、得られたＮa+型のＲＨＯ型ゼオライト膜を、１Ｍの硝酸アルミニウム水溶液５０ｇが入ったテフロン容器（登録商標）製内筒（６５ｍｌ）に入れ、オートクレーブを密栓し、１００℃で１時間、静置状態、自生圧力下で加熱した。【０４１５】  所定時間経過後、放冷下後に、ＲＨＯ型膜を水溶液から取出し、イオン交換水で洗浄した後、１００℃で４時間以上乾燥させ、ＲＨＯ型ゼオライト膜複合体２であるＡｌ処理したＮa+型のＲＨＯ型ゼオライト膜複合体を得た。また、ＸＰＳにより測定したゼオライト複合体膜のゼオライト膜のアルカリ金属／Ａｌ原子モル比は０．０５、Ｎ原子／Ａｌ原子モル比は１．２１，Ｓｉ原子／Ａｌ原子モル比は７．４６であった。【０４１６】［実施例Ｄ１］＜膜分離性能の評価＞製造例Ｄ１に記載のＲＨＯ型ゼオライト膜複合体２を用いて、アンモニア／水素／窒素の混合ガスからのアンモニア分離試験を上述の方法により図１の装置を���いて、具体的には下記の方法により行った。  前処理として、２５０℃の条件下で、供給ガスとして１０体積％ＮＨ3／２０体積％Ｈ2／６０体積％Ｎ2の混合ガスを、耐圧容器とＲＨＯゼオライト膜複合体２との間に導入して、圧力を約０．３ＭＰａに保ち、ＲＨＯゼオライト膜複合体２の円筒の内側を０．０９８ＭＰａ（大気圧）として、約１２０分間乾燥した。  その後、供給ガスとして、１２体積％ＮＨ3／５１体積％Ｎ2／３７体積％Ｈ2の混合ガスを１００ＳＣＣＭで流通させ、背圧を０．４ＭＰａに設定した。この時、ＲＨＯゼオライト膜複合体の供給ガス側と透過ガス側の差圧は、０．３ＭＰａであった。また、供給ガス９からスイープガスとしてアルゴンを８．３ＳＣＣＭ供給した。  得られた透過ガスのアンモニアの濃度とアンモニア／水素、アンモニア／窒素のパーミエンス比を表２０に示す。表２０の結果から、Ｎａ+型のＲＨＯ型ゼオライト膜を用いることにより、効率良くアンモニアの分離が可能であることが分かる。また、高温条件下においてＡｌ処理したＮa+型のＲＨＯ型ゼオライト膜は高選択的にアンモニアが分離出来ている事が確認できた。また、２５０℃でのアンモニアのパーミエンスは４．４×１０-8［ｍｏｌ／（ｍ2・ｓ・Ｐａ）］であり、本参考例Ｄ１の同等のＮ原子／Ａｌ原子モル比ならびにＳｉ原子／Ａｌ原子モル比を示す、アルカリ金属を含有しないＲＨＯ型ゼオライト膜複合体３との比較から、アルカリ金属原子を含有させると、同等の高濃度のアンモニアを高い透過性で回収できることが明らかになった。【０４１７】
【表２０】
2018230737.tif 000022
【０４１８】［製造例Ｄ２：ＲＨＯ型ゼオライト膜複合体３の製造］  以下の方法により、ＲＨＯ型ゼオライト膜複合体３を製造した。なお、支持体は製造例Ｄ１と同様の支持体を使用し、種結晶分散液は製造例Ｄ１の種結晶分散液１と同様のものを使用した。【０４１９】（水熱合成用混用物２）  水熱合成のための原料混合物２として、以下のものを調製した。  ６．８ｇの１８−クラウン−６−エーテル（東京化成社製）と２．１ｇのＮａＯＨ（キシダ化学社製）及び４．２ｇのＣｓＯＨ・Ｈ2Ｏ（三津和化学社製）を１２５．９ｇの水に溶解し、８０℃で３時間撹拌することにより、クラウンエーテル−アルカリ水溶液を得た。その後、８．９ｇのＹ型（ＦＡＵ）ゼオライト（ＳＡＲ＝３０、Ｚｅｏｌｙｓｔ社製  ＣＢＶ７２０）と０．２ｇの水酸化アルミニウム（Ａｌ2Ｏ3  ５３．５質量％、Ａｌｄｒｉｃｈ社製）に上記クラウンエーテル−アルカリ水溶液を滴下し、水熱合成用原料混合物を調製した。得られた水熱合成用原料混合物２のゲル組成（モル比）はＳｉＯ2／Ａｌ2Ｏ3／ＮａＯＨ／ＣｓＯＨ／Ｈ2Ｏ／１８−クラウン−６−エーテル＝１／０．０４０／０．３６／０．１８／５０／０．１８であった。【０４２０】  （膜複合体の製造）  製造例Ｄ１と同様の方法により種結晶及び支持体を用意し、内側を真空に引いた支持体をこの種結晶分散液１に１分間浸し、その後支持体の内側を真空に引いた状態でラビング法により種結晶を支持体に付着させた。【０４２１】  次に、種結晶を付着させた支持体を水熱合成用原料混合物２の入ったテフロン（登録商標）製内筒に垂直方向に浸漬してオートクレーブを密閉し、１６０℃で２４時間、自生圧力下で加熱した。【０４２２】  所定時間経過後、放冷した後に支持体−ゼオライト膜複合体をオートクレーブから取り出し、イオン交換水で洗浄後、１００℃で５時間以上乾燥させた。乾燥後、ａｓ−ｍａｄｅの状態での空気透過量は０．０Ｌ／（ｍ2・分）であった。次に、テンプレートを除去するために、得られた膜複合体を焼成し、ＲＨＯ型ゼオライト膜複合体を得た。このＲＨＯ型ゼオライト膜複合体を室温から１００℃までを２時間で昇温、１００℃から３００℃までを２０時間で昇温、３００℃、５時間焼成した後、１００℃までを２０時間で降温、１００℃から室温までを２時間で降温した。焼成後のゼオライト膜複合体の重量と支持体の重量の差から支持体上に結晶化したＲＨＯ型ゼオライトの重量は５６ｇ／ｍ2であった。【０４２３】  次に、テンプレート除去後のＲＨＯ型ゼオライト膜複合体を１Ｍの硝酸アンモニウム水溶液５０ｇが入ったテフロン容器（登録商標）製内筒（６５ｍｌ）に入れた。オートクレーブを密栓し、１００℃で１時間、静置状態、自生圧力下で加熱した。【０４２４】  所定時間経過後、放冷下後に、ＲＨＯ型膜を水溶液から取出し、１００℃のイオン交換水で１時間の湯洗をした。【０４２５】  次に、上記の１Ｍの硝酸アンモニウム水を用いた処理を５回繰り返した後、１００℃で４時間以上乾燥させＮＨ4+型のＲＨＯ型ゼオライト膜複合体を得た。【０４２６】  ＮＨ4+型のＲＨＯ型ゼオライト膜複合体を、１Ｍの硝酸アルミニウム水溶液５０ｇが入ったテフロン容器（登録商標）製内筒（６５ｍｌ）に入れた。オートクレーブを密栓し、１００℃で１時間、静置状態、自生圧力下で加熱した。【０４２７】  所定時間経過後、放冷下後に、上記処理を行ったＮＨ4+型のＲＨＯ型ゼオライト膜複合体を水溶液から取出し、イオン交換水で洗浄した後、１００℃で４時間以上乾燥させ、ＲＨＯ型ゼオライト膜複合体３である、Ａｌ処理したＮＨ4+型のＲＨＯ型ゼオライト膜複合体を得た。また、ＸＰＳにより測定した、ゼオライト膜のＮ原子／Ａｌ原子モル比は０．７６であり、Ｓｉ原子／Ａｌ原子モル比は６．６５であった。アルカリ金属は検出されなかった。【０４２８】［参考例Ｄ１］＜膜分離性能の評価＞  製造例Ｄ１に記載のＲＨＯ型ゼオライト膜複合体２の代わりに、製造例Ｄ２に記載のＲＨＯ型ゼオライト膜複合体３を用いた以外は、実施例Ｄ１と同様の方法で、ＲＨＯ型ゼオライト膜複合体３の温度が２５０℃の条件下において、１２体積％ＮＨ3／５１体積％Ｎ2／３７体積％Ｈ2の混合ガスの分離試験を行った。【０４２９】  得られた透過ガスのアンモニアの濃度とアンモニア／水素、アンモニア／窒素のパーミエンス比を表２１に示した。表２１の結果から、ＮＨ4+型のＲＨＯ型ゼオライト膜を用いることにより、効率良くアンモニアの分離が可能であることが分かる。また、Ａｌ含有量を増やしたゲル組成で製造したＲＨＯ膜は、高温条件下において、更に高選択的にアンモニアが分離出来ている事が確認できた。しかしながら、２５０℃でのアンモニアのパーミエンスは１．３×１０-8［ｍｏｌ／（ｍ2・ｓ・Ｐａ）］であり、アルカリ金属を含有するＲＨＯ型ゼオライト膜複合体２に比べ透過性が低いことが明らかになった。【０４３０】
【表２１】
2018230737.tif 000023
【０４３１】［製造例Ｄ３：ＲＨＯ型ゼオライト膜複合体４の製造］  以下の方法により、ＲＨＯ型ゼオライト膜複合体４を製造した。【０４３２】（水熱合成用混用物２）  水熱合成のための原料混合物として、以下のものを調製した。  ６．８ｇの１８−クラウン−６−エーテル（東京化成社製）と２．１ｇのＮａＯＨ（キシダ化学社製）及び４．２ｇのＣｓＯＨ・Ｈ2Ｏ（三津和化学社製）を１２５．９ｇの水に溶解し、８０℃で３時間撹拌することにより、クラウンエーテル−アルカリ水溶液を得た。その後、８．９ｇのＹ型（ＦＡＵ）ゼオライト（ＳＡＲ＝３０、Ｚｅｏｌｙｓｔ社製  ＣＢＶ７２０）と０．２ｇの水酸化アルミニウム（Ａｌ2Ｏ3  ５３．５質量％、Ａｌｄｒｉｃｈ社製）に上記クラウンエーテル−アルカリ水溶液を滴下し、水熱合成用原料混合物を調製した。得られた水熱合成用原料混合物２のゲル組成（モル比）はＳｉＯ2／Ａｌ2Ｏ3／ＮａＯＨ／ＣｓＯＨ／Ｈ2Ｏ／１８−クラウン−６−エーテル＝１／０．０４０／０．３６／０．１８／５０／０．１８であった。【０４３３】  （膜複合体の製造）  製造例Ｄ１と同様の方法により種結晶分散液１及び支持体を用意し、内側を真空に引いた支持体をこの種結晶分散液１に1分間浸し、その後支持体の内側を真空に引いた状態でラビング法により種結晶を支持体に付着させた。【０４３４】  次に、種結晶を付着させた支持体を水熱合成用原料混合物２の入ったテフロン（登録商標）製内筒に垂直方向に浸漬してオートクレーブを密閉し、１６０℃で２４時間、自生圧力下で加熱した。【０４３５】  所定時間経過後、放冷した後に支持体−ゼオライト膜複合体をオートクレーブから取り出し、イオン交換水で洗浄後、１００℃で５時間以上乾燥させた。乾燥後、ａｓ−ｍａｄｅの状態での空気透過量は０．０Ｌ／（ｍ2・分）であった。次に、テンプレートを除去するために、得られた膜複合体を室温から１００℃までを２時間で昇温、１００℃から３００℃までを２０時間で昇温、３００℃、５時間焼成した後、１００℃までを２０時間で降温、１００℃から室温までを２時間で降温し焼成し、Ｃｓ+型のＲＨＯ型ゼオライト膜複合体４を得た。このように、本Ｃｓ+型のＲＨＯ型ゼオライト膜複合体４は、ゼオライト膜を形成後、イオン交換処理工程を経ていないため、ゼオライトのＡｌサイトのイオン対は本質的にアルカリ金属（Ｃｓ及びＮａ）カチオンとなる。本焼成後のゼオライト膜複合体の重量と支持体の重量の差から支持体上に結晶化したＲＨＯ型ゼオライトの重量は５８ｇ／ｍ2であった。また、ＸＰＳにより測定したゼオライト複合体膜のゼオライト膜のアルカリ金属／Ａｌ原子モル比は０．０７３であった。【０４３６】［参考例Ｄ２］＜膜分離性能の評価＞製造例Ｄ３に記載のＲＨＯ型ゼオライト膜複合体４を用いて、アンモニア／水素／窒素の混合ガスからのアンモニア分離試験を上述の方法により図１の装置を用いて行った。前処理として、２５０℃で、供給ガスとして１０体積％ＮＨ3／２０体積％Ｈ2／６０体積％Ｎ2の混合ガスを、耐圧容器とＲＨＯゼオライト膜複合体４との間に導入して、圧力を約０．３ＭＰａに保ち、ＲＨＯゼオライト膜複合体４の円筒の内側を０．０９８ＭＰａ（大気圧）として、約１２０分間乾燥した。その後、１２体積％ＮＨ3／５１体積％Ｎ2／３７体積％Ｈ2の混合ガスを１００ＳＣＣＭで流通させ、背圧を０．４ＭＰａに設定した。この時、ＲＨＯゼオライト膜複合体４の供給ガス側と透過ガス側の差圧は、０．３ＭＰａであった。【０４３７】  ＲＨＯ型ゼオライト膜複合体４の温度を２５０℃とし、混合ガスを流通させて、得られた透過ガスのアンモニアの濃度とアンモニア／水素、アンモニア／窒素のパーミエンス比を表２２に示した。また、２５０℃でのアンモニアのパーミエンスは、１．９×１０-8［ｍｏｌ／（ｍ2・ｓ・Ｐａ）］であった。ゼオライト膜を形成後にイオン交換処理工程を経ていないためにゼオライトのＡｌサイトのイオン対は本質的にアルカリ金属カチオンとなる本Ｃｓ+型ＲＨＯ型ゼオライト膜は、これらの結果から、ＲＨＯ型ゼオライト膜複合体３に比べてアンモニアの透過性は若干向上するものの、ＲＨＯ型ゼオライト膜複合体２ならびに３よりもアンモニア分離性能が低くなることが明らかとなった。すなわち、本結果により、ゼオライト中のＡｌ原子に対するアルカリ金属原子のモル比を適切に制御することにより、アンモニアと水素および／または窒素を含む複数の成分からなる混合ガスからアンモニアを高選択的に分離できるばかりでなく、アンモニアの透過性を向上できるゼオライト膜が設計できることが明らかとなった。【０４３８】
【表２２】
2018230737.tif 000024
［実施例Ｅ］［物性および分離性能の測定］  以下において、ゼオライトあるいはゼオライト膜複合体の物性の測定の内、ＸＲＤ測定は実施例Ｂと同様の条件で行い、分離性能等の測定は実施例Ｂと同様に行った。
【０４３９】（１）熱膨張率の測定    ゼオライトの熱膨張率は、以下の条件下での昇温XRD測定法により決定した。（昇温XRD測定装置仕様）【０４４０】
【表２３】
2018230737.tif 000025
【０４４１】（測定条件）【０４４２】
【表２４】
2018230737.tif 000026
測定雰囲気：大気昇温条件  ：20℃／min  測定方法  ：測定温度で5分間保持後にXRD測定を実施した。測定データには、可変スリットを用いて固定スリット補正を行った。熱膨張率の変化率の算出方法：熱膨張率の変化率＝（所定温度で測定した結晶格子定数）÷（３０℃で測定した結晶格子定数）  −  １    ・・・（１）
【０４４３】［実施例Ｅ１］（ＲＨＯ型ゼオライトの製造）  ＲＨＯ型ゼオライトを次の通り合成した。【０４４４】  ２３ｇの１８−クラウン−６−エーテル（東京化成社製）と６ｇのＮａＯＨ（キシダ化学社製）及び５ｇのＣｓＯＨ・Ｈ2Ｏ（三津和化学社製）を８４ｇの水に溶解させ、得られた溶液を８０℃で３時間撹拌することにより、クラウンエーテル−アルカリ水溶液を得た。【０４４５】  ３０ｇのＦＡＵ型ゼオライト（ＳＡＲ＝３０、Ｚｅｏｌｙｓｔ社製  ＣＢＶ７２０）に上記クラウンエーテル−アルカリ水溶液を滴下し、更に種結晶としてＷＯ２０１５０２００１４号パンフレットに従って合成したＲＨＯ型ゼオライトを０．６ｇ添加し、室温で２時間撹拌し、水熱合成用原料混合物を調製した。この混合物の組成（モル比）は次の通りである。  ＳｉＯ2／Ａｌ2Ｏ3／ＮａＯＨ／ＣｓＯＨ／Ｈ2Ｏ／１８−クラウン−６−エーテル＝１／０．０３３／０．３０／０．０６／１０／０．１８【０４４６】  この水熱合成用原料混合物を室温で２４時間熟成した後、耐圧容器に入れ、１５０℃のオーブン中に静置し、７２時間水熱合成を行った。この水熱合成反応後、反応液を冷却して、濾過により生成した結晶を回収した。回収した結晶を１００℃で１２時間乾燥した。得られたＲＨＯ型ゼオライトについて熱膨張率を測定した結果、３０℃に対する２００℃の熱膨張率の変化率は−１．５５％、３０℃に対する３００℃の熱膨張率の変化率は０．０２％、３０℃に対する４００℃の熱膨張率の変化率は−０．０１％であり、３０℃における熱膨張率と比べてほとんど熱膨張あるいは熱収縮が起きてない事が確認された。【０４４７】［実施例Ｅ２］＜ＲＨＯ型ゼオライト膜複合体１の作製＞  多孔質支持体上にＲＨＯ型ゼオライトを直接水熱合成することにより多孔質支持体−ＲＨＯ型ゼオライト膜複合体を作製した。なお、多孔質支持体としてはアルミナチューブ（外径６ｍｍ、細孔径０．１５μｍ、ノリタケカンパニーリミテド社製）を４０ｍｍの長さに切断した後、水で洗浄したのち乾燥させたものを用いた。【０４４８】  多孔質支持体上には水熱合成に先立ち、実施例Ｅ１に記載の方法で合成したＲＨＯ型ゼオライトをボールミルで粉砕したものを種結晶として用いた。  ボールミルの粉砕は以下の通り実施した。５００ｍＬのポリビンに、上記種結晶用のＲＨＯ型ゼオライト１０ｇと３φｍｍのＨＤアルミナボール（ニッカトー社製）３００ｇ、水９０ｇを入れ、６時間ボールミル粉砕して１０質量％のＲＨＯ型ゼオライト分散液とした。このゼオライト分散液に、ＲＨＯ型ゼオライトが３質量％になるように水を添加して種結晶分散液を得た。  この種結晶分散液を支持体に滴下し、ラビング法により種結晶を支持体に付着させた。【０４４９】  次に、水熱合成のための原料混合物として、以下のものを調製した。【０４５０】  ６．８ｇの１８−クラウン−６−エーテル（東京化成社製）と２．１ｇのＮａＯＨ（キシダ化学社製）及び４．２ｇのＣｓＯＨ・Ｈ2Ｏ（三津和化学社製）を１２５．９ｇの水に溶解し、８０℃で３時間撹拌することにより、クラウンエーテル−アルカリ水溶液を得た。その後、８．９ｇのＹ型（ＦＡＵ）ゼオライト（ＳＡＲ＝３０、Ｚｅｏｌｙｓｔ社製ＣＢＶ７２０）に上記ク��ウンエーテル−アルカリ水溶液を滴下し、水熱合成用原料混合物を調製した。得られた水熱合成用原料混合物のゲル組成（モル比）はＳｉＯ2／Ａｌ2Ｏ3／ＮａＯＨ／ＣｓＯＨ／Ｈ2Ｏ／１８−クラウン−６−エーテル＝１／０．０３３／０．３６／０．１８／５０／０．１８であった。【０４５１】  種結晶を付着させた支持体を水熱合成用原料混合物の入ったテフロン（登録商標）製内筒に垂直方向に浸漬してオートクレーブを密閉し、１５０℃で７２時間、自生圧力下で加熱した。【０４５２】  所定時間経過後、放冷した後に支持体−ゼオライト膜複合体をオートクレーブから取り出し、洗浄後１００℃で５時間以上乾燥させた。乾燥後、ａｓ−ｍａｄｅの状態での空気透過量は１．５／（ｍ2・分）であった。次に、テンプレートを除去するために、得られた膜複合体を焼成し、ＲＨＯ型ゼオライト膜複合体を得た。焼成後のゼオライト膜複合体の重量と支持体の重量の差から支持体上に結晶化したＲＨＯ型ゼオライトの重量は７８ｇ／ｍ2であった。【０４５３】  次に、テンプレート除去後のＲＨＯ型ゼオライト膜複合体を３Ｍの硝酸アンモニウム水溶液４５ｇが入ったテフロン（登録商標）容器製内筒（６５ｍｌ）に入れた。オートクレーブを密栓し、１１０℃で１時間、静置状態、自生圧力下で加熱した。【０４５４】  所定時間経過後、放冷下後に、ＲＨＯ型膜を水溶液から取出し、水で洗浄した後、１００℃で４時間以上乾燥させＮＨ4+型のＲＨＯ型ゼオライト膜複合体を得た。【０４５５】  ＮＨ4+型のＲＨＯ型ゼオライト膜複合体をＨ+型にするため、このＲＨＯ型ゼオライト膜複合体を電気炉で４００℃、２時間焼成した。このとき１５０℃までの昇温速度と降温速度はともに２．５℃／分、１５０℃から４００℃までの昇温速度と降温速度は０．５℃／分とし、Ｈ+型のＲＨＯ型ゼオライト膜複合体を得た。以下、製造されたＲＨＯ型ゼオライト膜複合体を「ＲＨＯ型ゼオライト膜複合体１」と称す。【０４５６】［実施例Ｅ３］（膜分離性能の評価）  実施例Ｅ２に記載のＲＨＯ型ゼオライト膜複合体１を用いて、アンモニア／水素／窒素の混合ガスからのアンモニア分離試験を図１の装置を用いて行った。  前処理として、２５０℃で、供給ガス７として５０％Ｈ2／５０％Ｎ2の混合ガスを、耐圧容器２とゼオライト膜複合体１との間に導入して、圧力を約０．３ＭＰａに保ち、ゼオライト膜複合体１の円筒の内側を０．０９８ＭＰａ（大気圧）として、約１２０分間乾燥した。  その後、１２％アンモニア／５１％窒素／３７％窒素の混合ガスを１００ＳＣＣＭで流通させ、背圧を０．４ＭＰａに設定した。この時、ＲＨＯ型ゼオライト膜複合体１の供給ガス７側と透過ガス８側の差圧は、０．３ＭＰａであった。【０４５７】  ＲＨＯ型ゼオライト膜複合体１の温度を１５０℃〜３００℃に変えて流通させて、得られた透過ガスのアンモニアの濃度とアンモニア／水素、アンモニア／窒素のパーミエンス比を表２５に示した。これらの結果からも、高温条件下においてＲＨＯ型ゼオライトの熱膨張あるいは収縮が小さい事によりゼオライト粒子間に隙間や欠陥が生じる事が無く、高選択的にアンモニアが分離出来ている事が確認できた。また、２５０℃でのアンモニアのパーミエンスは１．０×１０-8［ｍｏｌ��（ｍ2・ｓ・Ｐａ）］であった。  従って、本発明のゼオライト膜複合体は、熱膨張率の変化率が特定の範囲内に入るゼオライトを種結晶に用いて合成する事により、高温条件下においても安定して高選択的にアンモニアが分離出来る事を示している。【０４５８】
【表２５】
2018230737.tif 000027
【０４５９】［実施例Ｅ４］＜Ｎａ+型ＲＨＯの合成＞  Ｎａ+型ＲＨＯゼオライトについては、「Microporous  and  Mesoporous  Materials  １３２  （２０１０）  ３５２−３５６）」に記載の方法で水熱合成を実施した。水熱合成反応後、反応液を冷却して、濾過により生成した結晶を回収した。回収した結晶を１００℃で１２時間乾燥した。得られたＲＨＯ型ゼオライトについて熱膨張率を測定した結果を図２に示した。Ｎａ+型ＲＨＯの熱膨張率は温度に対して一次直線に近似できることが確認された。本近似式から、３０℃に対する３００℃の熱膨張率の変化率は０．２３％、３０℃に対する４００℃の熱膨張率の変化率は０．３３％と見積もられた。【０４６０】[実施例Ｅ５]＜ＲＨＯゼオライト膜複合体２の合成＞  種結晶を付着させた支持体を水熱合成用原料混合物の入ったテフロン（登録商標）製内筒に垂直方向に浸漬してオートクレーブを密閉し、１５０℃で７２時間、自生圧力下で加熱する以外は、実施例Ｅ２に記載の方法でＮＨ4+型のＲＨＯ型ゼオライト膜複合体を得た。  ＮＨ4+型のＲＨＯ型ゼオライト膜複合体について、１Ｍの硝酸アルミニウム水溶液４５ｇが入ったテフロン（登録商標）容器製内筒（６５ｍｌ）に入れた。オートクレーブを密栓し、１００℃で１時間、静置状態、自生圧力下で加熱した。【０４６１】  所定時間経過後、放冷下後に、ＲＨＯ型膜を水溶液から取出し、水で洗浄した後、１００℃で４時間以上乾燥させ、Ａｌ処理したＮＨ4+型のＲＨＯ型ゼオライト膜複合体を得た。【０４６２】  更に、１Ｍの硝酸ナトリウム水溶液４５ｇが入ったテフロン（登録商標）容器製内筒（６５ｍｌ）に入れた。オートクレーブを密栓し、１００℃で１時間、静置状態、自生圧力下で加熱した。【０４６３】  所定時間経過後、放冷下後に、ＲＨＯ型膜を水溶液から取出し、水で洗浄した後、１００℃で４時間以上乾燥させＡｌ処理後にＮa+型にイオン交換したＲＨＯ型ゼオライト膜複合体を得た。【０４６４】  以下、製造されたＡｌ処理後にＮa+型にイオン交換したＲＨＯ型ゼオライト膜複合体を「ＲＨＯ型ゼオライト膜複合体２」と称す。【０４６５】[実施例Ｅ６]＜膜分離性能の評価＞実施例Ｅ５に記載のＲＨＯ型ゼオライト膜複合体２を用いて、アンモニア／水素／窒素の混合ガスからのアンモニア分離試験を図１の装置を用いて行った。  前処理として、２５０℃で、供給ガス７として５０％Ｈ2／５０％Ｎ2の混合ガスを、耐圧容器２とゼオライト膜複合体１との間に導入して、圧力を約０．３ＭＰａに保ち、ゼオライト膜複合体の円筒の内側を０．０９８ＭＰａ（大気圧）として、約１２０分間乾燥した。  その後、１２％アンモニア／５１％窒素／３７％窒素の混合ガスを１００ＳＣＣＭで流通させ、背圧を０．４ＭＰａに設定した。この時、ＲＨＯ型ゼオライト膜複合体２の供給ガス７側と透過ガス８側の差圧は、０．３ＭＰａであった。【０４６６】  ＲＨＯ型ゼオライト膜複合体２の温度を５０℃と２５０℃に変えて流通させて、得られた透過ガスのアンモニアの濃度とアンモニア／水素、アンモニア／窒素のパーミエンス比を表２６に示した。これらの結果からも、高温条件下においてＲＨＯ型ゼオライトの熱膨張あるいは収縮が小さい事によりゼオライト粒子間に隙間や欠陥が生じる事が無く、高選択的にアンモニアが分離出来ている事が確認できた。また、２５０℃でのアンモニアのパーミエンスは２．０×１０-8［ｍｏｌ／（ｍ2・ｓ・Ｐａ）］であった。  従って、ゼオライト膜複合体を構成するゼオライトの熱膨張率の変化率が特定の範囲にある事により、ＲＨＯ型膜複合体は高温条件下で安定してアンモニアを分離する事を確認した。【０４６７】
【表２６】
2018230737.tif 000028
【０４６８】［実施例Ｅ７］＜ＭＦＩ型ゼオライトの製造＞  ＭＦＩ型ゼオライトを次の通り合成した。  ５０ｗｔ％−ＮａＯＨ水溶液１３．６５ｇ、水１０１ｇを混合したものにアルミン酸ナトリウム（Ａｌ2Ｏ3−６２．２質量％含有）０．１５ｇを加えて１０分間室温で撹拌した。これにコロイダルシリカ（日産化学社製 スノーテック−４０）３２．３ｇを加えて、５０度で５時間撹拌し、水熱反応用原料混合物とした。この反応用原料混合物の組成（モル比）は、ＳｉＯ2／Ａｌ2Ｏ3／ＮａＯＨ／Ｈ2Ｏ＝３．０５／０．０１３／０．１９３／１００、ＳｉＯ2／Ａｌ2Ｏ3＝２３９である。【０４６９】  この水熱合成用原料混合物を耐圧容器に入れ、１８０℃のオーブン中に、１５ｒｐｍで撹拌しながら３０時間水熱合成を行った。この水熱合成反応後、反応液を冷却して、濾過により生成した結晶を回収した。回収した結晶を１００℃で１２時間乾燥した。得られたＭＦＩ型ゼオライトについてc軸方向の熱膨張率を測定した結果、３０℃に対する２００℃の熱膨張率の変化率は０．１３％、３０℃に対する３００℃の熱膨張率の変化率は０．１５％、３０℃に対する４００℃の熱膨張率の変化率は０．１３％（いれもc軸方向）であり、３０℃と比べてゼオライトが膨張している事が確認された。  【０４７０】［実施例Ｅ８］＜ＭＦＩ型ゼオライト膜複合体の作製＞  最初に、水熱合成用原料混合物を下記の方法により調製した。  ５０ｗｔ％−ＮａＯＨ水溶液１３．６５ｇ、水１０１ｇを混合したものにアルミン酸ナトリウム（Ａｌ2Ｏ3−６２．２質量％含有）０．１５ｇを加えて１０分間室温で撹拌した。これにコロイダルシリカ（日産化学社製 スノーテック−４０）３２．３ｇを加えて、５０度で５時間撹拌し、水熱反応用原料混合物とした。この反応用原料混合物の組成（モル比）は、ＳｉＯ2／Ａｌ2Ｏ3／ＮａＯＨ／Ｈ2Ｏ＝３．０５／０．０１３／０．１９３／１００、ＳｉＯ2／Ａｌ2Ｏ3＝２３９である。【０４７１】  種結晶として、ＺＳＭ５ゼオライト（東ソー製  ＨＳＺ−８００シリーズ  ８２２Ｈ０Ａ）を乳鉢ですりつぶしたものを用意し、この種結晶の濃度が約０．４質量％となる水溶液中（ＺＳＭ５種結晶水溶液）に、多孔質支持体を１分間浸した後、７０℃で１時間乾燥させ、再度ＺＳＭ５種結晶溶液に１分間浸した後、７０℃で１時間乾燥させ、種結晶を付着させた。付着した種結晶の質量は約０．００１６ｇであった。なお、多孔質支持体として、ノリタケカンパニーリミテド社製のアルミナチューブＢＮ１（外径６ｍｍ、内径４ｍｍ）を８０ｍｍの長さに切断した後、超音波洗浄機で洗浄し、その後乾燥させたものを用いた。また、上記方法により種結晶が付着した多孔質支持体を３つ用意した。【０４７２】  種結晶を付着させた３つの支持体を、それぞれ上記水性反応混合物の入ったテフロン（登録商標）製内筒（２００ｍｌ）に垂直方向に浸漬して、オートクレーブを密閉し、１８０℃で３０時間、静置状態で、自生圧力下で加熱した。所定時間経過後、放冷した後に支持体−ゼオライト膜複合体を反応混合物から取り出し、洗浄後、１００℃で３時間乾燥させてＭＦＩ型ゼオライト膜複合体２を得た。支持体上に結晶化したＭＦＩ型ゼオライトの質量は０．２６〜０．２８ｇであった。また、焼成後の膜複合体の空気透過量は０．０〜０．１ｃｍ3／分であった。【０４７３】［実施例Ｅ９］＜膜分離性能の評価＞  実施例Ｅ８に記載のＭＦＩ型ゼオライト膜複合体２の温度を１００℃〜２５０℃に変えて１２％アンモニア／５１％窒素／３７％窒素の混合ガスを１００ＳＣＣＭの流量で流通させて、得られた透過ガスのアンモニアの濃度とアンモニア／水素、アンモニア／窒素のパーミエンス比を表２７に示した。１５０℃から２５０℃に温度を変えても、アンモニアが高い選択性で膜内を透過している事が確認できた。従って、高温条件下においてもゼオライト粒子間に隙間や欠陥が生じる事が無く高選択的にアンモニアが分離出来ている事が確認できたことから、ゼオライトの熱膨張率はＲＨＯ型ゼオライト膜複合体と同程度であると考えられる。また、２５０℃でのアンモニアのパーミエンスは７．５×１０-8［ｍｏｌ／（ｍ2・ｓ・Ｐａ）］であった。【０４７４】
【表２７】
2018230737.tif 000029
【０４７５】［参考例Ｅ１］＜ＣＨＡ型ゼオライトの製造＞  ＣＨＡ型ゼオライトを次の通り合成した。０．６ｇのＮａＯＨ（キシダ化学社製）及び１．１ｇのＫＯＨ（キシダ化学社製）、水１０ｇを混合したものに水酸化アルミニウム（Ａｌ2Ｏ3−５３．５質量％含有、アルドリッチ社製）０．５ｇを加えて撹拌し溶解させ、透明溶液とした。これに有機テンプレートとして、Ｎ,Ｎ,Ｎ−トリメチル−１−アダマンタンアンモニウムヒドロキシド（以下これを「ＴＭＡＤＡＯＨ」と称する。）２５質量％水溶液を５．４ｇを加え、さらにコロイダルシリカ（日産化学社製スノーテック−４０）１２ｇを加えて２時間撹拌し、水熱合成用原料混合物とした。この混合物の組成（モル比）は、ＳｉＯ2／Ａｌ2Ｏ3／ＮａＯＨ／ＫＯＨ／Ｈ2Ｏ／ＴＭＡＤＡＯＨ＝１／０．０３３／０．２／０．２／１５／０．０８、ＳｉＯ2／Ａｌ2Ｏ3は３０である。【０４７６】  この水熱合成用原料混合物を耐圧容器に入れ、１９０℃のオーブン中に、１５ｒｐｍで撹拌しながら１５時間水熱合成を行った。この水熱合成反応後、反応液を冷却して、濾過により生成した結晶を回収した。回収した結晶を１００℃で１２時間乾燥した。得られたＣＨＡ型ゼオライトについて熱膨張率を測定した結果、３０℃に対する２００℃の熱膨張率の変化率は−０．１３％、３０℃に対する３００℃の熱膨張率の変化率は−０．３０％、３０℃に対する４００℃の熱膨張率の変化率は−０．４０％（いれもc軸方向）であり、３０℃と比べてゼオライトが収縮している事が確認された。【０４７７】［参考例Ｅ２］＜ＣＨＡ型ゼオライト膜複合体の作製＞  最初に、水熱合成用原料混合物を以下のとおり調製した。  １ｍｏｌ／Ｌ−ＮａＯＨ水溶液１．４５ｇ、１ｍｏｌ／Ｌ−ＫＯＨ水溶液５．７８ｇ、水１１４．６ｇを混合したものに水酸化アルミニウム（Ａｌ2Ｏ3−５３．５質量％含有、アルドリッチ社製）０．１９ｇを加えて撹拌し溶解させ、透明溶液とした。これに有機テンプレートとして、ＴＭＡＤＡＯＨ２５質量％水溶液を２．４３ｇ加え、さらにコロイダルシリカ（日産化学社製、スノーテック−４０）１０．８５ｇを加えて２時間撹拌し、水熱合成用原料混合物とした。この混合物の組成（モル比）は、ＳｉＯ2／Ａｌ2Ｏ3／ＮａＯＨ／ＫＯＨ／Ｈ2Ｏ／ＴＭＡＤＡＯＨ＝１／０．０１８／０．０２／０．０８／１００／０．０４、ＳｉＯ2／Ａｌ2Ｏ3＝５８である。【０４７８】  多孔質支持体としては、ノリタケカンパニーリミテド社製のアルミナチューブＢＮ１（外径６ｍｍ、内径４ｍｍ）を８０ｍｍの長さに切断した後、超音波洗浄機で洗浄し、その後乾燥させたものを用いた。【０４７９】  種結晶として、ＳｉＯ2／Ａｌ2Ｏ3／ＮａＯＨ／ＫＯＨ／Ｈ2Ｏ／ＴＭＡＤＡＯＨ＝１／０．０３３／０．１／０．０６／２０／０．０７のゲル組成（モル比）で、１６０℃、２日間水熱合成して結晶化させたものを、濾過、水洗、乾燥して得られたＣＨＡ型ゼオライトを用いた。種結晶の粒径は０．３〜３μｍ程度であった。【０４８０】  この種結晶を約１質量％の濃度に水中に分散させたもの（ＣＨＡ種結晶水溶液）に、上記支持体を１分間浸した後、１００℃で１時間乾燥させて種結晶を付着させた。付着した種結晶の質量は約０．００１ｇであった。【０４���１】  種結晶を付着させた支持体３本を、上記水性反応混合物の入ったテフロン（登録商標）製内筒（２００ｍｌ）に垂直方向に浸漬して、オートクレーブを密閉し、１８０℃で７２時間、静置状態で、自生圧力下で加熱した。所定時間経過後、放冷した後に支持体−ゼオライト膜複合体を反応混合物から取り出し、洗浄後、１００℃で３時間乾燥させた。  乾燥後の膜複合体を、空気中、電気炉で、４５０℃にて１０時間、５００℃で５時間焼成した。このときの室温から４５０度までの昇温速度と降温速度はともに０．５℃／分、４５０度から５００度までの昇温速度と降温速度はともに０．１℃／分とした。焼成後の膜複合体の質量と支持体の質量の差から求めた、支持体上に結晶化したＣＨＡ型ゼオライトの質量は約０．２７９〜０．２８９ｇであった。また、焼成後の膜複合体の空気透過量は２．４〜２．９ｃｍ３／分であった。【０４８２】以下、製造されたＣＨＡ型ゼオライト膜複合体を「ＣＨＡ型ゼオライト膜複合体３」と称す。【０４８３】［参考例Ｅ３］＜膜分離性能の評価＞  参考例Ｅ２に記載のＣＨＡ型ゼオライト膜複合体３の温度を１００℃〜２５０℃に変えて１２％アンモニア／５１％窒素／３７％窒素の混合ガスを１００ＳＣＣＭの流量で流通させて、得られた透過ガスのアンモニアの濃度とアンモニア／水素、アンモニア／窒素のパーミエンス比を表２８に示した。１５０℃から２５０℃に温度を変えると、温度が高くなるほど膜内を透過したガス中のアンモニアガス濃度が低下する事が分かった。また、２５０℃でのアンモニアのパーミエンスは７．２×１０-7［ｍｏｌ／（ｍ2・ｓ・Ｐａ）］であった。これはＲＨＯ型およびＭＦＩ型ゼオライト膜複合体よりも高いパーミエンスであるが、アンモニア／窒素あるいはアンモニア／水素のパーミエンス比が小さい事から、アンモニアの透過選択性が低く、ゼオライト粒子間の隙間や欠陥からガスが透過していると考えられた。【０４８４】
【表２８】
2018230737.tif 000030
【０４８５】  以上の結果から、実施例Ｅ２及びＥ５により得られた本発明のゼオライト膜複合体は、２００℃を超えるような高温温度条件下でも、安定してアンモニアと水素および／または窒素を含む複数の成分からなる気体混合物から高選択的にアンモニアを高い透過度で効率的に透過側に分離することができる事が分かった。一方、参考例Ｅ２により得られたゼオライト膜複合体の場合、２００℃を超える温度において、ゼオライトが熱収縮する事によりゼオライト粒子間に隙間や欠陥が生じアンモニアの透過選択性が低下したと考えられる。すなわち、参考例Ｅ２により得られたＣＨＡ型ゼオライトの３０℃における熱収縮率に対する３００℃における熱膨張率の変化率が−０．３０％と熱膨張率が大きいために、２００℃を超えるような高温温度領域で当該ゼオライトの熱収縮によりゼオライト粒界に亀裂が発生し、その亀裂を通してガスが透過するためアンモニアの分離性能が低下したと考えられる。すなわち、２００℃を超える温度領域でゼオライト膜複合体が高い緻密性を維持し、アンモニアと水素および／または窒素を含む複数の成分からなる気体混合物からアンモニアを高選択的に且つ高透過性で分離する為には、３０℃における熱膨張率に対する３００℃の熱膨張率の変化率がわずか０．３０％の変化で膜性能が低下することが明らかになった。これに対し、実施例Ｅ２に記載のゼオライトのように３０℃における熱膨張率に対する３００℃における熱収縮率の変化率が０．０２％の場合は、２００℃の熱収縮率の変化率が１．５５％と著しい熱収縮が起こるにも拘らず、驚くべきことに、２００℃を超える温度領域でアンモニアを高選択的に透過することが明らかになった。また、実施例Ｅ５やＥ８に記載のゼオライトのように、３０℃における熱膨張率に対する３００℃における熱膨張率の変化率の絶対値が０．２５％以内であると２００℃を超える温度領域でアンモニアを高選択的に透過することが明らかになった。
【符号の説明】
【０４８６】  １ ゼオライト膜複合体  ２ 耐圧容器  ３  支持体先端の封止部  ４  ゼオライト膜複合体と透過ガス回収管との接合部  ５ 圧力計  ６ 背圧弁  ７ 供給ガス（試料ガス）  ８ 透過ガス  ９  スィープガス  １０  非透過ガス  １１  透過ガス回収管  １２  スィープガス供給管
【図１】
2018230737.tif 000031
【図２】
2018230737.tif 000032
【国際調査報告】
2018230737.tif 000033
2018230737.tif 000034
2018230737.tif 000035
2018230737.tif 000036
2018230737.tif 000037
2018230737.tif 000038
2018230737.tif 000039